(57)【要約】【課題】  本発明は、永久磁石を回転子の表面に使用した回転電機において、特性が良好な回転電機を提供することである。【解決手段】  ＳｉＯ系の材料によって磁性粉体を結着して成形した永久磁石を回転子の表面に設けた。ＳｉＯ2 の前駆体は、磁石材料と濡れ性が良好な結着剤となるため、磁石における磁性材料の割合を多くでき、エポキシ樹脂を結着剤として使用した場合に比べ磁気特性の低下を低減でき、良好な特性を維持できる。また、永久磁石を複雑な形状に成形することが可能となるため、連続的なスキューを構成することができる。【選択図】図２１
2008167565.tif 000002
【特許請求の範囲】
【請求項１】
固定子に対して回転子が相対回転を行う永久磁石式回転電機であって、
前記固定子は、周方向に複数のスロットを有する固定子鉄心と、該固定子鉄心の前記スロット内に巻装される固定子巻線とから構成されており、
前記回転子は、前記固定子鉄心と対向する回転子鉄心の表面に、周方向に異なった磁極が交互に形成されるように着磁された永久磁石を配置し、
該永久磁石は、磁性粉体をＳｉＯ系の材料にて結着して構成されていることを特徴とする永久磁石式回転電機。
【請求項２】
請求項１に記載の永久磁石式回転電機において、回転子の上記回転子鉄心の表面には周方向に一定間隔で窪みが形成され、上記窪みにそれぞれ、磁性粉体をＳｉＯ系の材料にて結着して構成された永久磁石が配置されていることを特徴とする永久磁石式回転電機。
【請求項３】
請求項１に記載の永久磁石式回転電機において、
前記固定子は、前記固定子鉄心の夫々の前記スロットに集中的に３相の前記固定子巻線を巻くことで構成されており、
前記回転子における前記永久磁石の極数をＰとし、前記固定子鉄心の前記スロット数をＮとした際、２／３＜＝Ｐ／Ｎ＜＝４／３の関係を満たすことを特徴とする回転電機。
【請求項４】
請求項１に記載の永久磁石式回転電機において、
前記回転子における前記永久磁石は前記回転子における回転軸線と平行な方向に対して周方向にずれるように配置されることを特徴とする永久磁石式回転電機。
【請求項５】
請求項４に記載の永久磁石式回転電機において、
前記永久磁石を連続的に周方向にずれるようにしたことを特徴とする永久磁石式回転電機。
【請求項６】
請求項４に記載の永久磁石式回転電機において、
前記永久磁石は、前記回転子における回転軸線と平行な方向に略Ｖ字形状となるように着磁されていることを特徴とする永久磁石式回転電機。
【請求項７】
請求項１に記載の永久磁石式回転電機において、
少なくとも１つの前記永久磁石は、切削加工により形成されていることを特徴とする永久磁石式回転電機。
【請求項８】
請求項１に記載の永久磁石式回転電機において、
前記固定子巻線に３相交流電流が供給されて前記回転子に回転トルクが発生することを特徴とする永久磁石式回転電機。
【請求項９】
請求項８に記載の永久磁石式回転電機において、
ハイブリッド車両の駆動源として用いられることを特徴とする永久磁石式回転電機。
【請求項１０】
請求項８に記載の永久磁石式回転電機において、
車両用電動パワーステアリング装置に用いられることを特徴とする永久磁石式回転電機。
【請求項１１】
固定子に対して回転子が相対回転を行う永久磁石式回転電機の製造方法であって、
前記固定子は、周方向に複数のスロットを有する固定子鉄心を成形する工程と、該固定子鉄心の前記スロット内に固定子巻線を巻装する工程とによって製造され、
前記回転子は、回転子鉄心を成形する工程と、前記回転子鉄心の表面に周方向に渡って異なった磁性の永久磁石が交互に配置されるように固定する工程とによって製造され、
更に前記永久磁石は、無機絶縁膜が施された磁性粉体を加圧成形する工程と、該加圧成形体に、３０℃における粘度が０.５２ 〜１００ｍＰａ・ｓの結着剤溶液を含浸させる工程と、前記加圧成形体に熱処理を施す工程とによって製造されることを特徴とする永久磁石式回転電機の製造方法。
【請求項１２】
固定子に対して回転子が相対回転を行う永久磁石式回転電機の製造方法であって、
前記固定子は、周方向に複数のスロットを有する固定子鉄心を成形する工程と、該固定子鉄心の前記スロット内に固定子巻線を巻装する工程とによって製造され、
前記回転子は、回転子鉄心を成形する工程と、前記回転子鉄心の表面に周方向に渡って異なった磁性の永久磁石が交互に配置されるように固定する工程とによって製造され、
更に前記永久磁石は、無機絶縁膜が施された磁性粉体を加圧成形する工程と、該加圧成形体に、ＳｉＯ系の材料を含浸させる工程と、前記加圧成形体に熱処理を施す工程とによって製造されることを特徴とする永久磁石式回転電機の製造方法。
【請求項１３】
請求項１２に記載の永久磁石式回転電機の製造方法において、
複数の前記永久磁石のアンバランスを調節するために、前記永久磁石を切削していることを特徴とする永久磁石式回転電機の製造方法。
【請求項１４】
固定子に対して回転子が相対回転を行う永久磁石式回転電機の製造方法であって、
前記固定子は、周方向に複数のスロットを有する固定子鉄心を成形する工程と、該固定子鉄心の前記スロット内に固定子巻線を巻装する工程とによって製造され、
前記回転子は、回転子鉄心を成形する工程と、前記回転子鉄心の表面に周方向に渡って異なった磁性の永久磁石が交互に配置されるように固定する工程とによって製造され、
更に前記永久磁石は、無機絶縁膜が施された磁性粉体を加圧成形する工程と、該加圧成形体に、ＳｉＯ系の材料を含浸させる工程と、前記加圧成形体に熱処理を施す工程と、前記加圧成形体を切削する工程と、前記加圧成形体の切削部に防腐対策を施す工程とによって製造されることを特徴とする永久磁石式回転電機の製造方法。
【請求項１５】
固定子に対して回転子が相対回転を行う永久磁石式回転電機の製造方法であって、
前記固定子は、周方向に複数のスロットを有する固定子鉄心を成形する工程と、該固定子鉄心の前記スロット内に固定子巻線を巻装する工程とによって製造され、
前記回転子は、回転子鉄心を成形する工程と、前記回転子鉄心の表面に周方向に渡って異なった磁性の永久磁石が交互に配置されるように固定する工程とによって製造され、
更に前記永久磁石は、無機絶縁膜が施された磁性粉体を加圧成形する工程と、該加圧成形体に、ＳｉＯ2の前駆体を含浸させる工程と、前記加圧成形体に熱処理を施す工程とによって製造されることを特徴とする永久磁石式回転電機の製造方法。
【請求項１６】
請求項１２に記載の永久磁石式回転電機の製造方法において、
結着剤溶液は、アルコキシシロキサン，アルコキシシラン、その加水分解生成物、及びその脱水縮合物の少なくとも一種と水とを含み、更に必要な場合アルコールと加水分解用触媒から形成されることを特徴とする永久磁石式回転電機の製造方法。
【請求項１７】
請求項１２に記載の永久磁石式回転電機の製造方法において、
前記加圧成形体は、曲面を有する形状に成形されることを特徴とする永久磁石式回転電機の製造方法。
【請求項１８】
固定子に対して回転子が相対回転を行う永久磁石式回転電機を備えた自動車であって、
前記回転子は回転子鉄心と回転子の周方向に偶数個の界磁極を作るために回転子鉄心の外周側に配置された永久磁石とを備え、前記永久磁石は前記界磁極の極性が交互に反転するように着磁されており、
該永久磁石は、磁性粉体を結着剤にて結着することで構成され、
前記結着剤は、その前駆体が前記磁性粉体に対し良好な濡れ特性を有する材料で構成されていることを特徴とする永久磁石式回転電機を備えた自動車。
【請求項１９】
請求項１８に記載の永久磁石式回転電機を備えた自動車において、
前記結着剤は、ＳｉＯ2 を主成分としアルコキシ基が含有するものであることを特徴とする永久磁石式回転電機を備えた自動車。
【請求項２０】
請求項１９に記載の永久磁石式回転電機を備えた自動車において、
前記結着剤は、その前駆体において、ＳｉＯ2  の前駆体であるアルコキシシロキサン，アルコキシシラン，その加水分解生成物、及びその脱水縮合物の少なくとも一種と水とを含み、更に必要な場合アルコールと加水分解用触媒から形成されることを特徴とする永久磁石式回転電機を備えた自動車。
【請求項２１】
請求項１８に記載の永久磁石式回転電機を備えた自動車において、
前記磁性粉体には、１０μｍ〜１０ｎｍ厚の無機絶縁膜が施されていることを特徴とする永久磁石式回転電機を備えた自動車。
【請求項２２】
請求項１８に記載の永久磁石式回転電機を備えた自動車において、
前記永久磁石は、連続的にスキューしていることを特徴とする永久磁石式回転電機を備えた自動車。
【請求項２３】
固定子と回転可能に配置された回転子とを有し、
前記固定子は固定子鉄心と前記固定子鉄心に巻回された固定子巻線とを有し、
前記回転子は回転子鉄心と前記回転子鉄心の周方向に設けられた複数の界磁極をそれぞれ構成する複数の永久磁石とを有しており、
前記永久磁石はその固定子側面が前記回転子鉄心の固定子側の面より固定子側に位置するように配置されており、さらに前記界磁極を構成する永久磁石は前記界磁極毎に逆極性となるように磁化されており、
前記永久磁石は、磁性粉体をＳｉＯ系の材料により結着して成形されていることを特徴とする永久磁石回転電機。
【請求項２４】
固定子鉄心と前記固定子鉄心に巻回された３相の固定子巻線とを有する固定子と、回転可能に配置された回転子とを有しており、
前記回転子は回転子鉄心と前記回転子鉄心に保持された複数の永久磁石とを備えており、
前記回転子には前記永久磁石により構成される偶数個の界磁極が周方向に形成され、前記界磁極を構成する永久磁石は前記界磁極毎に異なる極性に磁化されており、
前記永久磁石は、ＳｉＯ系の材料がアモルファス状態で希土類磁性粉体を結着して形成されており、
前記永久磁石を形成する前記希土類磁性粉体は幅の広い第１の面と幅の狭い第２の面を有する扁平形状を成し、
扁平形状の前記希土類磁性粉体の前記第１の面が対向するように前記希土類磁性粉体が積層され、前記積層状態の希土類磁性粉体をアモルファス状態のＳｉＯ系結着剤が結着して前記永久磁石が形成されている、車載用の永久磁石回転電機。
【請求項２５】
固定子鉄心と３相の固定子巻線とを有する固定子と、
前記固定子との間に空隙を有して回転可能に配置された回転子とを有し、
前記回転子は、回転子鉄心と複数の永久磁石とを備えており、前記永久磁石は回転子の界磁極を構成すると共に、前記回転子には偶数個の界磁極が周方向に形成されており、
前記永久磁石は、幅の広い第１の面と前記第１の面に比べ幅の狭い第２の面を有する扁平形状の希土類磁性粉体を前記第１の面が対向するように積層した積層状の希土類磁性粉体と、ＳｉＯ2 が主成分でアルコキシ基を含有する結着剤とを有しており、
前記永久磁石を形成する扁平形状の希土類磁性粉体を、前記ＳｉＯ2 を主成分とするアモルファス状態で連続膜形状の結着剤により結着して、前記永久磁石が形成されている、車載用の永久磁石回転電機。
【請求項２６】
請求項２３乃至２５に記載の永久磁石回転電機において、
前記磁性粉体は表面に１０μｍ〜１０ｎｍ厚の無機絶縁膜を有し、前記無機絶縁膜を有する磁性粉体をＳｉＯ2 により結着して前記永久磁石が形成されている、車載用の永久磁石回転電機。
【請求項２７】
固定子鉄心と前記固定子鉄心に巻回された３相の固定子巻線とを有する固定子と、前記固定子との間に空隙を設けて回転可能に配置された回転子とを有しており、
前記回転子は回転子鉄心と前記回転子鉄心に保持された複数の永久磁石とを備えており、
前記回転子には前記永久磁石により構成される偶数個の界磁極が周方向に略等間隔に配置され、前記界磁極を構成する永久磁石は前記界磁極毎に逆極性に磁化されており、
前記永久磁石は、ＳｉＯ2 を主成分とするアモルファス状態の結着剤で希土類磁性粉体を結着して、形成されており、
前記永久磁石を形成する前記希土類磁性粉体は第１の面と前記第１の面より幅の狭い第２の面を有する扁平形状を成しており、
前記永久磁石は、前記第１の面が互いに対向するように前記希土類磁性粉体が積層され前記積層状態の希土類磁性粉体をアモルファス状態の前記結着剤が結着した積層構造を主構造として有しており、
前記永久磁石は、主構造を成している前記積層構造の前記第１の面がほぼ固定子側を向くように、上記回転子に保持されている、車載用の永久磁石回転電機。
【請求項２８】
請求項２７に記載の車載用の永久磁石回転電機において、
前記永久磁石は、その固定子側面が回転軸に垂直な面による断面状態において回転子の周方向の両サイドより中央部が固定子側に突出した曲線形状を成し、さらに前記主構造を成している積層構造の前記第１の面が前記断面状態においてほぼ固定子側を向くように形成されている、車載用の永久磁石回転電機。
【請求項２９】
固定子鉄心と前記固定子鉄心に巻回された３相の固定子巻線とを有する固定子と、前記固定子との間に空隙を設けて回転可能に配置された回転子とを有しており、
前記回転子は回転子鉄心と前記回転子鉄心に保持された複数の永久磁石とを備えており、
前記回転子には前記永久磁石により構成される偶数個の界磁極が周方向に略等間隔に配置され、前記界磁極を構成する永久磁石は前記界磁極毎に逆極性に磁化されており、
前記永久磁石は、ＳｉＯ2を主成分とするアモルファス状態の結着剤で希土類磁性粉体を結着して、形成されており、
前記永久磁石を形成する前記希土類磁性粉体は第１の面と前記第１の面より幅の狭い第２の面を有する扁平形状を成しており、
前記永久磁石は、前記第１の面が互いに対向するように前記希土類磁性粉体が積層され前記積層状態の希土類磁性粉体をアモルファス状態の前記結着剤が結着した積層構造を主構造として有しており、
前記永久磁石は、主構造を成している前記積層構造の前記第１の面が回転子の回転軸にほぼ沿った方向を向くように、上記回転子に保持されている、車載用の永久磁石回転電機。
【請求項３０】
請求項２９に記載の車載用の永久磁石回転電機において、
前記永久磁石は、その固定子側面が回転軸に垂直な面による断面状態において回転子の周方向の両サイドより中央部が固定子側に突出した曲線形状を成し、さらに前記主構造を成している積層構造の前記第１の面が前記断面状態においてほぼ回転軸に沿った方向を向くように形成されている、車載用の永久磁石回転電機。
【請求項３１】
請求項２７乃至請求項３０に記載の車載用の永久磁石回転電機において、
ＳｉＯ2 を主成分とする結着剤はアルコキシ基を含有している、車載用の永久磁石回転電機。
【発明の詳細な説明】
【技術分野】
【０００１】
本発明は、永久磁石式回転電機とその製造方法及び永久磁石式回転電機を備えた自動車に関する。
【背景技術】
【０００２】
近年、永久磁石の特性は著しく向上している。代表的な高性能の永久磁石は希土類の磁石材料を焼結して製造した焼結磁石である。この焼結磁石は磁気特性が優れているが、高温で焼結する製造工程が必要であり、生産性悪化の要因となっている。
【０００３】
これに対し、特許文献１に示すような、磁石材料を熱硬化性エポキシ樹脂で固めるいわゆるボンド磁石が研究されている。このボンド磁石は、焼結する製造工程が不要であり、ある程度複雑な形状も成形することができる。
【０００４】
【特許文献１】特開平１１−２３８６４０号公報
【発明の開示】
【発明が解決しようとする課題】
【０００５】
しかしながら、エポキシ樹脂を結着剤として使用した磁石では、磁石材に対するエポキシ樹脂材の割合が多くなってしまい、磁石にしめる磁石材料の割合が低下してしまう。このため、磁気特性が悪くなり、それに伴って回転電機の特性も著しく低下する問題があった。
【０００６】
本発明の目的は、磁気特性及び生産性が良好な永久磁石式回転電機とその製造方法及び永久磁石式回転電機を備えた自動車を提供することである。
【課題を解決するための手段】
【０００７】
本発明の永久磁石式回転電機は、回転子鉄心の表面に磁性粉体をＳｉＯ系の材料にて結着した永久磁石を配置したことを特徴としている。
【０００８】
また、本発明の永久磁石式回転電機の製造方法は、無機絶縁膜が施された磁性粉体を加圧成形し、該加圧成形体に、ＳｉＯ系の材料を含浸させて永久磁石を製造し、この永久磁石を回転子鉄心の表面に固定したことを特徴としている。
【０００９】
また、本発明の永久磁石式回転電機を備えた自動車は、回転子鉄心の表面に、結着剤にて磁性粉体を結着した永久磁石を配置し、前記結着剤は、その前駆体が磁性粉体に対し良好な濡れ特性を有する材料で構成されていることを特徴としている。
【発明の効果】
【００１０】
本発明の永久磁石式回転電機は、磁気特性及び生産性を良好とすることができる。
【発明を実施するための最良の形態】
【００１１】
［第１実施例］
図１は、本発明による第１実施例としての永久磁石式回転電機が搭載されたハイブリッド型の電気自動車の一実施形態を示す構成図である。なお本発明による回転電機は、純粋な電気自動車にもハイブリッド型の電気自動車にも適用できるが、以下代表してハイブリッド型の電気自動車の実施例を説明する。
【００１２】
ハイブリッド型の電気自動車１００には、エンジン１２０と第１の回転電機２００と第２の回転電機２０２と、第１の回転電機２００と第２の回転電機２０２に高電圧の直流電力を供給するあるいは第１の回転電機２００と第２の回転電機２０２から高電圧の直流電力を受けるバッテリ１８０が搭載されている。さらに１４ボルト系電力である低電圧電力を供給するバッテリがこの車両に搭載されており、以下に説明する制御回路に低電圧の直流電力を供給するが、この低電圧電力を供給するバッテリの図示を省略する。
【００１３】
エンジン１２０および第１の回転電機２００と第２の回転電機２０２に基づく回転トルクは、変速機１３０とデファレンシャルギア１３２に伝達され、前輪１１０に伝達される。変速機１３０を制御する変速機制御装置１３４とエンジン１２０を制御するエンジン制御装置１２４と電力変換装置６００を制御する回転電機制御回路６０４とリチュームイオン電池などのバッテリ１８０を制御するバッテリ制御装置１８４と統合制御装置１７０とが、それぞれ通信回線１７４によって接続されている。
【００１４】
統合制御装置１７０は、統合制御装置１７０より下位の制御装置である変速機制御装置１３４やエンジン制御装置１２４や電力変換装置６００やバッテリ制御装置１８４から、それぞれの状態を表す情報を通信回線１７４を介して受け取る。これらの情報に基づき、統合制御装置１７０によって各制御装置の制御指令が演算され、統合制御１７０から各制御装置への制御指令が通信回線１７４を介してそれぞれの制御装置へ送信される。
【００１５】
例えば、バッテリ制御装置１８４はリチュームイオン電池であるバッテリ１８０の放電状況やリチュームイオン電池を構成する各単位セル電池の状態をバッテリ１８０の状態として統合制御装置１７０に通信回線１７４を介して報告する。
【００１６】
統合制御装置１７０は上記報告からバッテリ１８０の充電が必要と判断すると、電力変換装置６００に発電運転の指示を出す。統合制御装置１７０はまたエンジン１２０と第１や第２の回転電機２００，２０２の出力トルクを管理し、エンジンと第１や第２の回転電機２００，２０２の出力トルクの総合トルクあるいはトルク分配比を演算処理し、処理結果に基づく制御指令を変速機制御装置１３４やエンジン制御装置１２４や電力変換装置
６００へ送信する。トルク指令に基づき電力変換装置６００は第１の回転電機２００と第２の回転電機２０２を制御し、どちらか一方の回転電機であるいは両方の回転電機で指令のトルク出力を、あるいは発電電力を発生するようにこれらの回転電機を制御する。
【００１７】
電力変換装置６００は統合制御装置１７０からの指令に基づき第１の回転電機２００と第２の回転電機２０２を運転するためにインバータを構成するパワー半導体のスイッチング動作を制御する。これらパワー半導体のスイッチング動作により、第１の回転電機200と第２の回転電機２０２が電動機としてあるいは発電機として運転される。
【００１８】
電動機として運転する場合は高電圧のバッテリ１８０からの直流電力が前記電力変換装置６００のインバータの直流端子に供給される。インバータを構成するパワー半導体のスイッチング動作を制御することにより上記供給された直流電力が３相交流電力に変換され、回転電機２００あるいは２０２に供給される。一方第１の回転電機２００あるいは第２の回転電機２０２が発電機として運転される場合、回転電機２００あるいは２０２の回転子が外部から加えられる回転トルクで回転し、この回転トルクに基づき前記回転電機の固定子巻線に３相交流電力を発生する。発生した３相交流電力は前記電力変換装置６００で直流電力に変換され、直流電力が前記高電圧のバッテリ１８０に供給され、前記バッテリ１８０が直流電力により充電される。
【００１９】
図１に示すとおり、電力変換装置６００は、直流電源の電圧変動を押える複数の平滑用のコンデンサモジュールと、複数のパワー半導体を内蔵するパワーモジュールと、このパワーモジュールのスイッチング動作を制御するスイッチング駆動回路および前記スイッチング動作の時間幅を決める信号すなわちパルスワイドモデュレーションの制御を行うPWM信号を発生する回路を備えた回転電機制御回路から構成されている。
【００２０】
高電圧のバッテリ１８０はリチュームイオン電池あるいはニッケル水素電池などの２次電池であり、２５０ボルトから６００ボルト、あるいはそれ以上の高電圧の直流電力が前記２次電池に充電され、あるいは前記２次電池から出力される。
【００２１】
図２は図１に示す電力変換装置６００の回路図である。電力変換装置６００には第１の回転電機２００のための第１のインバータ装置と第２の回転電機２０２のための第２のインバータ装置とが設けられている。第１のインバータ装置は、第１のパワーモジュール
６１０と第１のパワーモジュール６１０における各パワー半導体２１のスイッチング動作を制御する第１の駆動回路６５２と回転電機２００の電流を検知する電流センサ６６０と以下に説明する第２のインバータ装置と共通に使用される制御回路６４８とコネクタ基板６４２に実装された送受信回路６４４やコンデンサジュール６３０を備えている。なお、駆動回路６５２は駆動回路基板６５０に設けられており、制御回路６４８は制御回路基板６４６に設けられている。
【００２２】
第２のインバータ装置は、第２のパワーモジュール６２０と第２のパワーモジュール
６２０における各パワー半導体２１のスイッチング動作を制御する第２の駆動回路６５６と回転電機２０２の電流を検知する電流センサ６６２と第１のインバータと共通に使用される制御回路６４８と送受信回路６４４とコンデンサジュール６３０とを備えている。第２の駆動回路６５６は第２の駆動回路基板６５４に実装されており、また制御回路６４８は回転電機制御回路基板６４６に実装されており、送受信回路６４４はコネクタ基板642に実装されている。
【００２３】
第１のパワーモジュール６１０と第２のパワーモジュール６２０は、それぞれ対応する第１および第２の駆動回路６５２と６５６とから出力された駆動信号によって動作し、高電圧バッテリ１８０から供給された直流電力を三相交流電力に変換し、その電力を対応する回転電機２００や２０２の電機子巻線に供給する。また回転電機２００や２０２のの電機子巻線である固定子巻線に誘起された交流電力を直流に変換して高電圧バッテリに供給する。
【００２４】
第１および第２のパワーモジュール６１０や６２０は、図２に記載のごとく３相ブリッジ回路を備えており、３相に対応した直列回路がそれぞれバッテリ１８０の正極側と負極側との間に電気的に並列に接続されている。各直列回路は上アームを構成するパワー半導体と下アームを構成するパワー半導体とを備え、上アームのパワー半導体２１と下アームを構成するパワー半導体２１とは直列に接続されている。
【００２５】
第１のパワーモジュール６１０と第２のパワーモジュール６２０とは図２に示す如く、回路構成がほぼ同じであり、第１のパワーモジュール６１０で代表して説明する。本回路では、スイッチング用パワー半導体素子としてＩＧＢＴ（絶縁ゲート型バイポーラトランジスタ）２１を用いている。ＩＧＢＴ２１は、コレクタ電極，エミッタ電極及びゲート電極の３つの電極を備えている。ＩＧＢＴ２１のコレクタ電極とエミッタ電極との間にはダイオード３８が電気的に接続されている。ダイオード３８は、カソード電極及びアノード電極の２つの電極を備えており、ＩＧＢＴ２１のエミッタ電極からコレクタ電極に向かう方向が順方向となるように、カソード電極がＩＧＢＴ２１のコレクタ電極に、アノード電極がＩＧＢＴ２１のエミッタ電極にそれぞれ電気的に接続されている。
【００２６】
スイッチング用パワー半導体素子としてはＭＯＳＦＥＴ（金属酸化物半導体型電界効果トランジスタ）を用いてもよい。ＭＯＳＦＥＴは、ドレイン電極，ソース電極及びゲート電極の３つの電極を備えている。尚、ＭＯＳＦＥＴは、ソース電極とドレイン電極との間に、ドレイン電極からソース電極に向かう方向が順方向となる寄生ダイオードを備えているので、図２のダイオード３８を設ける必要がない。
【００２７】
各相のアームはＩＧＢＴ２１のソース電極とＩＧＢＴ２１のドレイン電極が電気的に直列に接続されて構成されている。尚、本実施例では、各相の各上下アームのＩＧＢＴを１つしか図示していないが、制御する電流容量が大きいので、実際には複数のＩＧＢＴが電気的に並列に接続されて構成されている。以下説明を簡単にするため、１個のパワー半導体として説明する。
【００２８】
図２に示す実施例では、各相の各上下アームはそれぞれ３個のＩＧＢＴによって構成している。各相の各上アームのＩＧＢＴ２１のドレイン電極はバッテリ１８０の正極側に、各相の各下アームのＩＧＢＴ２１のソース電極はバッテリ１８０の負極側それぞれ電気的に接続されている。
【００２９】
各相の各アームの中点（上アーム側ＩＧＢＴのソース電極と下アーム側のＩＧＢＴのドレイン電極との接続部分）は、対応する回転電機２００や２０２の対応する相の電機子巻線に電気的に接続されている。
【００３０】
第１と第２の駆動回路６５２と６５６は、対応するインバータ装置６１０や６２０を制御するための駆動部を構成しており、制御回路６４８から出力された制御信号に基づいて、ＩＧＢＴ２１を駆動させるための駆動信号を発生する。それぞれの駆動回路６５２や
６５６で発生した駆動信号は、対応する第１のパワーモジュール６１０や第２のパワーモジュール６２０における各パワー半導体のゲートにそれぞれ出力される。各相の各上下アームのゲートに供給する駆動信号を発生する２組の回路を１つの集積回路としている。駆動回路６５２や６５６はそれぞれ、６個の上記集積回路を有しており、これら６個の集積回路を収めて１ブロックとして駆動回路６５２や６５６を構成している。
【００３１】
制御回路６４８は各インバータ装置６１０や６２０の制御部を構成しており、複数のスイッチング用パワー半導体素子を動作（オン・オフ）させるための制御信号（制御値）を演算するマイクロコンピュータによって構成されている。制御回路６４８には、上位制御装置からのトルク指令信号（トルク指令値），電流センサ６６０や６６２及び回転電機
２００や２０２に搭載された回転センサが検知した信号（センサ出力）が入力されている。制御回路６４８はそれらの入力信号に基づいて制御値を演算し、駆動回路６５２や656にスイッチングタイミングを制御するための制御信号を出力する。
【００３２】
コネクタ基板６４２に実装された送受信回路６４４は、電力変換装置６００と外部の制御装置との間を電気的に接続するためのもので、図１の通信回線１７４を介して他の装置と情報の送受信を行う。
【００３３】
コンデンサジュール６３０は、ＩＧＢＴ２１のスイッチング動作によって生じる直流電圧の変動を抑制するための平滑回路を構成するためのものであり、第１のパワーモジュール６１０や第２のパワーモジュール６２０における直流側の端子に電気的に並列に接続されている。
【００３４】
図３は、図１と図２に記載の回転電機２００あるいは２０２の断面図である。回転電機２００と２０２とはほぼ同じ構造であり、回転電機２００の構造をこれらの代表例として図３から図５を用いて説明する。図４は図３にのＡ−Ａ断面を示す図４は図３に固定子
２３０および回転子２５０のＡ−Ａ断面であり、ハウジング２１２およびシャフト２１８の記載を省略した。
【００３５】
ハウジング２１２の内部に固定子２３０が保持されており、固定子２３０は固定子鉄心２３２と固定子巻線２３８とを備えている。固定子鉄心２３２の内側面に対して空隙222を介して回転子２５０が配置されている。回転子２５０は回転子鉄心２５２と永久磁石
２５４とを備えており、回転子鉄心２５２はシャフト２１８に固定されている。ハウジング２１２はシャフト２１８の回転軸方向の両側にエンドブラケット２１４をそれぞれ有しており、前記回転子鉄心２５２を有するシャフト２１８はエンドブラケット２１４のそれぞれに軸受２１６により回転自在に保持されている。
【００３６】
シャフト２１８には回転子の極の位置を検出する回転子位置センサ２２４と回転子の回転速度を検出する回転速度センサ２２６とが設けられている。これらのセンサ２２４と
２２６からの出力は図２に示す制御回路６４８に取り込まれ、これらセンサの出力に基づいてパワーモジュール６１０が制御される。
【００３７】
図４は図３に示す固定子２３０および回転子２５０のＡ−Ａ断面図を示す。図４により図３に示す固定子２３０および回転子２５０の具体的な構造を説明する。固定子２３０は固定子鉄心２３２を有しており、固定子鉄心２３２は周方向に均等に多数のスロット234とティース２３６とを有しており、スロット２３４には分布巻された固定子巻線２３８が設けられている。図４で、固定子の回転子側には全周に渡ってティース２３６とスロット２３４が設けられている。尚、これら全てに符号を付すことはせず、代表して一部のティースとスロットにのみに符号を付した。
【００３８】
また、回転子鉄心２５２の表面には、永久磁石２５４，２５６が接着剤などで貼り付けられている。用途によって細心の安全対策が必要な場合には、この永久磁石２５４，256の外周に非磁性材である例えばステンレス管などをかぶせて上記磁石の遠心力による永久磁石２５４，２５６の回転飛散を防止することができる。更には、回転子鉄心２５２の表面側に磁石挿入孔を設けて、この挿入孔内に永久磁石２５４，２５６を装着しても構わない。上記磁石は回転子２５０の界磁極として作用し、これら界磁極を構成する永久磁石
２５４，２５６の磁化方向は、磁石の固定子側面がＮ極またはＳ極となる方向で、界磁極毎に磁化方向が反転している。
【００３９】
永久磁石２５４，２５６は磁化され、永久磁石となった状態で回転子鉄心２５２に貼り付けても良いし、あるいは永久磁石２５４，２５６が磁化されていない状態で回転子鉄心２５２に貼り付け、回転子２５０を構成した後に強力な磁界を与えて磁化されることにより永久磁石となるようにしてもよい。この場合、磁化されない状態の永久磁石２５４，
２５６を回転子鉄心２５２に貼り付け、その後に磁化する方が、回転電機の生産性が向上する。すなわち、これらの永久磁石２５４，２５６はたいへん強力な磁石であり、回転子２５０に永久磁石２５４，２５６を固定する前に磁石を着磁すると、永久磁石２５４，
２５６の固定時に回転子鉄心２５２との間に強力な吸引力が生じ、この求心力が作業の妨げとなる。また強力な吸引力により、永久磁石２５４，２５６に鉄粉などのごみが付着する恐れがある。
【００４０】
図４に示す実施形態では、各磁極すなわち各界磁極が１個の永久磁石２５４，２５６で構成されており界磁極毎に着磁方向が反転している。この実施形態では永久磁石２５４と２５６とでは極性が反対である。永久磁石２５４と２５６とを備えた回転子２５０の磁極は回転子２５０の周方向に等間隔に配置されており、この実施形態では８極である。
【００４１】
また、図４の実施形態は、回転子２５０の極ピッチτｐが角度で４５°である。これに対して、は小さくなっている。この割合、τｍ／τｐを調節することにより、回転子の作る磁束密度分布の高調波成分を変化させることができる。これにより、回転電機の基本的な特性であるコギングトルク，通電時のトルクリプル，誘起電圧の波形などを調節することができる。
【００４２】
また図５は図３および図４に記載の分布巻された固定子巻線の代わりに集中巻の固定子を試用した回転電機を示す。また同一符号は対応する構成を示している。図５に示すような集中巻モータの場合にも同じように磁石の幅τｍを調節することができる。尚、固定子のティースに図に示すようにコイルを集中的に巻回しているものを、ここでは集中巻と呼ぶ。一方、分布巻とは、スロットを跨いでコイルを挿入しているものとする。図５にはＷ相の巻線のみ図示したが、これらのコイルは直列、あるいは並列に接続することで端子からみた電圧を調節することができる。
【００４３】
図５の実施形態では、回転子側は、永久磁石２５４や２５６の固定子側の表面を図示したようにギャップ面の半径よりも磁石表面の曲率円弧を小さくしている。回転軸の垂直面での断面の状態を見ると各磁石は、回転子２５０の周方向両端部において回転子２５０から固定子２３０方向に向く形状を持ち、固定子２３０側面が回転子２５０面より極率の大きい曲線形状を成して、磁石の周方向における中央部が最も固定子２３０に近くなる形状をしている。
【００４４】
この形状（以下かまぼこ型と記す）により、磁石の固定子２３０側表面の磁束密度を周方向に正弦波状になめらかに分布させることができる。この効果により、高調波成分が減り、コギングトルクを低減させ、誘起電圧の波形の高調波を少なくすることができる。このような、かまぼこ型の形状の永久磁石も、本実施例を用いれば簡単に作ることができる。
【００４５】
ここで、本実施形態に用いられる永久磁石と、従来の回転電機に用いられていた焼結磁石及びボンド磁石との違いを以下に説明する。
【００４６】
焼結磁石は、その高エネルギー密度を活かして、モータを小型化できるので、電気自動車やハイブリッド車などに用いられている。しかしながら、焼結磁石は、その製法上、焼結工程での高温処理が不可欠なので、設備費用を含め、生産コストが高くなる。また、磁石材を高温に熱する焼結工程により、焼結工程前の形状・寸法に対し焼結工程後の形状・寸法が熱収縮等により変化してしまい、正確な寸法の部品を得るためには、焼結工程の後の成形工程で、寸法精度を得るために大幅な切削を含む成形作業が必要であった。これが磁石モータのコスト増を招いており、安価で制御性の良いモータを得る上での障害となっている。
【００４７】
また、ボンド磁石は、熱硬化性エポキシ樹脂と磁石材料とを混合し、この混合物を成型し製造する。つまり、エポキシ樹脂で磁石材料を接着した磁石である。エポキシ樹脂を結着剤として使用した磁石では、磁石材料とエポキシ樹脂との混合物を圧縮成型して磁石を製造している。このようなエポキシ樹脂で磁石材を接着するボンド磁石は、磁石材に対するエポキシ樹脂材の割合が多くなり、磁石にしめる磁石材料の割合が低下し、磁気特性が悪く、回転電機の特性が著しく低下する問題がある。このようなボンド磁石は、エネルギー密度が小さいため、大容量大トルク用途にはあまり用いられず、小型のファンモータなどに用いられている。
【００４８】
以上、説明したように焼結磁石でこのような形状にするためには、表面加工が必要となり、コストが上昇してしまう。実際には、焼結磁石は、１０００℃以上で焼結させるため、熱収縮による変形を補正する必要があり、後で加工することが不可欠である。また、有機物により結着されたボンド磁石では、結着材であるエポキシ樹脂を１５０℃以上の高温で使用することが困難であり、１５０℃を超える熱的環境で使用するニーズの多い自動車用の回転電機には耐久性の点で不向きであった。
【００４９】
図５に示すかまぼこ型磁石の実施形態を図４の実施形態に適用できる。図４に示す実施形態において、回転子２５０に保持された永久磁石２５４や２５６を図５に示すかまぼこ型形状の磁石に変えることができる。分布巻のモータでは固定子が発生する回転磁界を集中巻より滑らかにすることができる。これに加え永久磁石をかまぼこ型形状にして回転子鉄心外周に配置することで、磁石の固定子側面の磁束密度の変化を正弦波関数に近い状態にすることができ、これらの結果から回転電機のトルクリプルを低減させることができる。特に低速回転おいて、低脈動のトルクを発生できるので、車両の発進時の加速が滑らかとなり、運転者に車両の運転性に関し高級感を与えるのに適する。
【００５０】
このような永久磁石は、従来の焼結磁石タイプでは、熱処理後の変形のため、成形が必要であり、高価なものになっていた。しかし、本発明の永久磁石を用いた回転機の場合、プレス型でこの形状を作れば、プレス加工後の変形が少なくなり、磁石の後加工は必要ない。あるいは後加工が必要であっても、加工作業量が少なく、加工工程が簡単になる効果がある。
【００５１】
図６は回転子２５０の他の作り方である。磁石抑え２６０により、遠心力による永久磁石の飛散を防止している。この磁石抑え２６０は、回転子鉄心２５２と一体でも良いし、後から回転子鉄心２５２に固定しても良い。また、磁石抑え２６０を磁性体で構成すると、リラクタンストルクを活用したモータにすることもできる。リラクタンストルクは、分布巻のモータの方がよく利用できるため、固定子構造は分布巻とする方法もある。
【００５２】
尚、本発明が適用される適用対象は８極に固定されるものではない。回転子２５０の極数は１０極や１２極などさらに多くの極であっても良い。また逆に少ない極数であっても良い。固定子巻線の巻回方式には分布巻と集中巻の方式がある。３相モータの場合、分布巻の固定子のスロット数は、極数の３ｎ（ｎは自然数）になる。また、集中巻の場合には、固定子のスロット数をＮ，極数をＰとすると、２／３＜＝Ｐ／Ｎ＜＝４／３の関係で、効率の良い３相モータになり、どの組合せに対しても適用できる。集中巻モータでは、１極を構成する固定子側のコイル数が少ないため、固定子が基本同期周波数以外の調波成分が大きい。特に基本同期周波数よりも低次の調波成分が多い。このため、回転子表面の永久磁石に流れる渦電流が多く、従来の焼結磁石を使ったモータでは、分割などの方策が不可欠であった。この原理や応用例については後述する。以下に説明するＳｉＯ系結着剤で磁性粉を結着した磁石では磁性粉間に絶縁材である結着剤が存在するため、永久磁石の内部抵抗が高抵抗なり渦電流がその分減少する。また表面に絶縁膜を形成した磁石粉を使用して結着することも可能である。このため従来の焼結型磁石に比べ、永久磁石の分割などの対策の必要性が少なく、対策が不要の場合は安価に回転電機を作ることができる。また従来対策しなかった回転電機に対して効率を向上でき、また磁石の発熱を減少できることで熱対策が容易となる。
【００５３】
ここで永久磁石２５４と２５６は磁石材料である希土類材料のネオジウム（Ｎｄ）の粉体をこのネオジウム（Ｎｄ）と前駆体が濡れ性の良い性質を備えている結着剤で結着した構造をしている。ここで濡れ性の優れた前駆体とは例えばＳｉＯ2 の前駆体であるアルコキシシロキサンまたはアルコキシシランである。ネオジウム（Ｎｄ）の粉体は板状の形状を為しており、高さ方向であるＺ軸方向の値に対しＸ軸やＹ軸方向の大きさが数倍以上である、厚みが薄い形状をしている。ネオジウム（Ｎｄ）粉体のＸ軸やＹ軸方向の大きさは大きい方が良く、例えば粉体のＸ軸またはＹ軸方向の大きさが４５μメータ以上の大きさの粉体を使用する方が残留特性を良くする。成形中にネオジウム（Ｎｄ）の粉体が割れるなどで細かくなり、小さい形状の粉体が混ざることはしかたないが、粉体の半分以上が
４５μメータ以上の大きさ粉体であることが望ましく、さらには７割以上が４５μメータ以上の大きさの粉体であるとより好ましい結果が得られる。９割以上が４５μメータ以上の大きさの粉体であるとさらにより好ましい結果が得られる。なおネオジウム（Ｎｄ）にさらにディスプロシウム（Ｄｙ）を若干含んでいると特性が改善される。このディスプロシウム（Ｄｙ）を含むことにより、回転電機の温度が上昇しても良好な磁気特性が維持される。ディスプロシウム（Ｄｙ）の含有割合は数％程度で、多くても１０％以下である。バインダーで希土類磁石材料の粉体を結着した構造の磁石及び磁石の製造方法についての詳細は後述する。
【００５４】
図３および図４で、回転子の回転速度センサ２２６と回転子位置センサ２２４との出力に基づき図２に示す第１の駆動回路６５２が第１のパワーモジュール６１０を制御する制御信号を発生して第１のパワーモジュール６１０に送信する。第１のパワーモジュールは制御信号に基づきスイッチング動作を行い、バッテリ１８０から供給される直流電力を３相交流電力に変換する。この３相交流電力は図３や図４に示す固定子巻線２３８に供給され、回転速度センサ２２６の検出値に基づいて３相交流電流の周波数が制御され、回転子位置センサ２２４の検出値に基づいて３相交流電流の回転子に対する位相が制御される。
【００５５】
上記位相と周波数の回転磁界が３相交流電流により固定子２３０に発生する。固定子
２３０の回転磁界が回転子２５０の永久磁石２５４，２５６に作用して回転子２５０に永久磁石２５４，２５６に基づく磁石トルクが生じる。
【００５６】
次に永久磁石２５４，２５６の製造方法について説明する。図７には、本実施形態に係る永久磁石２５４，２５６の製造プロセスの一例を示す。工程１０では、粉体状の磁石材料を生成する。例えば希土類の磁石用磁粉は、組成を調整した母合金を急冷することにより製造できる。
【００５７】
工程１５では、前記粉体状の磁石材料を圧縮成形する。例えば回転電機に使用する永久磁石を製造する場合は、この工程１５では、回転電機に使用する永久磁石の最終磁石形状の型を用い、型に粉体状の磁石材料を供給し、圧縮成形する。圧縮成形された磁石材料は型により形状が決められた多孔質の状態であり、機械的強度は弱く、強い衝撃を受けると壊れる状態である。また磁化されていないので、永久磁石としての特性は有していない。この圧縮成形の状態のままで磁化しても回転電機の構成部品として使用することは機械強度的に困難である。
【００５８】
圧縮成形された磁石は、以下に詳述する製造方法を用いることで、磁石形状の寸法関係がその後の工程であまり変化しない。すなわち工程１５で圧縮成形された形状が高い精度で維持できる。例えば以下の製造工程を使用した場合、磁石材料を結着するバインダーのバリなどの一部分を切削成形することが必要かもしれないが、形状の多くの部分は高い精度が維持されており、回転電機において要求される磁石の精度を達成できる可能性が高い。
【００５９】
焼結磁石では、圧縮成形された磁石材料を製造工程で高温に熱することが必要で、高温に熱した後冷却されることで磁石の形状は圧縮成形の形状から変形してしまう問題がある。このため従来の焼結磁石では最終形状の精度を維持するために切削加工が必須であった。このことにより生産性が悪くなる問題があった。また切削加工では曲線形状の加工が困難であり、曲線形状を備えた磁石を簡単に生産することができなかった。
【００６０】
工程２０では、圧縮成形された磁石成形体にＳｉＯ2 の前駆体の溶液を含浸する。圧縮成形された磁石成形体は多孔質の状態であり、粘性が低く、磁石材料に対して濡れ性の良い性質を持つ結着剤の前駆体を含浸する。圧縮成形された磁石成形体に対し前駆体は濡れ性が良好で粘性も低いので、多孔質の圧縮成形体に前駆体が吸い込まれるように含浸される。具体的な前駆体は以下で詳述する。
【００６１】
磁石成形体に対する濡れ性の良好な結着剤の前駆体溶液を含浸することで、磁石成形体を構成するそれぞれの磁性粉体の表面を前記結着剤が被い、結果として多数の粉体を良好につなぎ合わせる作用を為す。また良好な濡れ性の作用で結着剤の前駆体溶液が磁石成形体の細部に入り込むので、量的に少ない結着剤で良好な結着効果が得られる。また良好な濡れ性を利用しているので、エポキシ樹脂の使用に比べ設備が比較的シンプルで安価になる。そらに以下に詳述する前駆体は比較的低い温度で硬化するので、圧縮成形体の寸法，形状が高い精度で維持したまま最終的な磁石が得られる。もちろん前駆体の含浸の工程で結着剤のバリなどができるが、粉末磁石の圧縮成形体の寸法や形状が変化するわけでは無いので、結着剤の切削処理を行うことで磁石が製造される。
【００６２】
工程２５は、含浸された圧縮成形体を熱処理することにより結着剤で磁石材料を結着する工程である。以下に詳述する如くＳｉＯ系の材料であるＳｉＯ2 を結着剤として磁石材料を結着することで良好な磁石を得ることができる。以下に詳述するように、工程２５での処理温度は比較的低い温度であり、この熱処理で磁石成形体の形状や寸法が変化することがほとんど無く、製造された磁石の形状や寸法関係は圧縮成形された形状や寸法に対し高い精度が維持されている。
【００６３】
次に永久磁石２５４と２５６の結着剤について説明する。上記工程２０で使用される結着剤の前駆体の溶液は、ＳｉＯ2 の前駆体であるアルコキシシロキサン，アルコキシシランを有しており、化学式１や化学式２に示すような末端基及び側鎖にアルコキシ基を有する化合物を有している。
【００６４】
【化１】
2008167565.tif 000003
【００６５】
【化２】
2008167565.tif 000004
【００６６】
また、溶媒のアルコールにはアルコキシシロキサン，アルコキシシラン中のアルコキシ基と同じ骨格の化合物が好ましいがこれらに限られるものではない。具体的にはメタノール，エタノール，プロパノール，イソプロパノール等が挙げられる。また、加水分解及び脱水縮合用触媒としては酸触媒，塩基触媒，中性触媒のいずれでも良いが中性触媒が金属の腐食を最小限に抑えられるので最も好ましい。中性触媒としては、オルガノスズ触媒が効果的で、具体的にはビス（２−エチルヘキサノエート）スズ、ｎ−ブチルトリス（２−エチルヘキサノエート）スズ，ジ−ｎ−ブチルビス（２−エチルヘキサノエート）スズ，ジ−ｎ−ブチルビス（２，４−ペンタンジオネート）スズ，ジ−ｎ−ブチルジラウリルスズ，ジメチルジネオデカノエートスズ，ジオクチルジラリル酸スズ，ジオクチルジネオデカノエートスズ等が挙げられるがこれらに限られるものではない。また、酸触媒としては希塩酸，希硫酸，希硝酸，蟻酸，酢酸等が、塩基触媒としては水酸化ナトリウム，水酸化カリウム，アンモニア水等が挙げられるがこれらに限られるものではない。
【００６７】
結着剤の溶液中のＳｉＯ2 の前駆体であるアルコキシシロキサン，アルコキシシラン、その加水分解生成物、及びその脱水縮合物総量の含有量は体積分率として５vol％ 以上かつ９６vol％ 以下が好ましい。アルコキシシロキサン，アルコキシシラン、その加水分解生成物、及びその脱水縮合物総量の含有量が５vol％ 未満になると、磁石中の結着剤の含有率が低いため、硬化後の結着剤の材料としての強度がやや小さくなる。一方、アルコキシシロキサン，アルコキシシラン、その加水分解生成物、及びその脱水縮合物総量の含有量が９６vol％ 以上になると、ＳｉＯ2 の前駆体であるアルコキシシロキサン，アルコキシシランの高分子量化の反応が速いため、結着剤溶液の増粘速度も速くなる。これは結着剤溶液の適正粘度の制御がより困難であることを意味しており、この結着剤溶液を含浸法に用いることが先に説明した材料に比べ難しくなる。
【００６８】
結着剤溶液中のＳｉＯ2 の前駆体であるアルコキシシロキサン又はアルコキシシランと水とは、以下の化学式３，化学式４に示した加水分解反応が生じる。ここで化学反応式は加水分解が部分的に生じた時の反応式である。
【００６９】
【化３】
2008167565.tif 000005
【００７０】
【化４】
2008167565.tif 000006
【００７１】
この際、水の添加量がアルコキシシロキサン又はアルコキシシランの加水分解反応の進行度を支配する因子の一つとなる。この加水分解反応は硬化後の結着剤の機械的強度が大きくするためには重要である。アルコキシシロキサン又はアルコキシシランの加水分解反応が発生していないと、その次に起こるアルコキシシロキサン又はアルコキシシランの加水分解反応物同士の脱水縮合反応が進行しないからである。この脱水縮合反応生成物が
ＳｉＯ2であり、このＳｉＯ2が磁粉との接着性が高く、結着剤の機械的強度を大きくする重要な材料となるからである。更に、シラノールのＯＨ基が磁粉表面のＯ原子又はＯＨ基と相互作用が強く高接着化に寄与するからである。しかしながら、加水分解反応が進みシラノール基の濃度が高くなるとシラノール基を含む有機ケイ素化合物（アルコキシシロキサン又はアルコキシシランの加水分解生成物）同士の脱水縮合反応が進行し、有機ケイ素化合物の分子量が大きくなり、結着剤の溶液の粘度は高くなる。これは含浸法に用いる結着剤の溶液としては適正な状態が遠ざかる特性である。従って、結着剤溶液中のＳｉＯ2 の前駆体であるアルコキシシロキサン又はアルコキシシランに対する適正な水の添加量が必要となる。ここで、絶縁層形成処理液中の水の添加量として、化学反応式１，２に示した加水分解反応における反応当量の１／１０〜１が好ましい。水の添加量が化学反応式１，２に示した加水分解反応における反応当量の１／１０以下では、有機ケイ素化合物のシラノール基の濃度が低いため、シラノール基を含む有機ケイ素化合物と磁粉表面との相互作用が低く、また、脱水縮合反応が生じにくいため生成物中にアルコキシ基が多量に残存したＳｉＯ2 が生成するため、ＳｉＯ2 中に欠陥部が多数発生し、ＳｉＯ2 の強度が低くなる。一方、水の添加量が化学反応式１，２に示した加水分解反応における反応当量の１より大きくなると、シラノール基を含む有機ケイ素化合物は脱水縮合が発生し易くなり、結着剤溶液が増粘するため、磁粉と磁粉の隙間に結着剤溶液は浸透できなくなり含浸法に用いる結着剤溶液としては適正な状態から遠ざかる特性である。結着剤溶液中の溶媒には通常アルコールを用いる。それは結着剤溶液に用いる溶媒にはアルコキシシロキサン中のアルコキシ基は解離反応が速く、溶媒のアルコールと置換し平衡状態にあるからである。そのため溶媒のアルコールには沸点が水より低く粘度の低いメタノール，エタノール，ｎ−プロパノール，iso −プロパノールが好ましい。しかし、化学的には溶液の安定性が若干低下するものの、結着剤の溶液の粘度が数時間で増加してしまうことが無く、かつ、沸点が水より低い溶媒であれば本発明の結着剤として用いることが可能で、アセトン等のケトン類などの水溶性溶媒であれば適用できる。
【００７２】
次に永久磁石２５４，２５６の他の製造方法を説明する。本発明に係る磁石製造プロセスの他の実施形態を図８および図９に示す。図８の実施形態では、粉体状の磁石材料を生成後で圧縮成形前に絶縁皮膜を作る処理を施す工程が加わる点が、上記で説明した図７のプロセスと異なる。また図９では、圧縮成形した磁石を回転子に装着し、その後に結着剤を含浸する処理を行っている点がことなる。
【００７３】
図８で図７と同じ工程の番号はほぼ同様の処理内容であることを示す。工程１０で粉体状の磁石材料を生成し、工程１２で生成された磁石材料の各粉体の表面に電気的な絶縁膜を作る処理を行う。磁粉表面のできるだけ全面にさらにできるだけ均一に電気的な絶縁層を作ることが望ましく、具体的な処理方法は後述する。製造された磁石が回転電機に使用される場合、上述の通り交流磁場で使用される。磁石を通る磁束が周期的に変化し、磁束の変化により、磁石内に渦電流が発生する。この渦電流は回転電機の効率を低下させる問題があり、また渦電流により磁石内の発熱を増大する恐れがある。磁石材料におけるそれぞれの粉体の表面を絶縁層で被うことによりこの渦電流を抑え、回転電機の効率低下を抑えることができ、また磁石の発熱しいては回転電機の発熱を抑制できる。特に回転子に内蔵される磁石では回転子は回転電機のハウジングと軸受を介して機械的につながっており、熱伝導性が良くない。このため磁石の発熱を抑えることは重要なことである。
【００７４】
高調波を含む交流磁束が磁石に印加される条件下で磁石が使用される場合は、希土類の磁石材料は電気抵抗が低く、渦電流を抑えて発熱を抑える観点から希土類の磁石粉体の表面に無機絶縁膜を形成されていることが好ましい。希土類の磁石粉体の表面に無機絶縁膜を形成するには、無機絶縁膜としてリン酸塩化成処理膜を適用するのが良い。リン酸塩化成処理液にリン酸，マグネシウム，ほう酸を用いた場合、以下のような組成が良い。リン酸量は１〜１６３ｇ／ｄｍ3が望ましく、１６３ｇ／ｄｍ3より大きいと磁束密度の低下を招き、１ｇ／ｄｍ3 より小さいと絶縁性が悪くなる。また、ほう酸量はリン酸１ｇに対して０.０５〜０.４ｇが望ましくこの範囲を超えると絶縁層の安定性が悪くなる。磁粉表面の全面に絶縁層をできるだけ均一に形成するためには、絶縁層の形成処理液の磁粉に対する濡れ性を向上させることが有効である。これには界面活性剤の添加が望ましい。こうした界面活性剤としては、例えば、パーフルオロアルキル系，アルキルベンゼンスルホン酸系，両性イオン系、またはポリエーテル系の界面活性剤が挙げられ、その添加量は、絶縁層形成処理液中に０.０１〜１重量％含有させることが望ましく、０.０１重量％未満では表面張力を下げて磁粉表面を濡れさせる効果が不十分であり、１重量％を超えてもそれ以上の効果は望めず不経済である。
【００７５】
さらに防錆剤を入れることが磁石の特性劣化を防止するなどの観点から望ましい。防錆剤の量は０.０１〜０.５mol／ｄｍ3 が望ましく、０.０１mol／ｄｍ3未満では磁粉表面の錆の抑制が難しく、０.５mol／ｄｍ3より多くしても以上の効果は望めず経済的でない。
【００７６】
リン酸塩化成処理液の添加量は、希土類磁石用磁粉の平均粒径に依存する。希土類磁石用磁粉の平均粒径が０.１ 〜５００μｍの場合、希土類磁石用磁粉１kgに対して３００〜２５ｍｌが望ましい。３００ｍｌより多いと磁粉表面の絶縁膜が厚くなりすぎ、また、錆が発生し易くなるために磁石作製時の磁束密度の低下を招き、２５ｍｌより少ないと絶縁性が悪く、処理液の濡れない部分で錆の発生量が多くなり、磁石の特性劣化を引き起こす恐れがある。
【００７７】
コート膜形成処理液中の希土類フッ化物又はアルカリ土類金属フッ化物がアルコールを主成分とした溶媒に膨潤させるのは、希土類フッ化物又はアルカリ土類金属フッ化物ゲルがゼラチン状の柔軟な構造を有することと、アルコールが希土類磁石用磁粉に対して優れた濡れ性を有するからである。また、ゲル状態の該希土類フッ化物又はアルカリ土類金属フッ化物の平均粒径が１０μｍ以下のレベルまで粉砕する必要があるのは、希土類磁石用磁粉表面に形成されたコート膜が均一厚になり易いからである。更に、アルコールを主成分とした溶媒にすることにより、非常に酸化され易い希土類磁石用磁粉の酸化の抑制が可能となる。
【００７８】
更に、磁粉の絶縁性並びに磁気特性の向上を図ることを目的とした無機絶縁膜としてはフッ化物コート膜が望ましい。このような理由で希土類磁石粉体表面にフッ化物コート膜を形成する場合、フッ化物コート膜形成処理液中の希土類フッ化物又はアルカリ土類金属フッ化物の濃度に関しては希土類磁石用磁粉表面に形成する膜厚に依存するが、希土類フッ化物又はアルカリ土類金属フッ化物がアルコールを主成分とした溶媒に膨潤されており、ゲル状態の該希土類フッ化物又はアルカリ土類金属フッ化物の平均粒径が１０μｍ以下のレベルまで粉砕され、かつアルコールを主成分とした溶媒に分散された状態を保つことが重要で、希土類フッ化物又はアルカリ土類金属フッ化物の濃度として２００ｇ／ｄｍ3から１ｇ／ｄｍ3となる。
【００７９】
希土類フッ化物コート膜形成処理液の添加量は、希土類磁石用磁粉の平均粒径に依存する。希土類磁石用磁粉の平均粒径が０.１ 〜５００μｍの場合、希土類磁石用磁粉１kgに対して３００〜１０ｍｌが望ましい。これは処理液量が多いと溶媒の除去に時間を要するだけでなく、希土類磁石用磁粉が腐食し易くなるためである。一方、処理液量が少ないと希土類磁石用磁粉表面に処理液の濡れない部分が生じるためである。以上の事項に関し、表１には希土類フッ化物，アルカリ土類金属フッ化物コート膜について、処理液として有効な濃度等を纏めている。
【００８０】
【表１】
2008167565.tif 000007
【００８１】
図８のプロセスでは工程１２で希土類の磁石材料における各粉体の表面に絶縁膜を形成し、その後工程１５で磁石材料を圧縮成形して多孔質の磁石を成形する。その後図７と同様工程２０で結着剤の前駆体を含浸し、工程２５で前駆体を硬化して磁石材料を結着剤で結着する。
【００８２】
以上、図７と図８を用いて本発明に係る磁石製造プロセスの例を述べた。図９は、回転子の外周表面側に永久磁石を挿入する磁石挿入孔を有する回転電機において、結着剤の含浸工程の前に圧縮成形された多孔質の磁石を回転子の磁石挿入孔に挿入し、その後結着剤の前駆体を磁石挿入孔に流し込み含浸する方法である。工程１５までは既に説明したプロセスと同じである。工程１７で回転子鉄心に設けられた磁石挿入孔に多孔質の圧縮磁石を挿入し、工程磁石２２でＳｉＯ2 の前駆体の溶液を回転子の磁石挿入孔に流し込む。
【００８３】
次に工程２７で回転子自身の温度を上げると前駆体が硬化し、圧縮成形された磁石の強度が強くなると共に磁石が前記回転子鉄心の磁石挿入孔に固定される。
【００８４】
以上、本発明に係る磁石製造プロセスの例を述べたが、具体的な永久磁石の実施例については以下に説明する。
【００８５】
［永久磁石の実施例１］
本実施例において、希土類磁石用磁粉には、組成を調整した母合金を急冷することにより作製したＮｄＦｅＢ系の薄帯を粉砕した磁性粉を用いた。ＮｄＦｅＢ系母合金は鉄，
Ｆｅ−Ｂ合金（フェロボロン）にＮｄを混合して真空あるいは不活性ガス中または還元ガス雰囲気中で溶解し組成を均一化しされている。必要に応じて切断した母合金を単ロールや双ロール法などのロールを用いた手法で、回転するロールの表面に溶解させた母合金をアルゴンガスなどの不活性ガスあるいは還元ガス雰囲気で噴射急冷し薄帯とした後、不活性ガス中あるいは還元性ガス雰囲気中で熱処理する。熱処理温度は２００℃以上７００℃以下でありこの熱処理によりＮｄ2Ｆｅ14Ｂ の微結晶が成長する。薄帯は１０〜１００
μｍの厚さでありＮｄ2Ｆｅ14Ｂの微結晶の大きさは１０から１００ｎｍである。
【００８６】
Ｎｄ2Ｆｅ14Ｂの微結晶が平均３０ｎｍの大きさの場合、粒界層はＮｄ70Ｆｅ30 に近い組成であり、単磁区臨界粒径よりも薄いためにＮｄ2Ｆｅ14Ｂ の微結晶内に磁壁が形成されにくい。Ｎｄ2Ｆｅ14Ｂ 微結晶の磁化はそれぞれの微結晶で磁気的に結合しており磁化の反転は磁壁の伝搬によって起こっていると推定されている。磁化反転を抑制するためのひとつの手法として薄帯を粉砕した磁粉同士の磁気的結合をしやすくすることが挙げられる。そのために、磁粉間の非磁性部をできるだけ薄くすることが有効となり、粉砕粉は
Ｃｏを添加したＷＣ製超硬金型内に挿入後上下パンチでプレス圧力５ｔ−２０ｔ／cm2 で圧縮成形しプレス方向に垂直な方向で磁粉間の非磁性部が少ない。これは磁粉が薄帯を粉砕した扁平粉であるために、圧縮成形した成形体で扁平粉の配列に異方性が生じ、プレス方向に垂直方向に扁平粉の長軸（薄帯の厚さ方向と垂直な方向に平行）方向がそろうことによる。扁平粉の長軸方向がプレス方向の垂直方向に向きやすくなる結果、成形体においてプレス方向の垂直方向は、プレス方向よりも磁化が連続しておりそれぞれの粉においてパーミアンスが大きくなるため、磁化反転し難くなる。このため成形体のプレス方向とプレス方向に垂直な方向では減磁曲線に差が生じてくる。１０×１０×１０mmの成形体において、プレス方向と垂直方向に２０ｋＯｅで着磁し減磁曲線を測定すると残留磁束密度
（Ｂｒ）は０.６４Ｔ、保磁力（ｉＨｃ）は１２.１ｋＯｅであるのに対し、プレス方向に平行方向で２０ｋＯｅ の磁界で着磁後、着磁方向で減磁曲線を測定するとＢｒ０.６０Ｔ，ｉＨｃ１１.８ｋＯｅ であった。このような減磁曲線の差は成形体に使用している磁粉に扁平粉を用いており、その扁平粉の向きが成形体内で異方性を有しているために生じているものと考えられる。
【００８７】
このような減磁曲線の差は成形体に使用している磁粉に扁平粉を用いており、その扁平粉の向きが成形体内で異方性を有しているために生じているものと考えられる。個々の扁平粉の結晶粒は１０−１００ｎｍと小さく、その結晶方位の異方性は少ないが、扁平粉の形状が異方性をもつため、扁平粉の配列方向に異方性がある場合には磁気的にも異方性が生じることになる。このような成形体の試験片に下記１）〜３）のＳｉＯ2 前駆体溶液を含浸し熱処理した。実施した工程を以下に説明する。
【００８８】
結着剤であるＳｉＯ2前駆体には以下の３つの溶液を用いた。
【００８９】
１）ＣＨ3Ｏ−(Ｓｉ(ＣＨ3Ｏ)2−Ｏ)m−ＣＨ3 （ｍは３〜５、平均は４）を５ｍｌ，水０.９６ｍｌ，脱水メチルアルコール９５ｍｌ，ジラウリン酸ジブチル錫０.０５ｍｌを混合し、２昼夜２５℃の温度で放置した。
【００９０】
２）ＣＨ3Ｏ−(Ｓｉ(ＣＨ3Ｏ)2−Ｏ)m−ＣＨ3 （ｍは３〜５、平均は４）を２５ｍｌ，水４.８ｍｌ，脱水メチルアルコール７５ｍｌ，ジラウリン酸ジブチル錫０.０５ｍｌを混合し、２昼夜２５℃の温度で放置した。
【００９１】
３）ＣＨ3Ｏ−(Ｓｉ(ＣＨ3Ｏ)2−Ｏ)m−ＣＨ3 （ｍは３〜５、平均は４）を１００ｍｌ，水３.８４ｍｌ，ジラウリン酸ジブチル錫０.０５ｍｌを混合し、４時間２５℃の温度で放置した。
【００９２】
１）〜３）のＳｉＯ2 前駆体溶液の粘度はオストワルドの粘度計を用いて３０℃の温度で測定した。
【００９３】
（１）上記Ｎｄ2Ｆｅ14Ｂの磁粉を成形型に充填し、１６ｔ／cm2の圧力で、磁気特性測定用として縦１０mm，横１０mm，厚さ５mmの試験片を、また、強度測定用として縦１５mm，横１０mm，厚さ２mmの圧縮成形試験片を作製した。
【００９４】
（２）（１）で作製した圧縮成形試験片を加圧方向が水平方向になるようにバット内に配置し、結着剤である１）〜３）のＳｉＯ2 前駆体溶液をバット中に液面が垂直方向に１mm／min になるように注入した。最終的に圧縮成形試験片の上面から５mm上方になるまでＳｉＯ2 前駆体溶液をバット中に注入した。
【００９５】
（３）（２）で使用した圧縮成形試験片は配置され、ＳｉＯ2 前駆体溶液が満たされたバットを真空容器内にセットし、８０Ｐａ程度まで徐々に排気した。圧縮成形試験片表面からの気泡発生が少なくなるまで放置した。
【００９６】
（４）圧縮成形試験片は配置され、ＳｉＯ2 前駆体溶液が満たされたバットをセットした真空容器の内圧を徐々に大気圧に戻し、圧縮成形試験片をＳｉＯ2 前駆体溶液内から取り出した。
【００９７】
（５）（４）で作製したＳｉＯ2 前駆体溶液で含浸された圧縮成形試験片を真空乾燥炉内にセットし、１〜３Ｐａの圧力，１５０℃の条件で圧縮成形試験片に対して真空熱処理を施した。
【００９８】
（６）（５）で作製した縦１０mm，横１０mm，厚さ５mmの圧縮成形試験片に対して、四探針法で比抵抗を測定した。
【００９９】
（７）更に上記比抵抗を調べた圧縮成形試験片に対して、３０ｋＯｅ以上のパルス磁界を印加した。その圧縮成形試験片について磁気特性を調べた。
【０１００】
（８）（５）で作製した縦１５mm，横１０mm，厚さ２mmの圧縮成形試験片を用いて、機械的曲げ試験を実施した。曲げ試験には試料形状１５mm×１０mm×２mmの圧縮成形体を用い、支点間距離１２mmの３点曲げ試験により曲げ強度を評価した。
【０１０１】
図１０に前記（５）で作製した縦１０mm，横１０mm，厚さ５mmの圧縮成形試験片の断面部のＳＥＭ観察結果の一例を示す。図１０（ａ）が二次電子像、（ｂ）が酸素面分析像、（ｃ）は珪素面分析像である。（ａ）に示すように扁平粉が異方性をもって堆積しており部分的にクラックが発生している。また、扁平粉の表面及び扁平粉内部のクラックに沿って酸素及び珪素が検出されている。このクラックは圧縮成形時に発生したものであり、含浸処理前は空洞になっている。このことから、ＳｉＯ2 前駆体溶液は磁粉中のクラック内部まで含浸されていることが分かった。
【０１０２】
（５）で作製した縦１０mm，横１０mm，厚さ５mmの圧縮成形試験片に対する磁気特性については、残留磁束密度が樹脂含有ボンド磁石（比較例１）と比較して、２０〜３０％向上可能であり、２０℃(発明者に確認要)で測定した減磁曲線は、ＳｉＯ2含浸前とＳｉＯ2含浸熱処理後の成形体とで残留磁束密度及び保磁力の値がほぼ一致した。また、２００℃（発明者に確認要）大気中保持１時間後の熱減磁率はＳｉＯ2含浸ボンド磁石で３.０％でありＳｉＯ2 含浸無しの場合の熱減磁率（５％）よりも小さい。更に２００℃（発明者に確認要）１時間後に室温に戻して再着磁した後の不可逆熱減磁率は含浸処理を施した場合１％未満であるのに対し、エポキシ系ボンド磁石（比較例１）場合３％近い値であった。これは含浸処理によりクラックを含む粉末表面がＳｉＯ2 により保護されるため酸化等の腐食が抑制され、不可逆熱減磁率が低減されたからである。即ち、ＳｉＯ2 前駆体による含浸処理によりクラックを含む粉末表面が保護されるため酸化等の腐食が抑制され、不可逆熱減磁率が低減される。不可逆熱減磁の抑制だけでなく、ＰＣＴ試験や塩水噴霧試験でも含浸処理磁石の方が減磁の少ない結果が得られている。
【０１０３】
更に（５）で作製した縦１０mm，横１０mm，厚さ５mmの圧縮成形試験片について大気中で２２５℃に１時間保持し冷却後２０℃で減磁曲線を測定した。磁界印加方向は１０mm方向であり、最初に＋２０ｋＯｅの磁界で着磁後±１ｋＯｅから±１０ｋＯｅの磁界でプラスマイナス交互に磁界を印加して減磁曲線を測定した。
【０１０４】
その結果を図１１に示す。ここでは、上記２）の条件で含浸処理した磁石と、後述する、エポキシ樹脂をバインダーとして１５vol％ 含有した圧縮成形ボンド磁石と、の減磁曲線を比較している。図１１の横軸は印加した磁界、縦軸は残留磁束密度を示す。含浸処理した磁石は磁界が−８ｋＯｅよりも負側に大きな磁界が印加されると磁束が急激に低下する。圧縮成形ボンド磁石は含浸処理した磁石よりもさらに磁界の絶対値が小さい値で磁束が急激に低下し、−５ｋＯｅよりも負側の磁界で磁束の低下が著しい。−１０ｋＯｅの磁界印加後の残留磁束密度は、含浸処理磁石の場合０.４４、圧縮成形ボンド磁石では0.11Ｔであり含浸処理磁石の残留磁束密度は圧縮成形ボンド磁石の値の４倍となっている。これは圧縮成形ボンド磁石が２２５℃で加熱中に各ＮｄＦｅＢ粉の表面やＮｄＦｅＢ粉のクラック表面が酸化することで各ＮｄＦｅＢ粉を構成しているＮｄＦｅＢ結晶の磁気異方性が低下し、その結果保磁力が減少し負の磁界印加により磁化が反転し易くなったためと考えられる。これに対し、含浸処理磁石ではＮｄＦｅＢ粉及びクラック表面がＳｉＯ2 膜で被覆されているため大気中加熱時の酸化が防止された結果、保磁力の減少が少ないものと考えられる。
【０１０５】
（７）で作製した縦１５mm，横１０mm,厚さ２mmの圧縮成形試験片の曲げ強度はＳｉＯ2含浸前で２ＭＰａ以下であるが、ＳｉＯ2 含浸熱処理後は３０ＭＰａ以上、本実施例中の２），３）のＳｉＯ2 前駆体溶液を用いたときは１００ＭＰａ以上の曲げ強度を有する磁石成形体を作製することが可能であった。
【０１０６】
尚、磁石の比抵抗については焼結型の希土類磁石に比べて、本発明の磁石は約１０倍の値を有したが、圧縮型の希土類ボンド磁石と比較して約１／１０の値となった。しかし、回転電機として使用する場合、渦電流損の発生は小さく、問題ない。特に磁石内蔵型の回転電機においては、高調波の磁束は回転子の磁極片２８０から内部に深く入り込まないので、磁石内の渦電流は少なく、それほど大きな問題では無い。
【０１０７】
本実施例の結果から、本発明の低粘度のＳｉＯ2 前駆体を樹脂なしで冷間成形法で作製した希土類磁石成形体中へ含浸させた希土類ボンド磁石は通常の樹脂含有希土類ボンド磁石と比較して、磁気特性は２０〜３０％向上し、曲げ強度は同等〜３倍、更に不可逆熱減磁率は半分以下に減少させること及び磁石の高信頼化が可能であることが分かった。
【０１０８】
尚、本実施例と後述の［永久磁石の実施例２］〜［永久磁石の実施例５］について、結着剤１）〜３）を用いた場合の磁石特性を、表２にまとめている。
【０１０９】
【表２】
2008167565.tif 000008
【０１１０】
［永久磁石の実施例２］
本実施例において、希土類磁石用磁粉には、〔永久磁石の実施例１〕と同様のＮdＦeＢ系の薄帯を粉砕した磁性粉を用いた。また、結着剤であるＳｉＯ2 の前駆体として以下の３つの溶液を用いた。
【０１１１】
１）ＣＨ3Ｏ−(Ｓｉ(ＣＨ3Ｏ)2−Ｏ)m−ＣＨ3 （ｍは３〜５、平均は４）を２５ｍｌ，水０.９６ｍｌ，脱水メチルアルコール７５ｍｌ，ジラウリン酸ジブチル錫０.０５ｍｌを混合し、２昼夜２５℃の温度で放置した。
【０１１２】
２）ＣＨ3Ｏ−(Ｓｉ(ＣＨ3Ｏ)2−Ｏ)m−ＣＨ3 （ｍは３〜５、平均は４）を２５ｍｌ，水４.８ｍｌ，脱水メチルアルコール７５ｍｌ，ジラウリン酸ジブチル錫０.０５ｍｌを混合し、２昼夜２５℃の温度で放置した。
【０１１３】
３）ＣＨ3Ｏ−(Ｓｉ(ＣＨ3Ｏ)2−Ｏ)m−ＣＨ3 （ｍは３〜５、平均は４）を１００ｍｌ，水９.６ｍｌ，脱水メチルアルコール７５ｍｌ，ジラウリン酸ジブチル錫０.０５ｍｌを混合し、２昼夜２５℃の温度で放置した。
【０１１４】
１）〜３）のＳｉＯ2 前駆体溶液の粘度はオストワルドの粘度計を用いて３０℃の温度で測定した。
【０１１５】
（１）上記Ｎｄ2Ｆｅ14Ｂの磁粉を成形型に充填し、１６ｔ／cm2の圧力で、磁気特性測定用として縦１０mm，横１０mm，厚さ５mmの試験片を、また、強度測定用として縦１５mm，横１０mm，厚さ２mmの圧縮成形試験片を作製した。
【０１１６】
（２）（１）で作製した圧縮成形試験片を加圧方向が水平方向になるようにバット内に配置し、結着剤である１）〜３）のＳｉＯ2 前駆体溶液をバット中に液面が垂直方向に１mm／min になるように注入した。最終的に圧縮成形試験片の上面から５mm上方になるまでＳｉＯ2前駆体溶液をバット中に注入した。
【０１１７】
（３）（２）で使用した圧縮成形試験片は配置され、ＳｉＯ2 前駆体溶液が満たされたバットを真空容器内にセットし、８０Ｐａ程度まで徐々に排気した。圧縮成形試験片表面からの気泡発生が少なくなるまで放置した。
【０１１８】
（４）圧縮成形試験片は配置され、ＳｉＯ2 前駆体溶液が満たされたバットをセットした真空容器の内圧を徐々に大気圧に戻し、圧縮成形試験片をＳｉＯ2 前駆体溶液内から取り出した。
【０１１９】
（５）（４）で作製したＳｉＯ2 前駆体溶液で含浸された圧縮成形試験片を真空乾燥炉内にセットし、１〜３Ｐａの圧力，１５０℃の条件で圧縮成形試験片に対して真空熱処理を施した。
【０１２０】
（６）（５）で作製した縦１０mm，横１０mm，厚さ５mmの圧縮成形試験片に対して、四探針法で比抵抗を測定した。
【０１２１】
（７）更に上記比抵抗を調べた圧縮成形試験片に対して、３０ｋＯｅ以上のパルス磁界を印加した。その圧縮成形試験片について磁気特性を調べた。
【０１２２】
（８）（５）で作製した縦１５mm，横１０mm，厚さ２mmの圧縮成形試験片を用いて、機械的曲げ試験を実施した。曲げ試験には試料形状１５mm×１０mm×２mmの圧縮成形体を用い、支点間距離１２mmの３点曲げ試験により曲げ強度を評価した。
【０１２３】
（５）で作製した縦１０mm，横１０mm，厚さ５mmの圧縮成形試験片に対する磁気特性については、残留磁束密度が樹脂含有ボンド磁石（比較例１）と比較して、２０〜３０％向上可能であり、２０℃で測定した減磁曲線は、ＳｉＯ2 含浸前とＳｉＯ2 含浸熱処理後の成形体とで残留磁束密度及び保磁力の値がほぼ一致した。また、２００℃大気中保持１時間後の熱減磁率はＳｉＯ2 含浸ボンド磁石で３.０％ でありＳｉＯ2 含浸無しの場合の熱減磁率（５％）よりも小さい。更に、不可逆熱減磁率も２００℃大気中１時間保持後、
ＳｉＯ2 含浸熱処理後で１％以下でありＳｉＯ2 含浸無しの場合の３％近い値よりも小さい。これはＳｉＯ2 が磁粉の酸化による劣化を抑制しているためである。
【０１２４】
（７）で作製した縦１５mm，横１０mm,厚さ２mmの圧縮成形試験片の曲げ強度はＳｉＯ2含浸前で２ＭＰａ以下であるが、ＳｉＯ2 含浸熱処理後は７０ＭＰａ以上、本実施例中の２），３）のＳｉＯ2 前駆体溶液を用いたときは１００ＭＰａ以上の曲げ強度を有する磁石成形体を作製することが可能であった。
【０１２５】
尚、磁石の比抵抗については焼結型の希土類磁石に比べて、本発明の磁石は約１０倍の値を有したが、圧縮型の希土類ボンド磁石と比較して約１／１０の値となった。渦電流損がやや増加する恐れがあるが、使用を妨げるほどの障害とはならない。
【０１２６】
本実施例の結果から、本発明の低粘度のＳｉＯ2 前駆体を樹脂なしで冷間成形法で作製した希土類磁石成形体中へ含浸させた希土類ボンド磁石は通常の樹脂含有希土類ボンド磁石と比較して、磁気特性は２０〜３０％、曲げ強度は２〜３倍、更に不可逆熱減磁率は半分以下に減少させること及び磁石の高信頼化が可能であることが分かった。
【０１２７】
［永久磁石の実施例３］
本実施例において、希土類磁石用磁粉には、〔永久磁石の実施例１〕と同様のＮdＦeＢ系の薄帯を粉砕した磁性粉を用いた。結着剤であるＳｉＯ2 前駆体には以下の３つの溶液を用いた。
【０１２８】
１）ＣＨ3Ｏ−(Ｓｉ(ＣＨ3Ｏ)2−Ｏ)m−ＣＨ3 を２５ｍｌ，水５.９ｍｌ，脱水メチルアルコール７５ｍｌ，ジラウリン酸ジブチル錫０.０５ｍｌ を混合し、２昼夜２５℃の温度で放置した。
【０１２９】
２）ＣＨ3Ｏ−(Ｓｉ(ＣＨ3Ｏ)2−Ｏ)m−ＣＨ3 （ｍは３〜５、平均は４）を２５ｍｌ，水４.８ｍｌ，脱水メチルアルコール７５ｍｌ，ジラウリン酸ジブチル錫０.０５ｍｌを混合し、２昼夜２５℃の温度で放置した。
【０１３０】
３）ＣＨ3Ｏ−(Ｓｉ(ＣＨ3Ｏ)2−Ｏ)m−ＣＨ3 （ｍは６〜８、平均は７）を２５ｍｌ，水４.６ｍｌ，脱水メチルアルコール７５ｍｌ，ジラウリン酸ジブチル錫０.０５ｍｌを混合し、２昼夜２５℃の温度で放置した。
【０１３１】
１）〜３）のＳｉＯ2 前駆体溶液の粘度はオストワルドの粘度計を用いて３０℃の温度で測定した。
【０１３２】
（１）上記Ｎｄ2Ｆｅ14Ｂの磁粉を成形型に充填し、１６ｔ／cm2の圧力で、磁気特性測定用として縦１０mm，横１０mm，厚さ５mmの試験片を、また、強度測定用として縦１５mm，横１０mm，厚さ２mmの圧縮成形試験片を作製した。
【０１３３】
（２）（１）で作製した圧縮成形試験片を加圧方向が水平方向になるようにバット内に配置し、結着剤である１）〜３）のＳｉＯ2 前駆体溶液をバット中に液面が垂直方向に１
mm／min になるように注入した。最終的に圧縮成形試験片の上面から５mm上方になるまでＳｉＯ2 前駆体溶液をバット中に注入した。
【０１３４】
（３）（２）で使用した圧縮成形試験片は配置され、ＳｉＯ2 前駆体溶液が満たされたバットを真空容器内にセットし、８０Ｐａ程度まで徐々に排気した。圧縮成形試験片表面からの気泡発生が少なくなるまで放置した。
【０１３５】
（４）圧縮成形試験片は配置され、ＳｉＯ2 前駆体溶液が満たされたバットをセットした真空容器の内圧を徐々に大気圧に戻し、圧縮成形試験片をＳｉＯ2 前駆体溶液内から取り出した。
【０１３６】
（５）（４）で作製したＳｉＯ2 前駆体溶液で含浸された圧縮成形試験片を真空乾燥炉内にセットし、１〜３Ｐａの圧力，１５０℃の条件で圧縮成形試験片に対して真空熱処理を施した。
【０１３７】
（６）（５）で作製した縦１０mm，横１０mm，厚さ５mmの圧縮成形試験片に対して、四探針法で比抵抗を測定した。
【０１３８】
（７）更に上記比抵抗を調べた圧縮成形試験片に対して、３０ｋＯｅ以上のパルス磁界を印加した。その圧縮成形試験片について磁気特性を調べた。
【０１３９】
（８）（５）で作製した縦１５mm，横１０mm，厚さ２mmの圧縮成形試験片を用いて、機械的曲げ試験を実施した。曲げ試験には試料形状１５mm×１０mm×２mmの圧縮成形体を用い、支点間距離１２mmの３点曲げ試験により曲げ強度を評価した。
【０１４０】
（５）で作製した縦１０mm，横１０mm，厚さ５mmの圧縮成形試験片に対する磁気特性については、残留磁束密度が樹脂含有ボンド磁石（比較例１）と比較して、２０〜３０％向上可能であり、２０℃（発明者に確認要）で測定した減磁曲線は、ＳｉＯ2 含浸前と
ＳｉＯ2 含浸熱処理後の成形体とで残留磁束密度及び保磁力の値がほぼ一致した。また、２００℃（発明者に確認要）大気中保持１時間後の熱減磁率はＳｉＯ2 含浸ボンド磁石で３.０％でありＳｉＯ2含浸無しの場合の熱減磁率（５％）よりも小さい。更に、不可逆熱減磁率も２００℃大気中１時間保持後、ＳｉＯ2含浸熱処理後で１％以下でありＳｉＯ2含浸無しの場合の３％近い値よりも小さい。これはＳｉＯ2 が磁粉の酸化による劣化を抑制しているためである。
【０１４１】
（７）で作製した縦１５mm，横１０mm,厚さ２mmの圧縮成形試験片の曲げ強度はＳｉＯ2含浸前で２ＭＰａ以下であるが、ＳｉＯ2 含浸熱処理後は１００ＭＰａ以上の曲げ強度を有する磁石成形体を作製することが可能であった。
【０１４２】
尚、磁石の比抵抗については焼結型の希土類磁石に比べて、本発明の磁石は約１０倍の値を有したが、圧縮型の希土類ボンド磁石と比較して約１／１０の値となった。しかし、この抵抗値の減少はそれほど大きな問題ではない。例えば回転電機として使用する場合、渦電流損はやや増加するが使用を妨げるほどの問題とはならない。
【０１４３】
本実施例の結果から、本発明の低粘度のＳｉＯ2 前駆体を樹脂なしで冷間成形法で作製した希土類磁石成形体中へ含浸させた希土類ボンド磁石は通常の樹脂含有希土類ボンド磁石と比較して、磁気特性は２０〜３０％、曲げ強度は２〜３倍、更に不可逆熱減磁率は半分以下に減少させること及び磁石の高信頼化が可能であることが分かった。
【０１４４】
［永久磁石の実施例４］
本実施例において、希土類磁石用磁粉には、〔永久磁石の実施例１〕と同様のＮdＦeＢ系の薄帯を粉砕した磁性粉を用いた。結着剤であるＳｉＯ2 前駆体には以下の３つの溶液を用いた。
【０１４５】
１）ＣＨ3Ｏ−(Ｓｉ(ＣＨ3Ｏ)2−Ｏ)−ＣＨ3 を２５ｍｌ，水５.９ｍｌ，脱水メチルアルコール７５ｍｌ，ジラウリン酸ジブチル錫０.０５ｍｌ を混合し、２昼夜２５℃の温度で放置した。
【０１４６】
２）Ｃ2Ｈ5Ｏ−(Ｓｉ(Ｃ2Ｈ5Ｏ)2−Ｏ)−ＣＨ3 を２５ｍｌ，水４.３ｍｌ，脱水エチルアルコール７５ｍｌ，ジラウリン酸ジブチル錫０.０５ｍｌ を混合し、３昼夜２５℃の温度で放置した。
【０１４７】
３）ｎ−Ｃ3Ｈ7Ｏ−(Ｓｉ(Ｃ2Ｈ5Ｏ)2−Ｏ)−ｎ−Ｃ3Ｈ7 を２５ｍｌ，水３.４ｍｌ，脱水ｉｓｏ−プロピルアルコール７５ｍｌ，ジラウリン酸ジブチル錫０.０５ｍｌ を混合し、６昼夜２５℃の温度で放置した。
【０１４８】
１）〜３）のＳｉＯ2 前駆体溶液の粘度はオストワルドの粘度計を用いて３０℃の温度で測定した。
【０１４９】
（１）上記Ｎｄ2Ｆｅ14Ｂの磁粉を成形型に充填し、１６ｔ／cm2の圧力で、磁気特性測定用として縦１０mm，横１０mm，厚さ５mmの試験片を、また、強度測定用として縦１５mm，横１０mm，厚さ２mmの圧縮成形試験片を作製した。
【０１５０】
（２）（１）で作製した圧縮成形試験片を加圧方向が水平方向になるようにバット内に配置し、結着剤である１）〜３）のＳｉＯ2 前駆体溶液をバット中に液面が垂直方向に１
mm／min になるように注入した。最終的に圧縮成形試験片の上面から５mm上方になるまでＳｉＯ2 前駆体溶液をバット中に注入した。
【０１５１】
（３）（２）で使用した圧縮成形試験片は配置され、ＳｉＯ2 前駆体溶液が満たされたバットを真空容器内にセットし、８０Ｐａ程度まで徐々に排気した。圧縮成形試験片表面からの気泡発生が少なくなるまで放置した。
【０１５２】
（４）圧縮成形試験片は配置され、ＳｉＯ2 前駆体溶液が満たされたバットをセットした真空容器の内圧を徐々に大気圧に戻し、圧縮成形試験片をＳｉＯ2 前駆体溶液内から取り出した。
【０１５３】
（５）（４）で作製したＳｉＯ2 前駆体溶液で含浸された圧縮成形試験片を真空乾燥炉内にセットし、１〜３Ｐａの圧力，１５０℃の条件で圧縮成形試験片に対して真空熱処理を施した。
【０１５４】
（６）（５）で作製した縦１０mm，横１０mm，厚さ５mmの圧縮成形試験片に対して、四探針法で比抵抗を測定した。
【０１５５】
（７）更に上記比抵抗を調べた圧縮成形試験片に対して、３０ｋＯｅ以上のパルス磁界を印加した。その圧縮成形試験片について磁気特性を調べた。
【０１５６】
（８）（５）で作製した縦１５mm，横１０mm，厚さ２mmの圧縮成形試験片を用いて、機械的曲げ試験を実施した。曲げ試験には試料形状１５mm×１０mm×２mmの圧縮成形体を用い、支点間距離１２mmの３点曲げ試験により曲げ強度を評価した。
【０１５７】
（５）で作製した縦１０mm，横１０mm，厚さ５mmの圧縮成形試験片に対する磁気特性については、残留磁束密度が樹脂含有ボンド磁石（比較例１）と比較して、２０〜３０％向上可能であり、２０℃で測定した減磁曲線は、ＳｉＯ2含浸前とＳｉＯ2含浸熱処理後の成形体とで残留磁束密度及び保磁力の値がほぼ一致した。また、２００℃大気中保持１時間後の熱減磁率はＳｉＯ2 含浸ボンド磁石で３.０％でありＳｉＯ2含浸無しの場合の熱減磁率(５％)よりも小さい。更に、不可逆熱減磁率も２００℃大気中１時間保持後、ＳｉＯ2 含浸熱処理後で１％以下でありＳｉＯ2 含浸無しの場合の３％近い値よりも小さい。これはＳｉＯ2 が磁粉の酸化による劣化を抑制しているためである。
【０１５８】
（７）で作製した縦１５mm，横１０mm,厚さ２mmの圧縮成形試験片の曲げ強度はＳｉＯ2含浸前で２ＭＰａ以下であるが、ＳｉＯ2 含浸熱処理後は８０ＭＰａ以上の曲げ強度を有する磁石成形体を作製することが可能であった。
【０１５９】
尚、磁石の比抵抗については焼結型の希土類磁石に比べて、本発明の磁石は約１０倍の値を有したが、圧縮型の希土類ボンド磁石と比較して約１／１０の値となった。渦電流損の発生がやや増加するが、この程度の抵抗値の減少は問題ではない。
【０１６０】
本実施例の結果から、本発明の低粘度のＳｉＯ2 前駆体を樹脂なしで冷間成形法で作製した希土類磁石成形体中へ含浸させた希土類ボンド磁石は通常の樹脂含有希土類ボンド磁石と比較して、磁気特性は２０〜３０％、曲げ強度は約２倍、更に不可逆熱減磁率は半分以下に減少させること及び磁石の高信頼化が可能であることが分かった。
【０１６１】
［永久磁石の実施例５］
本実施例において、希土類磁石用磁粉には、〔永久磁石の実施例１〕と同様のＮdＦeＢ系の薄帯を粉砕した磁性粉を用いた。結着剤であるＳｉＯ2 前駆体には以下の３つの溶液を用いた。
【０１６２】
１）ＣＨ3Ｏ−(Ｓｉ(ＣＨ3Ｏ)2−Ｏ)m−ＣＨ3 （ｍは３〜５、平均は４）を２５ｍｌ，水９.６ｍｌ，脱水メチルアルコール７５ｍｌ，ジラウリン酸ジブチル錫０.０５ｍｌを混合し、１昼夜２５℃の温度で放置した。
【０１６３】
２）ＣＨ3Ｏ−(Ｓｉ(ＣＨ3Ｏ)2−Ｏ)m−ＣＨ3 （ｍは３〜５、平均は４）を２５ｍｌ，水９.６ｍｌ，脱水メチルアルコール７５ｍｌ，ジラウリン酸ジブチル錫０.０５ｍｌを混合し、２昼夜２５℃の温度で放置した。
【０１６４】
３）ＣＨ3Ｏ−(Ｓｉ(ＣＨ3Ｏ)2−Ｏ)m−ＣＨ3 （ｍは３〜５、平均は４）を１００ｍｌ，水９.６ｍｌ，脱水メチルアルコール７５ｍｌ，ジラウリン酸ジブチル錫０.０５ｍｌを混合し、４昼夜２５℃の温度で放置した。
【０１６５】
１）〜３）のＳｉＯ2 前駆体溶液の粘度はオストワルドの粘度計を用いて３０℃の温度で測定した。
【０１６６】
（１）上記Ｎｄ2Ｆｅ14Ｂの磁粉を成形型に充填し、１６ｔ／cm2の圧力で、磁気特性測定用として縦１０mm，横１０mm，厚さ５mmの試験片を、また、強度測定用として縦１５mm，横１０mm，厚さ２mmの圧縮成形試験片を作製した。
【０１６７】
（２）（１）で作製した圧縮成形試験片を加圧方向が水平方向になるようにバット内に配置し、結着剤である１）〜３）のＳｉＯ2 前駆体溶液をバット中に液面が垂直方向に１mm／min になるように注入した。最終的に圧縮成形試験片の上面から５mm上方になるまでＳｉＯ2 前駆体溶液をバット中に注入した。
【０１６８】
（３）（２）で使用した圧縮成形試験片は配置され、ＳｉＯ2 前駆体溶液が満たされたバットを真空容器内にセットし、８０Ｐａ程度まで徐々に排気した。圧縮成形試験片表面からの気泡発生が少なくなるまで放置した。
【０１６９】
（４）圧縮成形試験片は配置され、ＳｉＯ2 前駆体溶液が満たされたバットをセットした真空容器の内圧を徐々に大気圧に戻し、圧縮成形試験片をＳｉＯ2 前駆体溶液内から取り出した。
【０１７０】
（５）（４）で作製したＳｉＯ2 前駆体溶液で含浸された圧縮成形試験片を真空乾燥炉内にセットし、１〜３Ｐａの圧力，１５０℃の条件で圧縮成形試験片に対して真空熱処理を施した。
【０１７１】
（６）（５）で作製した縦１０mm，横１０mm，厚さ５mmの圧縮成形試験片に対して、四探針法で比抵抗を測定した。
【０１７２】
（７）更に上記比抵抗を調べた圧縮成形試験片に対して、３０ｋＯｅ以上のパルス磁界を印加した。その圧縮成形試験片について磁気特性を調べた。
【０１７３】
（８）（５）で作製した縦１５mm，横１０mm，厚さ２mmの圧縮成形試験片を用いて、機械的曲げ試験を実施した。曲げ試験には試料形状１５mm×１０mm×２mmの圧縮成形体を用い、支点間距離１２mmの３点曲げ試験により曲げ強度を評価した。
【０１７４】
上記（５）で作製した縦１０mm，横１０mm，厚さ５mmの圧縮成形試験片に対する磁気特性については、残留磁束密度が樹脂含有ボンド磁石（比較例１）と比較して、２０〜３０％向上可能であり、２０℃で測定した減磁曲線は、ＳｉＯ2 含浸前とＳｉＯ2 含浸熱処理後の成形体とで残留磁束密度及び保磁力の値がほぼ一致した。また、２００℃大気中保持１時間後の熱減磁率はＳｉＯ2 含浸ボンド磁石で３.０％ でありＳｉＯ2 含浸無しの場合の熱減磁率（５％）よりも小さい。更に、不可逆熱減磁率も２００℃大気中１時間保持後、ＳｉＯ2 含浸熱処理後で１％以下でありＳｉＯ2 含浸無しの場合の３％近い値よりも小さい。これはＳｉＯ2  が磁粉の酸化による劣化を抑制しているためである。
【０１７５】
上記（７）で作製した縦１５mm，横１０mm，厚さ２mmの圧縮成形試験片の曲げ強度は
ＳｉＯ2 含浸前で２ＭＰａ以下であるが、ＳｉＯ2 含浸熱処理後は１３０ＭＰａ以上の曲げ強度を有する磁石成形体を作製することが可能であった。
【０１７６】
尚、磁石の比抵抗については焼結型の希土類磁石に比べて、本発明の磁石は約１０倍の値を有したが、圧縮型の希土類ボンド磁石と比較して約１／１０の値となった。渦電流損の発生がやや増加するが、この程度の抵抗値の減少は問題ではない。
【０１７７】
本実施例の結果から、本発明の低粘度のＳｉＯ2 前駆体を樹脂なしで冷間成形法で作製した希土類磁石成形体中へ含浸させた希土類ボンド磁石は通常の樹脂含有希土類ボンド磁石と比較して、磁気特性は２０〜３０％、曲げ強度は３〜４倍、更に不可逆熱減磁率は半分以下に減少させること及び磁石の高信頼化が可能であることが分かった。
【０１７８】
［永久磁石の実施例６］
本実施例において、希土類磁石用磁粉には、〔永久磁石の実施例１〕と同様のＮdＦeＢ系の薄帯を粉砕した磁性粉を用いた。希土類フッ化物又はアルカリ土類金属フッ化物コート膜を形成する処理液は以下のようにして作製した。
【０１７９】
（１）水に溶解度の高い塩、例えばＬａの場合は酢酸Ｌａ、または硝酸Ｌａ４ｇを100ｍｌの水に導入し、振とう器または超音波攪拌器を用いて完全に溶解した。
【０１８０】
（２）１０％に希釈したフッ化水素酸をＬａＦ3 が生成する化学反応の当量分を徐々に加えた。
【０１８１】
（３）ゲル状沈殿のＬａＦ3 が生成した溶液に対して超音波攪拌器を用いて１時間以上攪拌した。
【０１８２】
（４）４０００〜６０００r.p.m の回転数で遠心分離した後、上澄み液を取り除きほぼ同量のメタノールを加えた。
【０１８３】
（５）ゲル状のＬａＦ3 を含むメタノール溶液を攪拌して完全に懸濁液にした後、超音波攪拌器を用いて１時間以上攪拌した。
【０１８４】
（６）（４）と（５）の操作を酢酸イオン、又は硝酸イオン等の陰イオンが検出されなくなるまで、３〜１０回繰り返した。
【０１８５】
（７）最終的にＬａＦ3 の場合、ほぼ透明なゾル状のＬａＦ3 となった。処理液としてはＬａＦ3が１ｇ／５ｍｌのメタノール溶液を用いた。
【０１８６】
その他の使用した希土類フッ化物又はアルカリ土類金属フッ化物コート膜を形成処理液について、表３に纏めた。
【０１８７】
【表３】
2008167565.tif 000009
【０１８８】
希土類フッ化物又はアルカリ土類金属フッ化物コート膜を上記Ｎｄ2Ｆｅ14Ｂ の磁粉に形成するプロセスは以下の方法で実施した。
【０１８９】
ＮｄＦ3コート膜形成プロセスの場合：ＮｄＦ3濃度１ｇ／１０ｍｌ半透明ゾル状溶液
（１）ＮｄＦｅＢ系の薄帯を粉砕した磁性粉１００ｇに対して１５ｍｌのＮｄＦ3 コート膜形成処理液を添加し、希土類磁石用磁粉全体が濡れるのが確認できるまで混合した。
【０１９０】
（２）（１）のＮｄＦ3 コート膜形成処理を施した希土類磁石用磁粉を２〜５torrの減圧下で溶媒のメタノール除去を行った。
【０１９１】
（３）（２）の溶媒の除去を行った希土類磁石用磁粉を石英製ボートに移し、１×10-5torrの減圧下で２００℃，３０分と４００℃，３０分の熱処理を行った。
【０１９２】
（４）（３）で熱処理した磁粉に対して、蓋付きマコール製（理研電子社製）容器に移したのち、１×１０-5torrの減圧下で、７００℃，３０分の熱処理を行った。
【０１９３】
結着剤であるＳｉＯ2前駆体にはＣＨ3Ｏ−(Ｓｉ(ＣＨ3Ｏ)2−Ｏ)m−ＣＨ3（ｍは３〜５、平均は４）を２５ｍｌ，水４.８ｍｌ ，脱水メチルアルコール７５ｍｌ，ジラウリン酸ジブチル錫０.０５ｍｌを混合し、２昼夜２５℃の温度で放置した溶液を用いた。
【０１９４】
（１）上記希土類フッ化物又はアルカリ土類金属フッ化物コート膜を施したNd2Fe14B の磁粉を成形型に充填し、１６ｔ／cm2 の圧力で、磁気特性測定用として縦１０mm，横
１０mm，厚さ５mmの試験片を、また、強度測定用として縦１５mm，横１０mm，厚さ２mmの圧縮成形試験片を作製した。
【０１９５】
（２）上記（１）で作製した圧縮成形試験片を加圧方向が水平方向になるようにバット内に配置し、２昼夜２５℃の温度で放置した結着剤であるＳｉＯ2 前駆体溶液をバット中に液面が垂直方向に１mm／min になるように注入した。最終的に圧縮成形試験片の上面から５mm上方になるまでＳｉＯ2 前駆体溶液をバット中に注入した。
【０１９６】
（３）上記（２）で使用した圧縮成形試験片は配置され、ＳｉＯ2 前駆体溶液が満たされたバットを真空容器内にセットし、８０Ｐａ程度まで徐々に排気した。圧縮成形試験片表面からの気泡発生が少なくなるまで放置した。
【０１９７】
（４）圧縮成形試験片は配置され、ＳｉＯ2 前駆体溶液が満たされたバットをセットした真空容器の内圧を徐々に大気圧に戻し、圧縮成形試験片をＳｉＯ2 前駆体溶液内から取り出した。
【０１９８】
（５）上記（４）で作製したＳｉＯ2 前駆体溶液で含浸された圧縮成形試験片を真空乾燥炉内にセットし、１〜３Ｐａの圧力，１５０℃の条件で圧縮成形試験片に対して真空熱処理を施した。
【０１９９】
（６）上記（５）で作製した縦１０mm，横１０mm，厚さ５mmの圧縮成形試験片に対して、四探針法で比抵抗を測定した。
【０２００】
（７）更に上記比抵抗を調べた圧縮成形試験片に対して、３０ｋＯｅ以上のパルス磁界を印加した。その圧縮成形試験片について磁気特性を調べた。
【０２０１】
（８）上記（５）で作製した縦１５mm，横１０mm，厚さ２mmの圧縮成形試験片を用いて、機械的曲げ試験を実施した。曲げ試験には試料形状１５mm×１０mm×２mmの圧縮成形体を用い、支点間距離１２mmの３点曲げ試験により曲げ強度を評価した。
【０２０２】
上記（５）で作製した縦１０mm，横１０mm，厚さ５mmの圧縮成形試験片に対する磁気特性については、残留磁束密度が樹脂含有ボンド磁石（比較例１）と比較して、２０〜３０％向上可能であり、２０℃で測定した減磁曲線は、ＳｉＯ2 含浸前とＳｉＯ2 含浸熱処理後の成形体とで残留磁束密度及び保磁力の値がほぼ一致した。また、２００℃大気中保持１時間後の熱減磁率はＳｉＯ2 含浸ボンド磁石で３.０％ でありＳｉＯ2 含浸無しの場合の熱減磁率（５％）よりも小さい。更に、不可逆熱減磁率も２００℃大気中１時間保持後、ＳｉＯ2 含浸熱処理後で１％以下でありＳｉＯ2 含浸無しの場合の３％近い値よりも小さい。これはＳｉＯ2 が磁粉の酸化による劣化を抑制しているためである。
【０２０３】
本実施例の希土類フッ化物又はアルカリ土類金属フッ化物コート膜を形成した希土類磁粉を用いた磁石は後述する絶縁膜として機能するだけでなく、ＴｂＦ3とＤｙＦ3を、又効果は小さいがＰｒＦ3 をコート膜形成に用いた場合、磁石の保磁力向上に寄与可能であることが分かった。
【０２０４】
上記（７）で作製した縦１５mm，横１０mm，厚さ２mmの圧縮成形試験片の曲げ強度は
ＳｉＯ2 含浸前で２ＭＰａ以下であるが、ＳｉＯ2 含浸熱処理後は５０ＭＰａ以上の曲げ強度を有する磁石成形体を作製することが可能であった。
【０２０５】
更に、磁石の比抵抗についても焼結型の希土類磁石に比べて、本発明の磁石は約１００倍以上の値を有し、圧縮型の希土類ボンド磁石と比較しても同等の値となった。従って渦電流損が小さく、良好な特性を有する。
【０２０６】
本実施例の結果から、本発明の低粘度のＳｉＯ2 前駆体を樹脂なしで冷間成形法で作製した希土類磁石成形体中へ含浸させた希土類ボンド磁石は通常の樹脂含有希土類ボンド磁石と比較して、磁気特性は約２０％、曲げ強度は同等〜３倍、更に不可逆熱減磁率は半分以下に減少させること及び磁石の高信頼化が可能、その上ＴｂＦ3とＤｙＦ3とをコート膜形成に用いた時は磁気特性大幅向上が可能であることが分った。
【０２０７】
［永久磁石の実施例７］
本実施例において、〔永久磁石の実施例１〕と同様のＮｄＦｅＢ系の薄帯を粉砕した磁性粉を用いた。希土類フッ化物又はアルカリ土類金属フッ化物コート膜を上記Nd2Fe14B の磁粉に形成するプロセスは以下の方法で実施した。
【０２０８】
ＰｒＦ3コート膜形成プロセスの場合：ＰｒＦ3濃度０.１ｇ／１０ｍｌ 半透明ゾル状溶液を用いた。
【０２０９】
（１）ＮｄＦｅＢ系の薄帯を粉砕した磁性粉１００ｇに対して１〜３０ｍｌのＰｒＦ3コート膜形成処理液を添加し、希土類磁石用磁粉全体が濡れるのが確認できるまで混合した。
【０２１０】
（２）上記（１）のＰｒＦ3 コート膜形成処理を施した希土類磁石用磁粉を２〜５torrの減圧下で溶媒のメタノール除去を行った。
【０２１１】
（３）上記（２）の溶媒の除去を行った希土類磁石用磁粉を石英製ボートに移し、１×１０-5torrの減圧下で２００℃，３０分と４００℃，３０分の熱処理を行った。
【０２１２】
（４）上記（３）で熱処理した磁粉に対して、蓋付きマコール製（理研電子社製）容器に移したのち、１×１０-5torrの減圧下で、７００℃，３０分の熱処理を行った。
【０２１３】
結着剤であるＳｉＯ2 前駆体にはＣＨ3Ｏ−(Ｓｉ(ＣＨ3Ｏ)2−Ｏ)m−ＣＨ3（ｍは３〜５、平均は４）を２５ｍｌ，水４.８ｍｌ ，脱水メチルアルコール７５ｍｌ，ジラウリン酸ジブチル錫０.０５ｍｌを混合し、２昼夜２５℃の温度で放置した溶液を用いた。
【０２１４】
（１）上記ＰｒＦ3コート膜を施したＮｄ2Ｆｅ14Ｂの磁粉を成形型に充填し、１６ｔ／cm2 の圧力で、磁気特性測定用として縦１０mm，横１０mm，厚さ５mmの試験片を、また、強度測定用として縦１５mm，横１０mm，厚さ２mmの圧縮成形試験片を作製した。
【０２１５】
（２）上記（１）で作製した圧縮成形試験片を加圧方向が水平方向になるようにバット内に配置し、２昼夜２５℃の温度で放置した結着剤であるＳｉＯ2 前駆体溶液をバット中に液面が垂直方向に１mm／min になるように注入した。最終的に圧縮成形試験片の上面から５mm上方になるまでＳｉＯ2 前駆体溶液をバット中に注入した。
【０２１６】
（３）上記（２）で使用した圧縮成形試験片は配置され、ＳｉＯ2 前駆体溶液が満たされたバットを真空容器内にセットし、８０Ｐａ程度まで徐々に排気した。圧縮成形試験片表面からの気泡発生が少なくなるまで放置した。
【０２１７】
（４）圧縮成形試験片は配置され、ＳｉＯ2 前駆体溶液が満たされたバットをセットした真空容器の内圧を徐々に大気圧に戻し、圧縮成形試験片をＳｉＯ2 前駆体溶液内から取り出した。
【０２１８】
（５）上記（４）で作製したＳｉＯ2 前駆体溶液で含浸された圧縮成形試験片を真空乾燥炉内にセットし、１〜３Ｐａの圧力，１５０℃の条件で圧縮成形試験片に対して真空熱処理を施した。
【０２１９】
（６）上記（５）で作製した縦１０mm，横１０mm，厚さ５mmの圧縮成形試験片に対して、四探針法で比抵抗を測定した。
【０２２０】
（７）更に上記比抵抗を調べた圧縮成形試験片に対して、３０ｋＯｅ以上のパルス磁界を印加した。その圧縮成形試験片について磁気特性を調べた。
【０２２１】
（８）上記（５）で作製した縦１５mm，横１０mm，厚さ２mmの圧縮成形試験片を用いて、機械的曲げ試験を実施した。曲げ試験には試料形状１５mm×１０mm×２mmの圧縮成形体を用い、支点間距離１２mmの３点曲げ試験により曲げ強度を評価した。
【０２２２】
上記（５）で作製した縦１０mm，横１０mm，厚さ５mmの圧縮成形試験片に対する磁気特性については、残留磁束密度が樹脂含有ボンド磁石（比較例１）と比較して、２０〜３０％向上可能であり、２０℃で測定した減磁曲線は、ＳｉＯ2 含浸前とＳｉＯ2 含浸熱処理後の成形体とで残留磁束密度及び保磁力の値がほぼ一致した。また、２００℃大気中保持１時間後の熱減磁率はＳｉＯ2 含浸ボンド磁石で３.０％ でありＳｉＯ2 含浸無しの場合の熱減磁率（５％）よりも小さい。更に、不可逆熱減磁率も２００℃大気中１時間保持後、ＳｉＯ2 含浸熱処理後で１％以下でありＳｉＯ2 含浸無しの場合の３％近い値よりも小さい。これはＳｉＯ2 が磁粉の酸化による劣化を抑制しているためである。
【０２２３】
本実施例のＰｒＦ3 コート膜を形成した希土類磁粉を用いた磁石は後述する絶縁膜として機能するだけでなく、効果は小さいが磁石の保磁力向上に寄与可能であることが分かった。
【０２２４】
上記（７）で作製した縦１５mm，横１０mm，厚さ２mmの圧縮成形試験片の曲げ強度は
ＳｉＯ2 含浸前で２ＭＰａ以下であるが、ＳｉＯ2 含浸熱処理後は１００ＭＰａ以上の曲げ強度を有する磁石成形体を作製することが可能であった。
【０２２５】
更に、磁石の比抵抗についても焼結型の希土類磁石に比べて、本発明の磁石は約１００倍以上の値を有し、圧縮型の希土類ボンド磁石と比較しても同等の値となった。従って渦電流損の発生は小さく、良好な特性を有する。
【０２２６】
本実施例の結果から、本発明の低粘度のＳｉＯ2 前駆体を樹脂なしで冷間成形法で作製した希土類磁石成形体中へ含浸させた希土類ボンド磁石は通常の樹脂含有希土類ボンド磁石と比較して、磁気特性は約２０％、曲げ強度は２〜３倍、更に不可逆熱減磁率は半分以下に減少させること及び磁石の高信頼化が可能、その上ＰｒＦ3 をコート膜形成に用いた時は磁気特性向上が可能であることが分かった。ＰｒＦ3 をコート膜形成した希土類磁粉を用いた磁石は磁気特性，曲げ強度，信頼性が全体的に向上しておりバランスの取れた磁石であることが分かった。
【０２２７】
［永久磁石の実施例８］
本実施例において、〔永久磁石の実施例１〕と同様のＮｄＦｅＢ系の薄帯を粉砕した磁性粉を用いた。希土類フッ化物又はアルカリ土類金属フッ化物コート膜を上記Nd2Fe14B の磁粉に形成するプロセスは以下の方法で実施した。
【０２２８】
ＤｙＦ3コート膜形成プロセスの場合：ＤｙＦ3濃度２〜０.０１ｇ／１０ｍｌ 半透明ゾル状溶液を用いた。
【０２２９】
（１）ＮｄＦｅＢ系の薄帯を粉砕した磁性粉１００ｇに対して１０ｍｌのＤｙＦ3 コート膜形成処理液を添加し、希土類磁石用磁粉全体が濡れるのが確認できるまで混合した。
【０２３０】
（２）上記（１）のＤｙＦ3コート膜形成処理を施した希土類磁石用磁粉を２〜５torrの減圧下で溶媒のメタノール除去を行った。
【０２３１】
（３）上記（２）の溶媒の除去を行った希土類磁石用磁粉を石英製ボートに移し、１×１０-5torrの減圧下で２００℃，３０分と４００℃，３０分の熱処理を行った。
【０２３２】
（４）上記（３）で熱処理した磁粉に対して、蓋付きマコール製（理研電子社製）容器に移したのち、１×１０-5torrの減圧下で、７００℃，３０分の熱処理を行った。
【０２３３】
結着剤であるＳｉＯ2前駆体にはＣＨ3Ｏ−(Ｓｉ(ＣＨ3Ｏ)2−Ｏ)m−ＣＨ3（ｍは３〜５、平均は４）を２５ｍｌ，水４.８ｍｌ ，脱水メチルアルコール７５ｍｌ，ジラウリン酸ジブチル錫０.０５ｍｌを混合し、２昼夜２５℃の温度で放置した溶液を用いた。
【０２３４】
（１）上記ＤｙＦ3コート膜を施したＮｄ2Ｆｅ14Ｂの磁粉を成形型に充填し、１６ｔ／cm2 の圧力で、磁気特性測定用として縦１０mm，横１０mm，厚さ５mmの試験片を、また、強度測定用として縦１５mm，横１０mm，厚さ２mmの圧縮成形試験片を作製した。
【０２３５】
（２）上記（１）で作製した圧縮成形試験片を加圧方向が水平方向になるようにバット内に配置し、２昼夜２５℃の温度で放置した結着剤であるＳｉＯ2 前駆体溶液をバット中に液面が垂直方向に１mm／min になるように注入した。最終的に圧縮成形試験片の上面から５mm上方になるまでＳｉＯ 2前駆体溶液をバット中に注入した。
【０２３６】
（３）上記（２）で使用した圧縮成形試験片は配置され、ＳｉＯ2 前駆体溶液が満たされたバットを真空容器内にセットし、８０Ｐａ程度まで徐々に排気した。圧縮成形試験片表面からの気泡発生が少なくなるまで放置した。
【０２３７】
（４）圧縮成形試験片は配置され、ＳｉＯ2 前駆体溶液が満たされたバットをセットした真空容器の内圧を徐々に大気圧に戻し、圧縮成形試験片をＳｉＯ2 前駆体溶液内から取り出した。
【０２３８】
（５）上記（４）で作製したＳｉＯ2 前駆体溶液で含浸された圧縮成形試験片を真空乾燥炉内にセットし、１〜３Ｐａの圧力，１５０℃の条件で圧縮成形試験片に対して真空熱処理を施した。
【０２３９】
（６）上記（５）で作製した縦１０mm，横１０mm，厚さ５mmの圧縮成形試験片に対して、四探針法で比抵抗を測定した。
【０２４０】
（７）更に上記比抵抗を調べた圧縮成形試験片に対して、３０ｋＯｅ以上のパルス磁界を印加した。その圧縮成形試験片について磁気特性を調べた。
【０２４１】
（８）上記（５）で作製した縦１５mm，横１０mm，厚さ２mmの圧縮成形試験片を用いて、機械的曲げ試験を実施した。曲げ試験には試料形状１５mm×１０mm×２mmの圧縮成形体を用い、支点間距離１２mmの３点曲げ試験により曲げ強度を評価した。
【０２４２】
上記（５）で作製した縦１０mm，横１０mm，厚さ５mmの圧縮成形試験片に対する磁気特性については、残留磁束密度が樹脂含有ボンド磁石（比較例１）と比較して、２０〜３０％向上可能であり、２０℃で測定した減磁曲線は、ＳｉＯ2 含浸前とＳｉＯ2 含浸熱処理後の成形体とで残留磁束密度及び保磁力の値がほぼ一致した。また、２００℃大気中保持１時間後の熱減磁率はＳｉＯ2 含浸ボンド磁石で３.０％ でありＳｉＯ2 含浸無しの場合の熱減磁率（５％）よりも小さい。更に、不可逆熱減磁率も２００℃大気中１時間保持後、ＳｉＯ2 含浸熱処理後で１％以下でありＳｉＯ2 含浸無しの場合の３％近い値よりも小さい。これはＳｉＯ2 が磁粉の酸化による劣化を抑制しているためである。
【０２４３】
本実施例のＤｙＦ3コート膜を形成した希土類磁粉を用いた磁石は後述する絶縁膜として機能するだけでなく、磁石の保磁力向上に寄与可能であることが分かった。
【０２４４】
上記（７）で作製した縦１５mm，横１０mm，厚さ２mmの圧縮成形試験片の曲げ強度は
ＳｉＯ2 含浸前で２ＭＰａ以下であるが、ＳｉＯ2 含浸熱処理後は４０ＭＰａ以上の曲げ強度を有する磁石成形体を作製することが可能であった。
【０２４５】
更に、磁石の比抵抗についても焼結型の希土類磁石に比べて、本磁石は約１００倍以上の値を有し、圧縮型の希土類ボンド磁石と比較しても同等の値となった。従って、渦電流損が小さく、良好な特性を有する。
【０２４６】
本実施例の結果から、本発明の低粘度のＳｉＯ2 前駆体を樹脂なしで冷間成形法で作製した希土類磁石成形体中へ含浸させた希土類ボンド磁石は通常の樹脂含有希土類ボンド磁石と比較して、磁気特性は約２０％、曲げ強度は同等〜３倍、更に不可逆熱減磁率は半分以下に減少させること及び磁石の高信頼化が可能、その上ＴｂＦ3とＤｙＦ3とをコート膜形成に用いた時は磁気特性大幅向上が可能であることが分かった。
【０２４７】
［永久磁石の実施例９］
本実施例において、希土類磁石用磁粉には、〔永久磁石の実施例１〕と同様のＮdＦeＢ系の薄帯を粉砕した磁性粉を用いた。リン酸塩化成処理膜を形成する処理液は以下のようにして作製した。
【０２４８】
水１ｌにリン酸２０ｇ，ほう酸４ｇ，金属酸化物としてＭｇＯ，ＺｎＯ,ＣｄＯ,ＣａＯまたはＢａＯの４ｇを溶解し、界面活性剤としてＥＦ−１０４（トーケムプロダクツ製），ＥＦ−１２２（トーケムプロダクツ製），ＥＦ−１３２（トーケムプロダクツ製）を
０.１ｗｔ％ になるように加えた。防錆剤としてはベンゾトリアゾール（ＢＴ），イミダゾール（ＩＺ），ベンゾイミダゾール（ＢＩ），チオ尿素（ＴＵ），２−メルカプトベンゾイミダゾール（ＭＩ），オクチルアミン（ＯＡ），トリエタノールアミン（ＴＡ），ｏ−トルイジン（ＴＬ），インドール（ＩＤ），２−メチルピロール（ＭＰ）を０.０４mol／ｌになるように加えた。
【０２４９】
リン酸塩化成処理膜を上記Ｎｄ2Ｆｅ14Ｂ の磁粉に形成するプロセスは以下の方法で実施した。使用したリン酸塩化成処理液の組成を表４に示す。
【０２５０】
【表４】
2008167565.tif 000010
【０２５１】
（１）ＮｄＦｅＢ系の薄帯を粉砕した磁性粉１００ｇに対して５ｍｌのリン酸塩化成処理液を添加し、希土類磁石用磁粉全体が濡れるのが確認できるまで混合した。
【０２５２】
（２）（１）のリン酸塩化成膜形成処理を施した希土類磁石用磁粉を１８０℃，３０分、２〜５torrの減圧下で熱処理を行った。
【０２５３】
結着剤であるＳｉＯ2前駆体にはＣＨ3Ｏ−(Ｓｉ(ＣＨ3Ｏ)2−Ｏ)m−ＣＨ3（ｍは３〜５、平均は４）を２５ｍｌ，水４.８ｍｌ ，脱水メチルアルコール７５ｍｌ，ジラウリン酸ジブチル錫０.０５ｍｌを混合し、２昼夜２５℃の温度で放置した溶液を用いた。
【０２５４】
（１）上記リン酸塩化成膜形成処理を施したＮｄ2Ｆｅ14Ｂ の磁粉を成形型に充填し、１６ｔ／cm2 の圧力で、磁気特性測定用として縦１０mm，横１０mm，厚さ５mmの試験片を、また、強度測定用として縦１５mm，横１０mm，厚さ２mmの圧縮成形試験片を作製した。
【０２５５】
（２）上記（１）で作製した圧縮成形試験片を加圧方向が水平方向になるようにバット内に配置し、２昼夜２５℃の温度で放置した結着剤であるＳｉＯ2 前駆体溶液をバット中に液面が垂直方向に１mm／min になるように注入した。最終的に圧縮成形試験片の上面から５mm上方になるまでＳｉＯ2 前駆体溶液をバット中に注入した。
【０２５６】
（３）上記（２）で使用した圧縮成形試験片は配置され、ＳｉＯ2 前駆体溶液が満たされたバットを真空容器内にセットし、８０Ｐａ程度まで徐々に排気した。圧縮成形試験片表面からの気泡発生が少なくなるまで放置した。
【０２５７】
（４）圧縮成形試験片は配置され、ＳｉＯ2 前駆体溶液が満たされたバットをセットした真空容器の内圧を徐々に大気圧に戻し、圧縮成形試験片をＳｉＯ2 前駆体溶液内から取り出した。
【０２５８】
（５）上記（４）で作製したＳｉＯ2 前駆体溶液で含浸された圧縮成形試験片を真空乾燥炉内にセットし、１〜３Ｐａの圧力，１５０℃の条件で圧縮成形試験片に対して真空熱処理を施した。
【０２５９】
（６）上記（５）で作製した縦１０mm，横１０mm，厚さ５mmの圧縮成形試験片に対して、四探針法で比抵抗を測定した。
【０２６０】
（７）更に上記比抵抗を調べた圧縮成形試験片に対して、３０ｋＯｅ以上のパルス磁界を印加した。その圧縮成形試験片について磁気特性を調べた。
【０２６１】
（８）上記（５）で作製した縦１５mm，横１０mm，厚さ２mmの圧縮成形試験片を用いて、機械的曲げ試験を実施した。曲げ試験には試料形状１５mm×１０mm×２mmの圧縮成形体を用い、支点間距離１２mmの３点曲げ試験により曲げ強度を評価した。
【０２６２】
（５）で作製した縦１０mm，横１０mm，厚さ５mmの圧縮成形試験片に対する磁気特性については、残留磁束密度が樹脂含有ボンド磁石（比較例１）と比較して、２０〜３０％向上可能であり、２０℃で測定した減磁曲線は、ＳｉＯ2 含浸前とＳｉＯ2 含浸熱処理後の成形体とで残留磁束密度及び保磁力の値がほぼ一致した。また、２００℃大気中保持１時間後の熱減磁率はＳｉＯ2 含浸ボンド磁石で３.０％ でありＳｉＯ2 含浸無しの場合の熱減磁率（５％）よりも小さい。更に、不可逆熱減磁率も２００℃大気中１時間保持後、
ＳｉＯ2 含浸熱処理後で１％以下でありＳｉＯ2 含浸無しの場合の３％近い値よりも小さい。これはＳｉＯ2 が磁粉の酸化による劣化を抑制しているためである。
【０２６３】
上記（７）で作製した縦１５mm，横１０mm，厚さ２mmの圧縮成形試験片の曲げ強度は
ＳｉＯ2 含浸前で２ＭＰａ以下であるが、ＳｉＯ2 含浸熱処理後は１００ＭＰａ以上の曲げ強度を有する磁石成形体を作製することが可能であった。
【０２６４】
更に、磁石の比抵抗についても焼結型の希土類磁石に比べて、本発明の磁石は約１００倍以上の値を有し、圧縮型の希土類ボンド磁石と比較しても同等の値となった。従って、渦電流損が小さく、良好な特性を有する。
【０２６５】
本実施例の結果から、本発明の低粘度のＳｉＯ2 前駆体を樹脂なしで冷間成形法で作製した希土類磁石成形体中へ含浸させた希土類ボンド磁石は通常の樹脂含有希土類ボンド磁石と比較して、磁気特性は２０〜３０％、曲げ強度は約３倍、更に不可逆熱減磁率は半分以下に減少させること及び磁石の高信頼化が可能であることが分かった。
【０２６６】
［永久磁石の実施例１０］
本実施例において、希土類磁石用磁粉には、〔永久磁石の実施例１〕と同様のＮdＦeＢ系の薄帯を粉砕した磁性粉を用いた。リン酸塩化成処理膜を形成する処理液は以下のようにして作製した。水１ｌにリン酸２０ｇ，ほう酸４ｇ，金属酸化物としてＭｇＯ４ｇを溶解し、界面活性剤としてＥＦ−１０４（トーケムプロダクツ製）を０.１ｗｔ％ になるように加えた。防錆剤としてはベンゾトリアゾール(ＢＴ)を用い、その濃度として０.０１〜０.５mol／ｌになるように加えた。リン酸塩化成処理膜を上記Ｎｄ2Ｆｅ14Ｂ の磁粉に形成するプロセスは以下の方法で実施した。
【０２６７】
（１）ＮｄＦｅＢ系の薄帯を粉砕した磁性粉１００ｇに対して５ｍｌのリン酸塩化成処理液を添加し、希土類磁石用磁粉全体が濡れるのが確認できるまで混合した。
【０２６８】
（２）上記（１）のリン酸塩化成膜形成処理を施した希土類磁石用磁粉を１８０℃，
３０分，２〜５torrの減圧下で熱処理を行った。
【０２６９】
結着剤であるＳｉＯ2前駆体にはＣＨ3Ｏ−(Ｓｉ(ＣＨ3Ｏ)2−Ｏ)m−ＣＨ3（ｍは３〜５、平均は４）を２５ｍｌ，水４.８ｍｌ ，脱水メチルアルコール７５ｍｌ，ジラウリン酸ジブチル錫０.０５ｍｌを混合し、２昼夜２５℃の温度で放置した溶液を用いた。
【０２７０】
（１）上記リン酸塩化成膜形成処理を施したＮｄ2Ｆｅ14Ｂ の磁粉を成形型に充填し、１６ｔ／cm2 の圧力で、磁気特性測定用として縦１０mm，横１０mm，厚さ５mmの試験片を、また、強度測定用として縦１５mm，横１０mm，厚さ２mmの圧縮成形試験片を作製した。
【０２７１】
（２）上記（１）で作製した圧縮成形試験片を加圧方向が水平方向になるようにバット内に配置し、２昼夜２５℃の温度で放置した結着剤であるＳｉＯ2 前駆体溶液をバット中に液面が垂直方向に１mm／min になるように注入した。最終的に圧縮成形試験片の上面から５mm上方になるまでＳｉＯ2 前駆体溶液をバット中に注入した。
【０２７２】
（３）上記（２）で使用した圧縮成形試験片は配置され、ＳｉＯ2 前駆体溶液が満たされたバットを真空容器内にセットし、８０Ｐａ程度まで徐々に排気した。圧縮成形試験片表面からの気泡発生が少なくなるまで放置した。
【０２７３】
（４）圧縮成形試験片は配置され、ＳｉＯ2 前駆体溶液が満たされたバットをセットした真空容器の内圧を徐々に大気圧に戻し、圧縮成形試験片をＳｉＯ2 前駆体溶液内から取り出した。
【０２７４】
（５）上記（４）で作製したＳｉＯ2 前駆体溶液で含浸された圧縮成形試験片を真空乾燥炉内にセットし、１〜３Ｐａの圧力，１５０℃の条件で圧縮成形試験片に対して真空熱処理を施した。
【０２７５】
（６）上記（５）で作製した縦１０mm，横１０mm，厚さ５mmの圧縮成形試験片に対して、四探針法で比抵抗を測定した。
【０２７６】
（７）更に上記比抵抗を調べた圧縮成形試験片に対して、３０ｋＯｅ以上のパルス磁界を印加した。その圧縮成形試験片について磁気特性を調べた。
【０２７７】
（８）上記（５）で作製した縦１５mm，横１０mm，厚さ２mmの圧縮成形試験片を用いて、機械的曲げ試験を実施した。曲げ試験には試料形状１５mm×１０mm×２mmの圧縮成形体を用い、支点間距離１２mmの３点曲げ試験により曲げ強度を評価した。
【０２７８】
上記（５）で作製した縦１０mm，横１０mm，厚さ５mmの圧縮成形試験片に対する磁気特性については、残留磁束密度が樹脂含有ボンド磁石（比較例１）と比較して、２０〜３０％向上可能であり、２０℃で測定した減磁曲線は、ＳｉＯ2 含浸前とＳｉＯ2 含浸熱処理後の成形体とで残留磁束密度及び保磁力の値がほぼ一致した。また、２００℃大気中保持１時間後の熱減磁率はＳｉＯ2 含浸ボンド磁石で３.０％ でありＳｉＯ2 含浸無しの場合の熱減磁率（５％）よりも小さい。更に、不可逆熱減磁率も２００℃大気中１時間保持後、ＳｉＯ2 含浸熱処理後で１％以下でありＳｉＯ2 含浸無しの場合の３％近い値よりも小さい。これはＳｉＯ2 が磁粉の酸化による劣化を抑制しているためである。上記（７）で作製した縦１５mm，横１０mm，厚さ２mmの圧縮成形試験片の曲げ強度はＳｉＯ2 含浸前で２ＭＰａ以下であるが、ＳｉＯ2 含浸熱処理後は１００ＭＰａ以上の曲げ強度を有する磁石成形体を作製することが可能であった。更に、磁石の比抵抗についても焼結型の希土類磁石に比べて、本発明の磁石は約１００倍以上の値を有し、圧縮型の希土類ボンド磁石と比較しても同等の値となった。従って、渦電流損が小さく、良好な特性を有する。
【０２７９】
本実施例の結果から、本発明の低粘度のＳｉＯ2 前駆体を樹脂なしで冷間成形法で作製した希土類磁石成形体中へ含浸させた希土類ボンド磁石は通常の樹脂含有希土類ボンド磁石と比較して、磁気特性は２０〜３０％、曲げ強度は約３倍、更に不可逆熱減磁率は半分以下に減少させること及び磁石の高信頼化が可能であることが分かった。
【０２８０】
［永久磁石の実施例１１］
本実施例において、希土類磁石用磁粉には、〔実施例１〕と同様のＮｄＦｅＢ系の薄帯を粉砕した磁性粉を用いた。リン酸塩化成処理膜を形成する処理液は以下のようにして作製した。水１ｌにリン酸２０ｇ，ほう酸４ｇ，金属酸化物としてＭｇＯ４ｇを溶解し、防錆剤としてベンゾトリアゾール（ＢＴ）を０.０４mol／ｌになるように加えた。界面活性剤としてＥＦ−１０４（トーケムプロダクツ製）を用い、その濃度として０.０１ 〜１
ｗｔ％になるように加えた。リン酸塩化成処理膜を上記Ｎｄ2Ｆｅ14Ｂ の磁粉に形成するプロセスは以下の方法で実施した。
【０２８１】
（１）ＮｄＦｅＢ系の薄帯を粉砕した磁性粉１００ｇに対してのリン酸塩化成処理液５ｍｌを添加し、希土類磁石用磁粉全体が濡れるのが確認できるまで混合した。
【０２８２】
（２）（１）のリン酸塩化成膜形成処理を施した希土類磁石用磁粉を１８０℃，３０分，２〜５torrの減圧下で熱処理を行った。
【０２８３】
結着剤であるＳｉＯ2前駆体にはＣＨ3Ｏ−(Ｓｉ(ＣＨ3Ｏ)2−Ｏ)m−ＣＨ3 （ｍは３〜５、平均は４）を２５ｍｌ，水４.８ｍｌ ，脱水メチルアルコール７５ｍｌ，ジラウリン酸ジブチル錫０.０５ｍｌを混合し、２昼夜２５℃の温度で放置した溶液を用いた。
【０２８４】
（１）上記リン酸塩化成膜形成処理を施したＮｄ2Ｆｅ14Ｂ の磁粉を成形型に充填し、１６ｔ／cm2の圧力で、磁気特性測定用として縦１０mm，横１０mm，厚さ５mmの試験片を、また、強度測定用として縦１５mm，横１０mm，厚さ２mmの圧縮成形試験片を作製した。
【０２８５】
（２）上記（１）で作製した圧縮成形試験片を加圧方向が水平方向になるようにバット内に配置し、２昼夜２５℃の温度で放置した結着剤であるＳｉＯ2 前駆体溶液をバット中に液面が垂直方向に１mm／min になるように注入した。最終的に圧縮成形試験片の上面から５mm上方になるまでＳｉＯ2前駆体溶液をバット中に注入した。
【０２８６】
（３）上記（２）で使用した圧縮成形試験片は配置され、ＳｉＯ2 前駆体溶液が満たされたバットを真空容器内にセットし、８０Ｐａ程度まで徐々に排気した。圧縮成形試験片表面からの気泡発生が少なくなるまで放置した。
【０２８７】
（４）上記圧縮成形試験片は配置され、ＳｉＯ2 前駆体溶液が満たされたバットをセットした真空容器の内圧を徐々に大気圧に戻し、圧縮成形試験片をＳｉＯ2 前駆体溶液内から取り出した。
【０２８８】
（５）上記（４）で作製したＳｉＯ2 前駆体溶液で含浸された圧縮成形試験片を真空乾燥炉内にセットし、１〜３Ｐａの圧力，１５０℃の条件で圧縮成形試験片に対して真空熱処理を施した。
【０２８９】
（６）上記（５）で作製した縦１０mm，横１０mm，厚さ５mmの圧縮成形試験片に対して、四探針法で比抵抗を測定した。
【０２９０】
（７）更に上記比抵抗を調べた圧縮成形試験片に対して、３０ｋＯｅ以上のパルス磁界を印加した。その圧縮成形試験片について磁気特性を調べた。
【０２９１】
（８）上記（５）で作製した縦１５mm，横１０mm，厚さ２mmの圧縮成形試験片を用いて、機械的曲げ試験を実施した。曲げ試験には試料形状１５mm×１０mm×２mmの圧縮成形体を用い、支点間距離１２mmの３点曲げ試験により曲げ強度を評価した。
【０２９２】
（５）で作製した縦１０mm，横１０mm，厚さ５mmの圧縮成形試験片に対する磁気特性については、残留磁束密度が樹脂含有ボンド磁石（比較例１）と比較して、２０〜３０％向上可能であり、２０℃で測定した減磁曲線は、ＳｉＯ2 含浸前とＳｉＯ2 含浸熱処理後の成形体とで残留磁束密度及び保磁力の値がほぼ一致した。また、２００℃大気中保持１時間後の熱減磁率はＳｉＯ2 含浸ボンド磁石で３.０％ でありＳｉＯ2 含浸無しの場合の熱減磁率（５％）よりも小さい。更に、不可逆熱減磁率も２００℃大気中１時間保持後、
ＳｉＯ2 含浸熱処理後で１％以下でありＳｉＯ2 含浸無しの場合の３％近い値よりも小さい。これはＳｉＯ2 が磁粉の酸化による劣化を抑制しているためである。
【０２９３】
上記（７）で作製した縦１５mm，横１０mm，厚さ２mmの圧縮成形試験片の曲げ強度は
ＳｉＯ2 含浸前で２ＭＰａ以下であるが、ＳｉＯ2 含浸熱処理後は９０ＭＰａ以上の曲げ強度を有する磁石成形体を作製することが可能であった。
【０２９４】
更に、磁石の比抵抗についても焼結型の希土類磁石に比べて、本発明の磁石は約１００倍以上の値を有し、圧縮型の希土類ボンド磁石と比較しても同等の値となった。従って、渦電流損が小さく、良好な特性を有する。
【０２９５】
本実施例の結果から、本発明の低粘度のＳｉＯ2 前駆体を樹脂なしで冷間成形法で作製した希土類磁石成形体中へ含浸させた希土類ボンド磁石は通常の樹脂含有希土類ボンド磁石と比較して、磁気特性は２０〜３０％、曲げ強度は約３倍、更に不可逆熱減磁率は半分以下に減少させること及び磁石の高信頼化が可能であることが分かった。
【０２９６】
［永久磁石の実施例１２］
本実施例において、希土類磁石用磁粉には、〔永久磁石の実施例１〕と同様のＮdＦeＢ系の薄帯を粉砕した磁性粉を用いた。
【０２９７】
リン酸塩化成処理膜を形成する処理液は以下のようにして作製した。水１ｌにリン酸
２０ｇ，ほう酸４ｇ、金属酸化物としてＭｇＯ４ｇを溶解し、界面活性剤としてＥＦ−
１０４(トーケムプロダクツ製)を０.１ｗｔ％、防錆剤としてベンゾトリアゾール(ＢＴ)を０.０４mol／ｌになるように加えた。リン酸塩化成処理膜を上記Ｎｄ2Ｆｅ14Ｂ の磁粉に形成するプロセスは以下の方法で実施した。
【０２９８】
（１）ＮｄＦｅＢ系の薄帯を粉砕した磁性粉１００ｇに対して２.５〜３０ｍｌ のリン酸塩化成処理液を添加し、希土類磁石用磁粉全体が濡れるのが確認できるまで混合した。
【０２９９】
（２）（１）のリン酸塩化成膜形成処理を施した希土類磁石用磁粉を１８０℃，３０分，２〜５torrの減圧下で熱処理を行った。
【０３００】
結着剤であるＳｉＯ2 前駆体にはＣＨ3Ｏ−(Ｓｉ(ＣＨ3Ｏ)2−Ｏ)m−ＣＨ3 （ｍは３〜５、平均は４）を２５ｍｌ，水４.８ｍｌ ，脱水メチルアルコール７５ｍｌ，ジラウリン酸ジブチル錫０.０５ｍｌを混合し、２昼夜２５℃の温度で放置した溶液を用いた。
【０３０１】
（１）上記リン酸塩化成膜形成処理を施したＮｄ2Ｆｅ14Ｂ の磁粉を成形型に充填し、１６ｔ／cm2 の圧力で、磁気特性測定用として縦１０mm，横１０mm，厚さ５mmの試験片を、また、強度測定用として縦１５mm，横１０mm，厚さ２mmの圧縮成形試験片を作製した。
【０３０２】
（２）上記（１）で作製した圧縮成形試験片を加圧方向が水平方向になるようにバット内に配置し、２昼夜２５℃の温度で放置した結着剤であるＳｉＯ2 前駆体溶液をバット中に液面が垂直方向に１mm／min になるように注入した。最終的に圧縮成形試験片の上面から５mm上方になるまでＳｉＯ2前駆体溶液をバット中に注入した。
【０３０３】
（３）上記（２）で使用した圧縮成形試験片は配置され、ＳｉＯ2 前駆体溶液が満たされたバットを真空容器内にセットし、８０Ｐａ程度まで徐々に排気した。圧縮成形試験片表面からの気泡発生が少なくなるまで放置した。
【０３０４】
（４）圧縮成形試験片は配置され、ＳｉＯ2 前駆体溶液が満たされたバットをセットした真空容器の内圧を徐々に大気圧に戻し、圧縮成形試験片をＳｉＯ2 前駆体溶液内から取り出した。
【０３０５】
（５）上記（４）で作製したＳｉＯ2 前駆体溶液で含浸された圧縮成形試験片を真空乾燥炉内にセットし、１〜３Ｐａの圧力，１５０℃の条件で圧縮成形試験片に対して真空熱処理を施した。
【０３０６】
（６）上記（５）で作製した縦１０mm，横１０mm，厚さ５mmの圧縮成形試験片に対して、四探針法で比抵抗を測定した。
【０３０７】
（７）更に上記比抵抗を調べた圧縮成形試験片に対して、３０ｋＯｅ以上のパルス磁界を印加した。その圧縮成形試験片について磁気特性を調べた。
【０３０８】
（８）上記（５）で作製した縦１５mm，横１０mm，厚さ２mmの圧縮成形試験片を用いて、機械的曲げ試験を実施した。曲げ試験には試料形状１５mm×１０mm×２mmの圧縮成形体を用い、支点間距離１２mmの３点曲げ試験により曲げ強度を評価した。
【０３０９】
上記（５）で作製した縦１０mm，横１０mm，厚さ５mmの圧縮成形試験片に対する磁気特性については、残留磁束密度が樹脂含有ボンド磁石（比較例１）と比較して、２０〜３０％向上可能であり、２０℃で測定した減磁曲線は、ＳｉＯ2 含浸前とＳｉＯ2 含浸熱処理後の成形体とで残留磁束密度及び保磁力の値がほぼ一致した。また、２００℃大気中保持１時間後の熱減磁率はＳｉＯ2 含浸ボンド磁石で３.０％ でありＳｉＯ2 含浸無しの場合の熱減磁率（５％）よりも小さい。更に、不可逆熱減磁率も２００℃大気中１時間保持後、ＳｉＯ2 含浸熱処理後で１％以下でありＳｉＯ2 含浸無しの場合の３％近い値よりも小さい。これはＳｉＯ2 が磁粉の酸化による劣化を抑制しているためである。
【０３１０】
上記（７）で作製した縦１５mm，横１０mm，厚さ２mmの圧縮成形試験片の曲げ強度は
ＳｉＯ2 含浸前で２ＭＰａ以下であるが、ＳｉＯ2 含浸熱処理後は１００ＭＰａ以上の曲げ強度を有する磁石成形体を作製することが可能であった。
【０３１１】
更に、磁石の比抵抗についても焼結型の希土類磁石に比べて、本発明の磁石は約１００倍以上の値を有し、圧縮型の希土類ボンド磁石と比較しても同等の値となった。従って、渦電流損が小さく、良好な特性を有する。
【０３１２】
本実施例の結果から、本発明の低粘度のＳｉＯ2 前駆体を樹脂なしで冷間成形法で作製した希土類磁石成形体中へ含浸させた希土類ボンド磁石は通常の樹脂含有希土類ボンド磁石と比較して、磁気特性は２０〜３０％、曲げ強度は約３倍、更に不可逆熱減磁率は半分以下に減少させること及び磁石の高信頼化が可能であることが分かった。
【０３１３】
［永久磁石の比較例１］
本比較例において、希土類磁石用磁粉には、〔永久磁石の実施例１〕と同様のＮdＦeＢ系の薄帯を粉砕した磁性粉を用いた。
【０３１４】
（１）上記希土類磁石用磁粉と１００μｍ以下のサイズの固形エポキシ樹脂（ソマール社製ＥＰＸ６１３６）を体積で０から２０％になるようにＶミキサーを用いて混合した。
【０３１５】
（２）前記（１）で作製した希土類磁石用磁粉と樹脂とのコンパウンドを金型中に装填し、不活性ガス雰囲気中で、成形圧１６ｔ／cm2 の条件で８０℃の加熱圧縮成形した。作製した磁石は磁気特性測定用として縦１０mm，横１０mm，厚さ５mmのサイズを、また、強度測定用として縦１５mm，横１０mm，厚さ２mmのサイズである。
【０３１６】
（３）前記（２）で作製したボンド磁石の樹脂硬化を窒素ガス中で１７０℃，１時間の条件で行った。
【０３１７】
（４）前記（３）で作製した縦１０mm，横１０mm，厚さ５mmの圧縮成形試験片に対して、四探針法で比抵抗を測定した。
【０３１８】
（５）更に上記比抵抗を調べた圧縮成形試験片に対して、３０ｋＯｅ以上のパルス磁界を印加した。その圧縮成形試験片について磁気特性を調べた。
【０３１９】
（６）前記（３）で作製した縦１５mm，横１０mm，厚さ２mmの圧縮成形試験片を用いて、機械的曲げ試験を実施した。曲げ試験には試料形状１５mm×１０mm×２mmの圧縮成形体を用い、支点間距離１２mmの３点曲げ試験により曲げ強度を評価した。
【０３２０】
前記（４）で作製した縦１０mm，横１０mm，厚さ５mmの圧縮成形試験片に対する磁気特性を調べた。その結果、磁石中のエポキシ樹脂含有率が高くなるに従い、磁石の残留磁束密度は減少していった。ＳｉＯ2結着剤を含浸して作製したボンド磁石（実施例１〜５）と比較して、磁石の曲げ強度が５０ＭＰａ以上の磁石で比較すると、エポキシ樹脂含有ボンド磁石は磁束密度が２０〜３０％低下していた。また、２００℃大気中保持１時間後の熱減磁率はエポキシ樹脂含有ボンド磁石が５％とＳｉＯ2 含浸ボンド磁石の３.０％ と比較して大きい。更に２００℃１時間後に室温に戻して再着磁した後の不可逆熱減磁率は含浸処理を施した場合１％未満であるのに対し［永久磁石の実施例１〜５］、エポキシ樹脂含有ボンド磁石［永久磁石の比較例１］場合３％近い値と大きかった。不可逆熱減磁の抑制だけでなく、ＰＣＴ試験や塩水噴霧試験でもエポキシ樹脂含有ボンド磁石はＳｉＯ2 含浸ボンド磁石と比較して低いレベルであった。
【０３２１】
更に前記（４）で作製した縦１０mm，横１０mm，厚さ５mmの圧縮成形試験片について大気中で２２５℃に１時間保持し冷却後２０℃で減磁曲線を測定した。磁界印加方向は１０mm方向であり、最初に＋２０ｋＯｅの磁界で着磁後±１ｋＯｅから±１０ｋＯｅの磁界でプラスマイナス交互に磁界を印加して減磁曲線を測定した。その結果を図４に示す。図４では、［永久磁石の実施例１］の２）の条件でＳｉＯ2 の含浸処理した磁石と、本比較例に示すようにエポキシ樹脂をバインダーとして１５vol％ 含有した圧縮成形ボンド磁石との、減磁曲線を比較している。図４の横軸は印加した磁界、縦軸は磁束密度を示す。
ＳｉＯ2 結着剤を含浸処理した磁石は磁界が−８ｋＯｅよりも負側に大きな磁界が印加されると磁束が急激に低下する。圧縮成形ボンド磁石は含浸処理した磁石よりもさらに磁界の絶対値が小さい値で磁束が急激に低下し、−５ｋＯｅよりも負側の磁界で磁束の低下が著しい。−１０ｋＯｅの磁界印加後の残留磁束密度は、含浸処理磁石の場合０.４４ 、圧縮成形ボンド磁石では０.１１Ｔ であり含浸処理磁石の残留磁束密度は圧縮成形ボンド磁石の値の４倍となっている。これは圧縮成形ボンド磁石が２２５℃で加熱中に各ＮdＦeＢ粉の表面やＮｄＦｅＢ粉のクラック表面が酸化することで各ＮｄＦｅＢ粉を構成しているＮｄＦｅＢ結晶の磁気異方性が低下し、その結果保磁力が減少し負の磁界印加により磁化が反転し易くなったためと考えられる。これに対し、含浸処理磁石ではＮｄＦｅＢ粉及びクラック表面がＳｉＯ2 膜で被覆されているため大気中加熱時の酸化が防止された結果、保磁力の減少が少ないものと考えられる。
【０３２２】
前記（７）で作製した縦１５mm，横１０mm，厚さ２mmの圧縮成形試験片の曲げ強度は結着剤のエポキシ樹脂含有率を増加させると、曲げ強度は増加し、体積含有率として２０
vol％ で磁石の曲げ強度は４８ＭＰａとなり、ボンド磁石として必要な曲げ強度を有する。エポキシ樹脂含有ボンド磁石はＳｉＯ2 含浸ボンド磁石と比較して、比抵抗は同等のレベルであった。
【０３２３】
本比較例の結果から、エポキシ樹脂含有希土類ボンド磁石は本発明の低粘度のＳｉＯ2前駆体を樹脂なしで冷間成形法で作製した希土類磁石成形体中へ含浸させた希土類ボンド磁石と比較して、磁気特性において２０〜３０％低く、不可逆熱減磁率並びに磁石の信頼性が低いことが判明した。
【０３２４】
尚、本比較例において、樹脂の体積分率（樹脂と希土類磁石用磁粉における樹脂の体積分率を示す。）を変化させたエポキシ樹脂含有ボンド磁石の評価結果を表５に纏める。
【０３２５】
【表５】
2008167565.tif 000011
【０３２６】
［永久磁石の比較例２］
本比較例において、希土類磁石用磁粉には、〔永久磁石の実施例１〕と同様のＮdＦeＢ系の薄帯を粉砕した磁性粉を用いた。
【０３２７】
結着剤であるＳｉＯ2前駆体には、ＣＨ3Ｏ−(Ｓｉ(ＣＨ3Ｏ)2−Ｏ)m−ＣＨ3（ｍは３〜５、平均は４）を１ｍｌ，水０.１９ｍｌ ，脱水メチルアルコール９９ｍｌ，ジラウリン酸ジブチル錫０.０５ｍｌを混合し、２昼夜２５℃の温度で放置した溶液を用いた。
【０３２８】
上記ＳｉＯ2 前駆体溶液の粘度はオストワルドの粘度計を用いて３０℃の温度で測定した。
【０３２９】
（１）上記Ｎｄ2Ｆｅ14Ｂの磁粉を成形型に充填し、１６ｔ／cm2の圧力で、磁気特性測定用として縦１０mm，横１０mm，厚さ５mmの試験片を、また、強度測定用として縦１５mm，横１０mm，厚さ２mmの圧縮成形試験片を作製した。
【０３３０】
（２）上記（１）で作製した圧縮成形試験片を加圧方向が水平方向になるようにバット内に配置し、結着剤である上記ＳｉＯ2 前駆体溶液をバット中に液面が垂直方向に１mm／min になるように注入した。最終的に圧縮成形試験片の上面から５mm上方になるまで
ＳｉＯ2 前駆体溶液をバット中に注入した。
【０３３１】
（３）上記（２）で使用した圧縮成形試験片は配置され、ＳｉＯ2 前駆体溶液が満たされたバットを真空容器内にセットし、８０Ｐａ程度まで徐々に排気した。圧縮成形試験片表面からの気泡発生が少なくなるまで放置した。
【０３３２】
（４）圧縮成形試験片は配置され、ＳｉＯ2 前駆体溶液が満たされたバットをセットした真空容器の内圧を徐々に大気圧に戻し、圧縮成形試験片をＳｉＯ2 前駆体溶液内から取り出した。
【０３３３】
（５）上記（４）で作製したＳｉＯ2 前駆体溶液で含浸された圧縮成形試験片を真空乾燥炉内にセットし、１〜３Ｐａの圧力，１５０℃の条件で圧縮成形試験片に対して真空熱処理を施した。
【０３３４】
（６）上記（５）で作製した縦１０mm，横１０mm，厚さ５mmの圧縮成形試験片に対して、四探針法で比抵抗を測定した。
【０３３５】
（７）更に上記比抵抗を調べた圧縮成形試験片に対して、３０ｋＯｅ以上のパルス磁界を印加した。その圧縮成形試験片について磁気特性を調べた。
【０３３６】
（８）上記（５）で作製した縦１５mm，横１０mm，厚さ２mmの圧縮成形試験片を用いて、機械的曲げ試験を実施した。曲げ試験には試料形状１５mm×１０mm×２mmの圧縮成形体を用い、支点間距離１２mmの３点曲げ試験により曲げ強度を評価した。
【０３３７】
上記（５）で作製した縦１０mm，横１０mm，厚さ５mmの圧縮成形試験片に対する磁気特性については、残留磁束密度が樹脂含有ボンド磁石（比較例１）と比較して、２０〜３０％向上可能であり、２０℃で測定した減磁曲線は、ＳｉＯ2 含浸前とＳｉＯ2 含浸熱処理後の成形体とで残留磁束密度及び保磁力の値がほぼ一致した。また、２００℃大気中保持１時間後の熱減磁率はＳｉＯ2 含浸ボンド磁石で３.０％ でありＳｉＯ2 含浸無しの場合の熱減磁率（５％）よりも小さい。更に２００℃１時間後に室温に戻して再着磁した後の不可逆熱減磁率は含浸処理を施した場合１％未満であるのに対し、エポキシ系ボンド磁石の場合３％近い値であった［永久磁石の比較例１］。
【０３３８】
しかしながら、上記（７）で作製した縦１５mm，横１０mm，厚さ２mmの圧縮成形試験片の曲げ強度は低いレベルの値となり、本比較例のＳｉＯ2 含浸ボンド磁石はエポキシ樹脂含有ボンド磁石と比較して、１／１０程度の値しかえられなかった。これは本比較例における結着剤中のＳｉＯ2 前駆体の含有量が１vol％ と実施例おける結着剤中のＳｉＯ2 前駆体の含有量と比べて、１〜２桁少ないため、硬化後のＳｉＯ2 単体の曲げ強度が大きくても、磁石中の含有量が少なすぎることが影響している。
【０３３９】
結論として、本比較例の磁石は磁石強度が低い短所があり、使用対象によっては上記曲げ強度を考慮することが必要である。
【０３４０】
尚、本比較例、及び後述する［永久磁石の比較例３］の１），２），［永久磁石の比較例４］の各種特性については、表６に纏めている。
【０３４１】
【表６】
2008167565.tif 000012
【０３４２】
［永久磁石の比較例３］
本比較例において、希土類磁石用磁粉には、〔永久磁石の実施例１〕と同様のＮdＦeＢ系の薄帯を粉砕した磁性粉を用いた。
【０３４３】
結着剤であるＳｉＯ2前駆体には以下の２つの溶液を用いた。
【０３４４】
１）ＣＨ3Ｏ−(Ｓｉ(ＣＨ3Ｏ)2−Ｏ)m−ＣＨ3 （ｍは３〜５、平均は４）を２５ｍｌ，水０.１９ｍｌ，脱水メチルアルコール７５ｍｌ，ジラウリン酸ジブチル錫０.０５ｍｌを混合し、２昼夜２５℃の温度で放置した。
【０３４５】
２）ＣＨ3Ｏ−(Ｓｉ(ＣＨ3Ｏ)2−Ｏ)m−ＣＨ3 （ｍは３〜５、平均は４）を２５ｍｌ，水２４ｍｌ，脱水エチルアルコール７５ｍｌ，ジラウリン酸ジブチル錫０.０５ｍｌ を混合し、２昼夜２５℃の温度で放置した。
【０３４６】
１），２）のＳｉＯ2 前駆体溶液の粘度はオストワルドの粘度計を用いて３０℃の温度で測定した。
【０３４７】
（１）上記Ｎｄ2Ｆｅ14Ｂの磁粉を成形型に充填し、１６ｔ／cm2の圧力で、磁気特性測定用として縦１０mm，横１０mm，厚さ５mmの試験片を、また、強度測定用として縦１５mm，横１０mm，厚さ２mmの圧縮成形試験片を作製した。
【０３４８】
（２）上記（１）で作製した圧縮成形試験片を加圧方向が水平方向になるようにバット内に配置し、結着剤である１），２）のＳｉＯ2 前駆体溶液をバット中に液面が垂直方向に１mm／min になるように注入した。最終的に圧縮成形試験片の上面から５mm上方になるまでＳｉＯ2 前駆体溶液をバット中に注入した。
【０３４９】
（３）上記（２）で使用した圧縮成形試験片は配置され、ＳｉＯ2 前駆体溶液が満たされたバットを真空容器内にセットし、８０Ｐａ程度まで徐々に排気した。圧縮成形試験片表面からの気泡発生が少なくなるまで放置した。
【０３５０】
（４）圧縮成形試験片は配置され、ＳｉＯ2 前駆体溶液が満たされたバットをセットした真空容器の内圧を徐々に大気圧に戻し、圧縮成形試験片をＳｉＯ2   前駆体溶液内から取り出した。
【０３５１】
（５）上記（４）で作製したＳｉＯ2 前駆体溶液で含浸された圧縮成形試験片を真空乾燥炉内にセットし、１〜３Ｐａの圧力，１５０℃の条件で圧縮成形試験片に対して真空熱処理を施した。
【０３５２】
（６）上記（５）で作製した縦１０mm，横１０mm，厚さ５mmの圧縮成形試験片に対して、四探針法で比抵抗を測定した。
【０３５３】
（７）更に上記比抵抗を調べた圧縮成形試験片に対して、３０ｋＯｅ以上のパルス磁界を印加した。その圧縮成形試験片について磁気特性を調べた。
【０３５４】
（８）上記（５）で作製した縦１５mm，横１０mm，厚さ２mmの圧縮成形試験片を用いて、機械的曲げ試験を実施した。曲げ試験には試料形状１５mm×１０mm×２mmの圧縮成形体を用い、支点間距離１２mmの３点曲げ試験により曲げ強度を評価した。
【０３５５】
［永久磁石の比較例３］の１）について、上記（５）で作製した縦１０mm，横１０mm，厚さ５mmの圧縮成形試験片に対する磁気特性については、残留磁束密度が樹脂含有ボンド磁石［永久磁石の比較例１］と比較して、２０〜３０％向上可能であり、２０℃で測定した減磁曲線は、ＳｉＯ2 含浸前とＳｉＯ2 含浸熱処理後の成形体とで残留磁束密度及び保磁力の値がほぼ一致した。また、２００℃大気中保持１時間後の熱減磁率はＳｉＯ2 含浸ボンド磁石で３.０％ でありＳｉＯ2 含浸無しの場合の熱減磁率（５％）よりも小さい。更に２００℃１時間後に室温に戻して再着磁した後の不可逆熱減磁率は含浸処理を施した場合１％未満であるのに対し、エポキシ系ボンド磁石［永久磁石の比較例１］場合３％近い値であった。
【０３５６】
しかしながら、上記（７）で作製した縦１５mm，横１０mm，厚さ２mmの圧縮成形試験片の曲げ強度は低いレベルの値となり、本比較例のＳｉＯ2 含浸ボンド磁石はエポキシ樹脂含有ボンド磁石と比較して、１／６程度の値しかえられなかった。これは本比較例における結着剤中の水の添加量が少ないため、化学反応式１に示したＳｉＯ2 前駆体材料中のメトキシ基の加水分解が進行しないためシラノール基が生成せず、ＳｉＯ2 前駆体の熱硬化反応におけるシラノール基間の脱水縮合反応が生じないため、熱硬化後のＳｉＯ2 の生成量が少なくＳｉＯ2 含浸ボンド磁石の曲げ強度が低かったのが原因である。
【０３５７】
結論として、［永久磁石の比較例３］の１）の磁石は磁石強度が低いため、使用対象における磁石強度の関係を十分に考慮して使用することが望ましい。
【０３５８】
［永久磁石の比較例３］の２）について、（７）で作製した縦１５mm，横１０mm，厚さ２mmの圧縮成形試験片の曲げ強度はＳｉＯ2 含浸前で２ＭＰａ以下であるが、ＳｉＯ2 含浸熱処理後は１７０ＭＰａの曲げ強度を有する磁石成形体を作製することが可能であった。
【０３５９】
（５）で作製した縦１０mm，横１０mm，厚さ５mmの圧縮成形試験片に対する磁気特性については、残留磁束密度が樹脂含有ボンド磁石［永久磁石の比較例１］と比較して、２０％向上可能であり、２０℃で測定した減磁曲線は、ＳｉＯ2 含浸前とＳｉＯ2 含浸熱処理後の成形体とで残留磁束密度及び保磁力の値がほぼ一致した。しかしながら、２００℃大気中保持１時間後の熱減磁率は本比較例では４.０％ と実施例でのＳｉＯ2 含浸ボンド磁石で３.０％ と比較して大きい値となった。更に２００℃１時間後に室温に戻して再着磁した後の不可逆熱減磁率は実施例でのＳｉＯ2 含浸処理を施した場合１％未満であるのに対し、本比較例では２％近い値であった。これはＳｉＯ2 前駆体溶液が磁石表面から１mm強程度までしか磁石中に浸透しなかったことが影響していることが分かった。そのため、磁石における中央の部分の磁粉が大気中加熱時の酸化劣化を引き起こし、本比較例の磁石が実施例の磁石より不可逆熱減磁率が大きくなった原因である。
【０３６０】
この結果から、本比較例のボンド磁石は従来のエポキシ系ボンド磁石に対して、遜色はないものの、長期信頼性に関しては従来のエポキシ系ボンド磁石より低くなる可能性がある。使用対象における酸化劣化を十分に考慮して使用することが望ましい。
【０３６１】
［永久磁石の比較例４］
本比較例において、希土類磁石用磁粉には、〔永久磁石の実施例１〕と同様のＮdＦeＢ系の薄帯を粉砕した磁性粉を用いた。結着剤であるＳｉＯ2前駆体にはＣＨ3Ｏ−
(Ｓｉ(ＣＨ3Ｏ)2−Ｏ)m−ＣＨ3 （ｍは３〜５、平均は４）を２５ｍｌ，水９.６ｍｌ，脱水メチルアルコール７５ｍｌ，ジラウリン酸ジブチル錫０.０５ｍｌ を混合し、６昼夜
２５℃の温度で放置した溶液を用いた。上記ＳｉＯ2 前駆体溶液の粘度はオストワルドの粘度計を用いて３０℃の温度で測定した。
【０３６２】
（１）上記Ｎｄ2Ｆｅ14Ｂの磁粉を成形型に充填し、１６ｔ／cm2の圧力で、磁気特性測定用として縦１０mm，横１０mm，厚さ５mmの試験片を、また、強度測定用として縦１５mm，横１０mm，厚さ２mmの圧縮成形試験片を作製した。
【０３６３】
（２）上記（１）で作製した圧縮成形試験片を加圧方向が水平方向になるようにバット内に配置し、結着剤である上記ＳｉＯ2 前駆体溶液をバット中に液面が垂直方向に１mm／min になるように注入した。最終的に圧縮成形試験片の上面から５mm上方になるまで
ＳｉＯ2前駆体溶液をバット中に注入した。
【０３６４】
（３）上記（２）で使用した圧縮成形試験片は配置され、ＳｉＯ2 前駆体溶液が満たされたバットを真空容器内にセットし、８０Ｐａ程度まで徐々に排気した。圧縮成形試験片表面からの気泡発生が少なくなるまで放置した。
【０３６５】
（４）圧縮成形試験片は配置され、ＳｉＯ2 前駆体溶液が満たされたバットをセットした真空容器の内圧を徐々に大気圧に戻し、圧縮成形試験片をＳｉＯ2 前駆体溶液内から取り出した。
【０３６６】
（５）上記（４）で作製したＳｉＯ2 前駆体溶液で含浸された圧縮成形試験片を真空乾燥炉内にセットし、１〜３Ｐａの圧力，１５０℃の条件で圧縮成形試験片に対して真空熱処理を施した。
【０３６７】
（６）上記（５）で作製した縦１０mm，横１０mm，厚さ５mmの圧縮成形試験片に対して、四探針法で比抵抗を測定した。
【０３６８】
（７）更に上記比抵抗を調べた圧縮成形試験片に対して、３０ｋＯｅ以上のパルス磁界を印加した。その圧縮成形試験片について磁気特性を調べた。
【０３６９】
（８）上記（５）で作製した縦１５mm，横１０mm，厚さ２mmの圧縮成形試験片を用いて、機械的曲げ試験を実施した。曲げ試験には試料形状１５mm×１０mm×２mmの圧縮成形体を用い、支点間距離１２mmの３点曲げ試験により曲げ強度を評価した。
【０３７０】
上記（７）で作製した縦１５mm，横１０mm，厚さ２mmの圧縮成形試験片の曲げ強度は
ＳｉＯ2 含浸前で２ＭＰａ以下であるが、ＳｉＯ2 含浸熱処理後は１９０ＭＰａの曲げ強度を有する磁石成形体を作製することが可能であった。
【０３７１】
上記（５）で作製した縦１０mm，横１０mm，厚さ５mmの圧縮成形試験片に対する磁気特性については、残留磁束密度が樹脂含有ボンド磁石（比較例１）と比較して、２０％向上可能であり、２０℃で測定した減磁曲線は、ＳｉＯ2 含浸前とＳｉＯ2 含浸熱処理後の成形体とで残留磁束密度及び保磁力の値がほぼ一致した。しかしながら、２００℃大気中保持１時間後の熱減磁率は本比較例では３.６％ と実施例でのＳｉＯ2 含浸ボンド磁石で
３.０％ と比較して大きい値となった。更に２００℃１時間後に室温に戻して再着磁した後の不可逆熱減磁率は実施例でのＳｉＯ2 含浸処理を施した場合１％未満であるのに対し、本比較例では１.６％ の値となった。これはＳｉＯ2 前駆体溶液が磁石表面から２mm弱程度までしか磁石中に浸透しなかったことが影響していることが分かった。そのため、磁石における中央の部分の磁粉が大気中加熱時の酸化劣化を引き起こし、本比較例の磁石が実施例の磁石より不可逆熱減磁率が大きくなった原因である。
【０３７２】
この結果から、本比較例のボンド磁石は従来のエポキシ系ボンド磁石に対して、遜色はないものの、長期信頼性に関しては従来のエポキシ系ボンド磁石より低くなる可能性がある。この点を十分考慮して使用することが望ましい。
【０３７３】
［永久磁石の比較例５］
本比較例において、希土類磁石用磁粉には、〔永久磁石の実施例１〕と同様のＮdＦeＢ系の薄帯を粉砕した磁性粉を用いた。また希土類フッ化物又はアルカリ土類金属フッ化物コート膜を形成する処理液は以下のようにして作製した。
【０３７４】
（１）水に溶解度の高い塩、例えばＮｄの場合は酢酸Ｎｄ、または硝酸Ｎｄ４ｇを100ｍｌの水に導入し、振とう器または超音波攪拌器を用いて完全に溶解した。
【０３７５】
（２）１０％に希釈したフッ化水素酸をＮｄＦ3 が生成する化学反応の当量分を徐々に加えた。
【０３７６】
（３）ゲル状沈殿のＮｄＦ3 が生成した溶液に対して超音波攪拌器を用いて１時間以上攪拌した。
【０３７７】
（４）４０００〜６０００r.p.m の回転数で遠心分離した後、上澄み液を取り除きほぼ同量のメタノールを加えた。
【０３７８】
（５）ゲル状のＮｄＦ3 を含むメタノール溶液を攪拌して完全に懸濁液にした後、超音波攪拌器を用いて１時間以上攪拌した。
【０３７９】
（６）上記（４）と（５）の操作を酢酸イオン、又は硝酸イオン等の陰イオンが検出されなくなるまで、３〜１０回繰り返した。
【０３８０】
（７）最終的にＮｄＦ3の場合、ほぼ透明なゾル状のＮｄＦ3となった。処理液としてはＮｄＦ3 が１ｇ／５ｍｌのメタノール溶液を用いた。
【０３８１】
希土類フッ化物又はアルカリ土類金属フッ化物コート膜を上記Ｎｄ2Ｆｅ14Ｂ の磁粉に形成するプロセスは以下の方法で実施した。
【０３８２】
ＮｄＦ3コート膜形成プロセスの場合：ＮｄＦ3 濃度１ｇ／１０ｍｌ半透明ゾル状溶液
（１）ＮｄＦｅＢ系の薄帯を粉砕した磁性粉１００ｇに対して１５ｍｌのＮｄＦ3 コート膜形成処理液を添加し、希土類磁石用磁粉全体が濡れるのが確認できるまで混合した。
【０３８３】
（２）上記（１）のＮｄＦ3コート膜形成処理を施した希土類磁石用磁粉を２〜５torrの減圧下で溶媒のメタノール除去を行った。
【０３８４】
（３）上記（２）の溶媒の除去を行った希土類磁石用磁粉を石英製ボートに移し、１×１０-5torrの減圧下で２００℃，３０分と４００℃，３０分の熱処理を行った。
【０３８５】
（４）上記（３）で熱処理した磁粉に対して、蓋付きマコール製（理研電子社製）容器に移したのち、１×１０-5torrの減圧下で、７００℃，３０分の熱処理を行った。
【０３８６】
（５）上記希土類フッ化物又はアルカリ土類金属フッ化物コート膜を施したNd2Fe14Bの磁粉を成形型に充填し、１６ｔ／cm2の圧力で、磁気特性測定用として縦１０mm，横１０
mm，厚さ５mmの試験片を、また、強度測定用として縦１５mm，横１０mm，厚さ２mmの圧縮成形試験片を作製した。
【０３８７】
（６）上記（５）で作製した縦１０mm，横１０mm，厚さ５mmの圧縮成形試験片に対して、四探針法で比抵抗を測定した。
【０３８８】
（７）更に上記比抵抗を調べた圧縮成形試験片に対して、３０ｋＯｅ以上のパルス磁界を印加した。その圧縮成形試験片について磁気特性を調べた。
【０３８９】
（８）上記（５）で作製した縦１５mm，横１０mm，厚さ２mmの圧縮成形試験片を用いて、機械的曲げ試験を実施した。曲げ試験には試料形状１５mm×１０mm×２mmの圧縮成形体を用い、支点間距離１２mmの３点曲げ試験により曲げ強度を評価した。
【０３９０】
上記（５）で作製した縦１０mm，横１０mm，厚さ５mmの圧縮成形試験片に対する磁気特性については、残留磁束密度が樹脂含有ボンド磁石（比較例１）と比較して、約２０％向上可能であり、２０℃で測定した減磁曲線は、ＳｉＯ2 含浸前とＳｉＯ2 含浸熱処理後の成形体とで残留磁束密度及び保磁力の値がほぼ一致した。また、２００℃大気中保持１時間後の熱減磁率は本比較例では３.０％と実施例でのＳｉＯ2 含浸ボンド磁石で３.０％と同等の値となった。更に２００℃１時間後に室温に戻して再着磁した後の不可逆熱減磁率は実施例でのＳｉＯ2 含浸処理を施した場合１％未満であるのに対し、本比較例では１％未満の値となった。この結果を表７に示す。
【０３９１】
【表７】
2008167565.tif 000013
【０３９２】
しかしながら、（７）で作製した縦１５mm，横１０mm，厚さ２mmの圧縮成形試験片の曲げ強度に関しては本比較例ではＳｉＯ2 含浸を実施していないため、２.９ＭＰａ という値となり、エポキシ系ボンド磁石と比較して１／１５程度の値となった。
【０３９３】
この結果から、本比較例のボンド磁石は従来のエポキシ系ボンド磁石に対して、機械的強度に乏しく、使用に当たってはこの点に注意が必要である。
【０３９４】
［永久磁石の比較例６］
本実施例において、希土類磁石用磁粉には、〔永久磁石の実施例１〕と同様のＮdＦeＢ系の薄帯を粉砕した磁性粉を用いた。またリン酸塩化成処理膜を形成する処理液は以下のようにして作製した。
【０３９５】
水１ｌにリン酸２０ｇ，ほう酸４ｇ、金属酸化物としてＭｇＯの４ｇを溶解し、界面活性剤としてＥＦ−１０４（トーケムプロダクツ製）を０.１ｗｔ％になるように加えた。防錆剤としてはベンゾトリアゾール（ＢＴ）を０.０４mol／ｌになるように加えた。
【０３９６】
リン酸塩化成処理膜を上記Ｎｄ2Ｆｅ14Ｂ の磁粉に形成するプロセスは以下の方法で実施した。使用したリン酸塩化成処理液の組成を表４に示す。
【０３９７】
（１）ＮｄＦｅＢ系の薄帯を粉砕した磁性粉１００ｇに対して５ｍｌのリン酸塩化成処理液を添加し、希土類磁石用磁粉全体が濡れるのが確認できるまで混合した。
【０３９８】
（２）上記（１）のリン酸塩化成膜形成処理を施した希土類磁石用磁粉を１８０℃，
３０分，２〜５torrの減圧下で熱処理を行った。
【０３９９】
（３）上記リン酸塩化成膜形成処理を施したＮｄ2Ｆｅ14Ｂ の磁粉を成形型に充填し、１６ｔ／cm2 の圧力で、磁気特性測定用として縦１０mm，横１０mm，厚さ５mmの試験片を、また、強度測定用として縦１５mm，横１０mm，厚さ２mmの圧縮成形試験片を作製した。
【０４００】
（４）上記（３）で作製した縦１０mm，横１０mm，厚さ５mmの圧縮成形試験片に対して、四探針法で比抵抗を測定した。
【０４０１】
（５）更に上記比抵抗を調べた圧縮成形試験片に対して、３０ｋＯｅ以上のパルス磁界を印加した。その圧縮成形試験片について磁気特性を調べた。
【０４０２】
（６）上記（３）で作製した縦１５mm，横１０mm，厚さ２mmの圧縮成形試験片を用いて、機械的曲げ試験を実施した。曲げ試験には試料形状１５mm×１０mm×２mmの圧縮成形体を用い、支点間距離１２mmの３点曲げ試験により曲げ強度を評価した。
【０４０３】
（３）で作製した縦１０mm，横１０mm，厚さ５mmの圧縮成形試験片に対する磁気特性については、残留磁束密度が樹脂含有ボンド磁石［永久磁石の比較例１］と比較して、約
２５％向上可能であり、２０℃で測定した減磁曲線は、ＳｉＯ2 含浸前とＳｉＯ2 含浸熱処理後の成形体とで残留磁束密度及び保磁力の値がほぼ一致した。また、２００℃大気中保持１時間後の熱減磁率は本比較例では３.１％ と実施例でのＳｉＯ2 含浸ボンド磁石で３.０％ とほぼ同等の値となった。更に２００℃１時間後に室温に戻して再着磁した後の不可逆熱減磁率は実施例でのＳｉＯ2 含浸処理を施した場合１％未満であるのに対し、本比較例では１.２％ の値となりやや増加したものの大きな差はなかった（表７）。しかしながら、上記（５）で作製した縦１５mm，横１０mm，厚さ２mmの圧縮成形試験片の曲げ強度に関しては本比較例ではＳｉＯ2 含浸を実施していないため、２.９ＭＰａ という値となり、エポキシ系ボンド磁石と比較して１／２０程度の値となった。
【０４０４】
この結果から、本比較例のボンド磁石は従来のエポキシ系ボンド磁石に対して、機械的強度に乏しく、使用に当たってはこの点を十分考慮して使用することが必要である。
【０４０５】
上述の実施例により本発明を説明したが、本発明の磁石は次の効果を備えている。
【０４０６】
１）磁石としての性能が従来の樹脂による磁石に比べ優れている。
【０４０７】
２）さらに優れた特性に加え、磁石としての強度も強い。樹脂磁石では得られなかった特性に優れ、強度においても優れている磁石が得られる。
【０４０８】
上述１）と２）の効果は、上述のとおり、例えば次のようにして達成される。
【０４０９】
樹脂のない状態で磁粉を圧縮成形した際に生じる、１μｍ以下の磁粉と磁粉の隙間に結着剤溶液を浸透させる必要がある。そのためには結着剤溶液の粘度が１００ｍＰａ・ｓ以下であることと、磁粉と結着剤溶液の濡れ性が高いことが必要である。更には、硬化後の結着剤と磁粉との接着性が高く、結着剤の機械的強度が大きく、結着剤が連続的に形成されていることが重要である。
【０４１０】
結着剤溶液の粘度に関しては磁石のサイズに依存するが圧縮成形体の厚さが５mm以下且つ磁粉と磁粉の隙間が１μｍ程度の場合は結着剤溶液の粘度が１００ｍＰａ・ｓ程度で磁粉と磁粉の隙間に結着剤溶液を圧縮成形体の中心部まで導入することが可能である。圧縮成形体の厚さが５mm以上且つ磁粉と磁粉の隙間が１μｍ程度になると、例えば３０mm程度の厚さを有する圧縮成形体では、圧縮成形体の中心部まで結着剤溶液を導入するには、結着剤溶液の粘度が１００ｍＰａ・ｓ程度では高く、結着剤溶液の粘度が２０ｍＰａ・ｓ以下、望ましくは１０ｍＰａ・ｓ以下が必要となる。これは通常の樹脂と比較して１桁以上低い粘度である。そのためにはＳｉＯ2 の前駆体であるアルコキシシロキサンにおけるアルコキシ基の加水分解量の制御とアルコキシシロキサン分子量の抑制とが必要となる。即ち、アルコキシ基が加水分解するとシラノール基が生成されるが、そのシラノール基は脱水縮合反応を起こし易く、脱水縮合反応はアルコキシシロキサンの高分子量化を意味するからである。また、更にシラノール基同士は水素結合を生じるため、ＳｉＯ2 の前駆体であるアルコキシシロキサン溶液の粘度は増大する。具体的にはアルコキシシロキサンの加水分解反応当量に対する水の添加量と加水分解反応条件を制御することである。結着剤溶液に用いる溶媒にはアルコキシシロキサン中のアルコキシ基は解離反応が速いことからアルコールを用いることが望ましい。溶媒のアルコールには沸点が水より低く粘度の低いメタノール，エタノール，ｎ−プロパノール，iso −プロパノールが好ましいが、結着剤溶液の粘度が数時間で増加しなく、かつ、沸点が水より低い溶媒であれば本発明に係る磁石の製造に用いることができる。
【０４１１】
硬化後の結着剤と磁粉との接着性に関しては、本発明に用いている結着剤であるＳiＯ2前駆体は熱処理後の生成物がＳｉＯ2 であるため、磁粉表面が自然酸化膜で覆われていれば、磁粉表面とＳｉＯ2との接着性は大きく、ＳｉＯ2を結着剤とした希土類磁石は磁石を破断した際の表面は磁粉またはＳｉＯ2 の凝集破壊面が殆どである。一方、結着剤に樹脂を用いた場合は樹脂と磁粉との接着性は磁粉表面とＳｉＯ2 と比較すると一般的に小さい。そのため、樹脂を用いたボンド磁石では、磁石を破断した際の表面は樹脂と磁粉の界面または樹脂の凝集破壊面の両方が存在する。従って、磁石強度を向上させるにはＳｉＯ2を結着剤として用いる方が樹脂を結着剤として用いるより有利である。
【０４１２】
磁石中の希土類磁粉の含有率が７５vol％ 以上になる時は、圧縮成形するタイプの希土類磁石を用いることになるが、結着剤硬化後の希土類磁石の強度は、硬化後の結着剤の連続体が生成するかどうかが大きく影響する。それは接着界面の破断強度より同じ面積の結着剤単独の破断強度の方が大きいからである。エポキシ樹脂等の樹脂を用いた場合、全固形分中の樹脂体積分率が１５vol％ 以下になると樹脂と希土類磁粉との濡れ性が良好とはいえないため、磁石内部での樹脂硬化後の樹脂は連続体とはならず、島状に分布する。それに対して、前述したようにＳｉＯ2 前駆体は希土類磁粉との濡れ性が良好であるため、磁粉表面にＳｉＯ2 前駆体が連続的に拡がり、その連続的に拡がった状態で熱処理により硬化しＳｉＯ2 になる。一方、硬化後の結着剤の材料としての強度は曲げ強さで表すと
ＳｉＯ2 は樹脂系と比較して１〜３桁大きい。そのため、結着剤硬化後の希土類磁石の強度は結着剤にＳｉＯ2 前駆体を用いた方が、樹脂を用いるより桁違いに高い。
【０４１３】
次に本発明に係る磁石により適した磁石の材料について説明する。希土類磁石粉は、強磁性の主相および他成分からなる。希土類磁石がＮｄ−Ｆｅ−Ｂ系磁石である場合には、主相はＮｄ2Ｆｅ14Ｂ 相である。磁石特性の向上を考慮すると、希土類磁石粉は、ＨＤＤＲ法や熱間塑性加工を用いて調製された磁石粉であることが好ましい。希土類磁石粉は、
Ｎｄ−Ｆｅ−Ｂ系磁石の他に、Ｓｍ−Ｃｏ系磁石などが挙げられる。得られる希土類磁石の磁石特性や、製造コストなどを考慮すると、Ｎｄ−Ｆｅ−Ｂ系磁石が好ましい。ただし、本発明の希土類磁石がＮｄ−Ｆｅ−Ｂ系磁石に限定されるものではない。場合によっては、希土類磁石中には２種以上の希土類磁石粉が混在していてもよい。即ち、異なる組成比を有するＮｄ−Ｆｅ−Ｂ系磁石が２種以上含まれてもよく、Ｎｄ−Ｆｅ−Ｂ系磁石と
Ｓｍ−Ｃｏ系磁石とが混在していてもよい。
【０４１４】
なお、本明細書で「Ｎｄ−Ｆｅ−Ｂ系磁石」とは、ＮｄやＦｅの一部が他の元素で置換されている形態も包含する概念である。Ｎｄは、Ｄｙ，Ｔｂ等の他の希土類元素で置換されていてもよい。置換にはこれらの一方のみを用いてもよく、双方を用いてもよい。置換は、原料合金の配合量を調整することによって行うことができる。このような置換によって、Ｎｄ−Ｆｅ−Ｂ系磁石の保磁力向上を図れる。置換されるＮｄの量は、Ｎｄに対して、０.０１atom％以上，５０atom％以下であることが好ましい。０.０１atom％未満であると置換による効果が不十分となる恐れがある。５０atom％を越えると、残留磁束密度を高レベルで維持できなくなる恐れがあり、磁石を使用する用途に対応して注意することが望ましい。
【０４１５】
一方、Ｆｅは、Ｃｏ等の他の遷移金属で置換されていてもよい。このような置換によって、Ｎｄ−Ｆｅ−Ｂ系磁石のキュリー温度（Ｔｃ）を上昇させ、使用温度範囲を拡大させることができる。置換されるＦｅの量は、Ｆｅに対して、０.０１atom％以上，３０atom％以下であることが好ましい。０.０１atom％ 未満であると置換による効果が不十分となる恐れがある。３０atom％を越えると、保磁力の低下が大きくなる恐れがあり、磁石を使用する用途に対応して注意することが望ましい。
【０４１６】
希土類磁石における希土類磁石粉の平均粒径は、１〜５００μｍが好ましい。希土類磁石粉の平均粒径が１μｍ未満であると、磁粉の比表面積が大きく酸化劣化による影響が大きく、それを用いた希土類磁石の磁石特性の低下が懸念される。したがってこの場合磁石の使用状態を考え、注意することが望ましい。
【０４１７】
一方、希土類磁石粉の平均粒径が５００μｍより大きいと、製造時の圧力によって磁石粉が砕け、十分な電気抵抗を得ることが難しくなる。加えて、異方性希土類磁石粉を原料として異方性磁石を製造する場合には、５００μｍを越えるサイズにわたり、希土類磁石粉における主相（Ｎｄ−Ｆｅ−Ｂ系磁石においては、Ｎｄ2Ｆｅ14Ｂ 相）の配向方向を揃えることは難しい。希土類磁石粉の粒径は、磁石の原料である希土類磁石粉の粒径を調節することによって、制御される。なお、希土類磁石粉の平均粒径はＳＥＭ像から算出することができる。
【０４１８】
本発明は等方性磁石粉から製造される等方性磁石，異方性磁石粉をランダム配向させた等方性磁石、および異方性磁石粉を一定方向に配向させた異方性磁石のいずれにも適用可能である。高エネルギー積を有する磁石が必要であれば、異方性磁石粉を原料とし、これを磁場中配向させた異方性磁石が好適である。
【０４１９】
希土類磁石粉は、製造する希土類磁石の組成に応じて、原料を配合して製造する。主相がＮｄ2Ｆｅ14Ｂ 相であるＮｄ−Ｆｅ−Ｂ系磁石を製造する場合には、Ｎｄ，Ｆｅ、およびＢを所定量配合する。希土類磁石粉は、公知の手法を用いて製造したものを用いてもよいし、市販品を用いても良い。このような希土類磁石粉は、多数の結晶粒の集合体となっている。希土類磁石粉を構成する結晶粒は、その平均粒径が単磁区臨界粒子径以下であると、保磁力を向上させる上で好適である。具体的には、結晶粒の平均粒径は、５００ｎｍ以下であるとよい。なお、ＨＤＤＲ法とは、Ｎｄ−Ｆｅ−Ｂ系合金を水素化させることにより、主相であるＮｄ2Ｆｅ14Ｂ化合物をＮｄＨ3，α−Ｆｅ、およびＦｅ2Ｂ の三相に分解させ、その後、強制的な脱水素処理によって再びＮｄ2Ｆｅ14Ｂ を生成させる手法である。ＵＰＳＥＴ法とは、超急冷法により作製したＮｄ−Ｆｅ−Ｂ系合金を、粉砕，仮成型後、熱間で塑性加工する手法である。
【０４２０】
磁石の使用用途として高調波を含む高周波磁界が磁石に対して印加される条件下では、希土類磁石粉体表面に無機絶縁膜を形成されていることが好ましい。これにより磁石内部の電気抵抗を大きくでき、渦電流を低減でき、磁石中の渦電流損を低減化できる。このような無機絶縁膜としては、燐酸，硼酸，マグネシウムイオンを含有した燐酸塩化成処理液を用いて形成された膜が良く、膜厚の均一性と磁粉の磁気特性を確保するには界面活性剤と防錆剤が併用することが望ましい。特に界面活性剤としてはパーフルオロアルキル系界面活性剤、また、防錆剤としてはベンゾトリアゾール系防錆剤であることが望ましい。
【０４２１】
更に、磁粉の絶縁性並びに磁気特性の向上を図ることを目的とした無機絶縁膜としてはフッ化物コート膜が望ましい。該フッ化物コート膜を形成する処理液としては、希土類フッ化物又はアルカリ土類金属フッ化物がアルコールを主成分とした溶媒に膨潤されており、且つ、該希土類フッ化物又はアルカリ土類金属フッ化物は平均粒径が１０μｍ以下まで粉砕されアルコールを主成分とした溶媒に分散されたゾル状態である溶液が望ましい。磁気特性の向上には該フッ化物コート膜が表面に形成された磁粉を１×１０-4Ｐａ以下の雰囲気、且つ、６００〜７００℃温度で熱処理することが望ましい。
【０４２２】
次に第１実施例の作用効果について以下に説明する。図１に記載の第１および第２の回転電機２００，２０２に使用される磁石が上記説明の構造を為すこと、すなわち粉体の磁石材料と濡れ性の良い結着剤の前駆体を磁石に含浸させて磁石を製造することで、次の効果の少なくとも１つまたは複数の効果を有している。なお上記説明のとおり、粉体の磁石材料と濡れ性の良い前駆体の結着剤としてＳｉＯ2 が最適である。
【０４２３】
効果１、上述の磁石の製造工程では、高温に熱する焼結工程が存在しないので磁石の製造が容易である。
【０４２４】
効果２、また俗にボンド磁石と称せられるエポキシ樹脂を使用した磁石ではないので、磁石のエネルギー密度が大きく、安価で比較的良好な特性の回転電機を得ることができる。
【０４２５】
効果３、上記磁石は磁石材による成形がなされた後、結着剤の硬化を比較的低い温度で行うことが可能であり、成形された磁石材の形状や寸法の変化が少ない。磁石の形状や寸法に関し高い精度で製造できるので、モータや発電機として高い特性が得られる。例えば、寸法誤差によるコギングトルクを小さくしたり、複雑な磁石の形状によってギャップの磁束密度の高調波を小さくすることができる。磁石材単体でも、結着剤で結着した後の切削加工が非常に少なく、又容易である。例えば接着剤の食み出し部分を切削するなど、実質的な磁石形状の形成加工では無いので、加工が容易である。従来の焼結磁石では焼結のために高温に熱するので、その後の温度が下がる過程で収縮し、磁石材の形状が変化する。従って従来の焼結磁石では、焼結工程の後に磁石の形状や寸法を整えるための切削加工に多くの時間を費やすことが必要であった。上記実施の形態では、極めて少ない切削加工で、場合によっては切削加工なしで必要な磁石形状を得ることができる。
【０４２６】
効果４、上述の如く磁石材の成形形状がその後の結着剤の含浸や硬化の工程でほとんど変化しないので、プレス加工等による磁石材の曲線形状を高い精度で維持したままで磁石を製造することが可能である。理論的には好ましい磁石の厚みや形状が分かっていても、量産可能な方法が無いために製品化が困難であった磁石の曲線形状を実現でき、良好な特性の回転電機を得ることが可能である。図５に示したような形状よりもさらに複雑な形状も可能である。
【０４２７】
効果５、焼結の希土類磁石は電気抵抗が小さく渦電流による損失や発熱が大きい。上記磁石は粉末磁石表面に絶縁皮膜を形成でき、上記渦電流損や磁石の発熱を大幅に低減できる。自動車用の回転電機、特にハイブリッド車両に使用される回転電機は１００度を超える環境で使用される可能性があり、磁石内での渦電流による発熱を低く抑えることが必要である。上述の実施の形態では電気抵抗を大きくできるので、磁石の発熱を低減できる。またその分回転電機の損失を低減でき、効率向上となる。
【０４２８】
［第２実施例］
次に本発明の永久磁石回転電機を車載電動アクチュエータ装置用電機システムに適用した第２実施例を示す。第２実施例では、車載電動アクチュエータ装置として電動パワーステアリング装置を例に挙げて説明する。
【０４２９】
まず、図１２を用いて、本実施例の電動パワーステアリング装置の概略構成について説明する。図１２は、本実施例の電動パワーステアリング装置のシステム構成を示す。
【０４３０】
本実施例の電動パワーステアリング装置（以下、「ＥＰＳ」という）３００は、ステアリングシャフト（コラム）の近傍に永久磁石回転電機４０１を設け、ステアリングシャフトをアシストするコラム式ＥＰＳである。
【０４３１】
尚、ＥＰＳとしては、ラックアンドピニオンギヤの近傍にモータを設けてピニオンギヤをアシストするピニオン式ＥＰＳ、ラックアンドピニオンギヤの近傍にモータ設けてラックをアシストするラッククロス式ＥＰＳなどがある。本実施例の永久磁石回転電機４０１はそれらのＥＰＳにも適用可能である。
【０４３２】
運転者がステアリングホイール（ハンドル）３０１を回転させると、その主操舵力（回転力）は、ステアリングシャフト３０２を介してラックアンドピニオンギヤ３０７に伝達される。また、ステアリングシャフト３０２には、永久磁石回転電機４０１から出力された補助操舵力（回転力）が減速機３０４を介して伝達される。
【０４３３】
ラックアンドピニオンギヤ３０７は、入力された主操舵力（回転力）と補助操舵力（回転力）とを直線の往復力に変換して左右のタイロッドに伝達する機構であり、ラックギヤが形成されたラックシャフト（いずれも図示省略）と、ピニオンギヤが形成されたピニオンシャフト（いずれも図示省略）から構成されている。ラックギヤとピニオンギヤは動力変換部（図示省略）において噛み合っており、ここで、回転力が直線の往復力に変換される。
【０４３４】
ラックアンドピニオンギヤ３０７において直線の往復力に変換された操舵力は、ラックシャフトに連結された左右のタイロッドに伝達され、左右のタイロッドら左右の車輪に伝達される。これにより、左右の車輪は舵取りされる。
【０４３５】
ステアリングシャフト３０２にはトルクセンサ３０３が設けられている。トルクセンサ３０３は、ステアリングホイール３０１に与えられた操舵力（回転トルク）を検出するためのものである。
【０４３６】
永久磁石回転電機４０１は制御装置３０５によって制御されている。永久磁石回転電機４０１と制御装置３０５はＥＰＳのアクチュエータ（電機システム）を構成している。
ＥＰＳは車載用のバッテリ３０６を電源としている。制御装置３０５はインバータ装置であり、トルクセンサ３０３の出力に基づいて、永久磁石回転電機４０１の出力トルクが目標トルクとなるように、バッテリ３０６から供給された直流電力を多相の交流電力に変換し、永久磁石回転電機４０１に供給している。
【０４３７】
本実施例では、コギングトルクが小さく、小型軽量，高効率の集中巻式の永久磁石回転電機４０１をＥＰＳに用いているので、操作性のよい、コンパクトなＥＰＳを提供できる。
【０４３８】
次に、図１３を用いて、本実施例のＥＰＳに用いられる電動アクチュエータ（電機システム）の電気的な接続関係について説明する。
【０４３９】
図１３は、本実施例のＥＰＳに用いられる電動アクチュエータ（電機システム）の電気的な回路構成を示す。
【０４４０】
制御装置３０５は、インバータ主回路（変換回路）を構成するパワーモジュール４１６と、パワーモジュール４１６のパワー半導体スイッチング素子のオン・オフ動作（スイッチング動作）を制御する制御モジュール４２２とを備えている。パワーモジュール４１６のインバータ主回路は、６つのパワー半導体スイッチング素子をブリッジ接続して構成した３相ブリッジ回路から構成されている。パワーモジュール４１６のインバータ主回路の入力側（直流側）にはバッテリ３０６が、出力側（交流側）には永久磁石回転電機４０１の電機子巻線２３８がそれぞれ電気的に接続されている。パワーモジュール３１６の６つのパワー半導体スイッチング素子のそれぞれのスイッチングを制御モジュール４２２で制御することにより、バッテリ３０６から出力された直流電力は、パワーモジュール４１６のインバータ主回路において３相交流電力に変換され、永久磁石回転電機１の電機子巻線２３８に供給される。
【０４４１】
制御モジュール４２２は、パワー半導体スイッチング素子のオン・オフ動作（スイッチング動作）を制御するための制御信号を生成し、その制御信号をパワーモジュール４１６のドライバ回路（図示省略）に出力する制御部を構成している。制御モジュール４１６には、入力パラメータとして、トルクセンサ３０３によって検出されたステアリングホイール３０１のトルク検出値Ｔｆ，エンコーダＥによって検出され、Ｆ／Ｖ変換器４１８によって変換された回転子２５０の回転速度検出値ωｆ及びレゾルバＰＳによって検出された回転子２５０の磁極位置検出値θｍが入力される。
【０４４２】
トルク検出値Ｔｆはトルク指令値Ｔｓと共にトルク制御回路１７に入力される。トルク制御回路４１７は、トルク検出値Ｔｆとトルク指令値Ｔｓに基づいてトルク目標値Ｔｅを算出し、この算出されたトルク目標値Ｔｅの比例積分などによって電流指令値Ｉｓ及び回転角θ１を出力する。回転角θ１は、エンコーダＥから出力された位置情報θと共に位相シフト回路４２３に入力される。位相シフト回路４２３は、回転子２５０の位置情報θを、回転角θ１の指令に応じて位相シフトし、回転角θａとして出力する。回転角θａは磁極位置検出値θｍと共に正弦波・余弦波発生回路４１９に入力される。正弦波・余弦波発生回路４１９は、回転角θａ及び磁極位置検出値θｍに基づいて電機子巻線２３８の各相巻線（ここでは３相）の誘起電圧を位相シフトした正弦波基本波形（駆動電流波形）値
Ｉａｖを発生して出力する。尚、上記位相シフト量は零の場合でもよい。
【０４４３】
正弦波基本波形（駆動電流波形）値Ｉａｖは電流指令値Ｉｓと共に２相−３相変換回路４２０に入力される。２相−３相変換回路４２０は、正弦波基本波形（駆動電流波形）値Ｉａｖ及び電流指令Ｉｓに基づいて、各相に対応した電流指令Ｉｓａ，Ｉｓｂ，Ｉｓｃを出力する。制御モジュール４２２は各相個別に電流制御系４２１Ａ，４２１Ｂ，４２１Ｃを備えている。各相の電流制御系４２１Ａ，４２１Ｂ，４２１Ｃには、対応する相の電流指令Ｉｓａ，Ｉｓｂ，Ｉｓｃと、対応する相の電流検出値Ｉｆａ，Ｉｆｂ，Ｉｆｃが入力される。電流検出値Ｉｆａ，Ｉｆｂ，Ｉｆｃは電流検出器ＣＴによって検出されたものであり、パワーモジュール４１６の変換回路から各相の電機子巻線２３８に供給された相電流である。各相の電流制御系４２１Ａ，４２１Ｂ，４２１Ｃは、対応する相の電流指令
Ｉｓａ，Ｉｓｂ，Ｉｓｃと、対応する相の電流検出値Ｉｆａ，Ｉｆｂ，Ｉｆｃに基づいて、対応する相のパワー半導体スイッチング素子のスイッチング動作を制御するための制御信号を出力する。各相の制御信号は、パワーモジュール４１６の対応する相のドライバ回路（図示省略）に入力される。
【０４４４】
パワーモジュール４１６の各相のドライバ回路（図示省略）は、対応する相の制御信号に基づいて、対応する相のパワー半導体スイッチング素子のスイッチング動作させるための駆動信号を出力する。各相の駆動信号は、対応する相のパワー半導体スイッチング素子に入力される。パワー半導体スイッチング素子がスイッチング動作すると、電機子巻線
２３８には、バッテリ３０６から供給された直流電力が交流電力に変換されて供給される。永久磁石回転電機４０１は回転子２５０の回転位置に応じた回転磁界を発生し、回転子
２５０が回転する。
【０４４５】
電機子巻線４３８に供給される各相電流の合成電流は、界磁磁束に直角或いは位相シフトした位置（各相電流の合成の起磁力を永久磁石より９０度以上進ませる制御を弱め界磁制御という）に常に形成される。これにより、無整流子で、かつ直流機と同等の特性を得ることができる。
【０４４６】
制御装置３０５によって電機子巻線４３８に流す電流の作る電機子起磁力の合成ベクトルを永久磁石の中心より９０度の位置に作ることによって最大トルクを発生し、また、位相を必要に応じてシフトすることによって、高速まで回転を可能にできる。
【０４４７】
このような制御により、３相の正弦波誘起電圧と３相の正弦波電流とが作る出力（トルク）は回転によらず、脈動の少ない一定の出力を得ることができる。
【０４４８】
次にＥＰＳに用いられる永久磁石回転電機について説明する。概略の構成は、図３と同じであるが、回転子の構成については図１４を用いて説明する。
【０４４９】
本実施例の永久磁石回転電機４０１は、車載バッテリ（例えば出力電圧１２Ｖ）を電源とするものであり、ステアリングシャフトの近傍に配置される。従って、取り付け位置の制限から小型化が必要であると共に、ステアリングをパワーアシストすることから大トルク（例えば、４Ｎｍ）の出力が必要である。
【０４５０】
永久磁石回転電機４０１は、固定子２３０と、この固定子２３０の内側に回転可能に支持された回転子２５０とを備えた、表面磁石型の同期電動機である。永久磁石回転電機
４０１は、１４ボルト系電源（出力電圧が１２ボルトのバッテリ）から供給される電力で駆動される。尚、車載電源としては、２４ボルト系電源若しくは４２ボルト系電源（バッテリの出力電圧３６ボルト）又は４８ボルト系電源がある。ハイブリッド車などでは100ボルト，３００Ｖ，６００Ｖなどもある。自動車の種類によって、永久磁石回転電機401の駆動電源電圧が変わる。本実施例のＥＰＳは、上記いずれの電源にも対応可能である。
【０４５１】
固定子２３０は、珪素鋼板を積層した磁性体で形成された固定子鉄心２３２と、固定子鉄心のスロット２３４内に保持された図１３に示す電機子巻線４３８とを備えている。ただし図１４でスロット２３４に設けられた電気子巻線４３８は図５に示すように巻回されているが、この記載を省略する。固定子鉄心２３２は、等間隔に配置されたティース236が設けられ、構成される。複数のティース２３６には、それぞれ、電機子巻線４３８が巻回されている。電機子巻線４３８は分布巻あるいは集中巻のどちらの方式であっても良いが、本実施形態では集中巻方式で巻かれている。
【０４５２】
電機子巻線４３８を分布巻とすると弱め界磁制御に優れ、また、リラクタンストルクの発生にも優れる。永久磁石回転電機４０１としては、モータの小型化や巻線抵抗の低減がたいへん重要である。電機子巻線４３８を集中巻とすることにより、電機子巻線５のコイルエンド長を短くできる。これにより、永久磁石回転電機４０１の回転軸方向の長さを短くすることができる。また、電機子巻線４３８のコイルエンドの長さを短くできるので、電機子巻線４３８の抵抗を小さくでき、モータの温度上昇を抑えることができる。また、コイル抵抗を小さくできることから、モータの銅損を小さくできる。したがって、モータへの入力エネルギーの内、銅損によって消費される割合を小さくでき、入力エネルギーに対する出力トルクの効率を向上することができる。
【０４５３】
また、永久磁石回転電機４０１はステアリングシャフト（コラム）の近傍に置かれる場合、ラックアンドピニオンの近傍に置かれる場合などがあるが、何れも小型化が要求される。また、小型化された構造で電機子巻線を固定することが必要であり、巻線作業が容易なことも重要である。分布巻に比べ集中巻は巻線作業，巻線の固定作業が容易である。
【０４５４】
電機子巻線２３８は、Ｕ相，Ｖ相，Ｗ相の３相から構成され、それぞれ複数の単位コイルから構成される。複数の単位コイルは、コイルエンド部において３相の各相毎に、板状導体から形成された図２１に示す結線リング４１１によって結線されている。
【０４５５】
永久磁石回転電機４０１は大きなトルクが要求される。例えば車の走行停止状態、あるいは走行停止に近い運転状態でステアリングホイール（ハンドル）が速く回転されると操舵車輪と地面との間の摩擦抵抗のため、上記モータには大きなトルクが要求される。このときには大電流がステータコイルに供給される。この電流は条件により異なるが１００アンペア以上の電流が流れる。このような大電流を安全に供給でき、また上記電流による発熱を低減するために、板状導体から形成された結線リング４１１を用いることはたいへん重要である。上記結線リング４１１を介して電機子巻線４３８に電流を供給することにより接続抵抗を小さくでき、銅損による電圧降下を押えることができる。このことにより、大電流の供給が容易になる。また、インバータの素子の動作に伴う電流の立ち上がり時定数が小さくなる効果がある。
【０４５６】
回転子２５０は、珪素鋼板を積層した磁性体からなる回転子鉄心２５２と、この回転子鉄心２５２の表面に接着剤によって固定された複数の永久磁石である永久磁石２５４を備えている。永久磁石２５４と２５６は、前述したＳｉＯ2により結着された磁石である。回転子鉄心は、シャフト２１８に固定されている。尚、永久磁石２５４，２５６の飛散を防止するために、永久磁石２５４，２５６の外周側（固定子側）の全周を覆うように、マグネットカバーを設けたり、テープを巻きつけたりしても良い。
【０４５７】
図２１に示すように固定子鉄心２３２は、軸方向両側からカップ状のブラケット４０９によって挟み込まれるようにして支持固定されている。ブラケット４０９には軸受２１６が設けられている。軸受２１６はシャフト２１８を回転可能に軸支している。シャフト
２１８上には、回転子２５０の位置を検出するためのレゾルバＰＳと、エンコーダＥが設けられている。
【０４５８】
結線リング４１１によって接続されたＵ相，Ｖ相，Ｗ相の各相には、パワーケーブルを介して、外部のバッテリから電力が供給される。
【０４５９】
図１４に示した実施例では、回転子２５０は１０個の磁石でＮ，Ｓの５極対を形成し、固定子２３０はスロット２３４を１２個持つ、いわゆる１０極１２スロットのモータである。このモータは、極数Ｐとスロット数Ｎの最小公倍数である６０回のコギングトルクの周期性を持ち、いわゆる２極３スロットの繰り返しで得られる集中巻モータよりもコギングトルクが小さい。
【０４６０】
しかし、ＥＰＳ用途では、極小さなコギングトルクでも、ハンドルを握る人が感じるため、コギングトルクをさらに低減することが望ましい。
【０４６１】
トルク脈動を減らすために、さら周方向に界磁極すなわち磁石配置にスキューを施すことが望ましい。具体的構造を図１５に示す。磁石のみをスキューしてもよいが製作の容易さを考慮すると磁石を保持する回転子鉄心と磁石とを先ず一体とし、回転子鉄心と磁石との一体物、以下コアと記す、が互いに周方向にスキューするように固定する構造が好ましい。上図では、回転子を２つのコアに分割し、分割したコアをそれぞれ電気角θだけ周方向にずらしている。三相モータの場合、この電気角θは一般的に３０°あるいは、１５°となる。
【０４６２】
また他の実施例を図１６に示す。この実施例では回転子を３個のコアに分割し、２番目のコアを１番目と３番目のコアに対して角θだけスキューしている。分割された第１乃至第３コアの軸方向の長さの比をａ：ｂ：ｃ＝１：２：１とする。これにより、図１５の場合には回転時に軸方向に力が働くが、図１６の場合には、内力となって、軸方向に力が働かない。これによる低ノイズ化などに効果がある。
【０４６３】
第２実施例において、コギングトルクを低下させたい場合には、回転子を分割して、周方向にスキューすなわちずらせばよい。図１７はコギングトルクの状況を示し、横軸が電気角で表した回転角度であり、縦軸がトルクの大きさを示し、各グラフはトルクの変動部分を取り出して示している。例えば、電気角６０°周期のコギングトルクが、スキューがあった場合には軸方向に２分割して、互いに周方向に電気角３０°ずらすと、電気角60°周期の脈動を低減することができる。しかし、電気角３０°周期のコギングトルクは残る。また、同じく回転子を２分割して互いに電気角１５°周期ずらすと、電気角３０°周期のコギング成分は無くなるが、６０°周期のコギング成分は残る。コギングトルクの波形に含まれる次数成分が一つで、他の次数成分がないあるいは少ない場合にはこのようにすることが有効である。
【０４６４】
本実施例のさらなる別方式では、分割により低減できないコギングトルクをも解決する方法として、理想的に回転子にスキューを施す。磁石の形状は回転子の回転軸線方向に対して連続的に周方向に傾斜させるようずらしたヘリカル形状になる。その磁石形状を図
１８示す。図１９にその原理を示す。図１９には回転子の磁石２極分、すなわち１極対を平面に展開した図を示している。磁石は軸の端部から、端部まで、３相モータの場合60°ずらすように構成する。この形状を円筒状に丸めると、磁石は図１８のヘリカル形状となる。点Ａの部分と点Ｂの部分は３０°ずれているため、ＡとＢ点は相対的に３０°スキューしたのと同じ効果で、トルクリプルを相殺する。さらに、点Ａと点Ｃは、１５°ずれているため、上述した１５°のスキューと同じ効果になる。このように、すべての軸上にトルク脈動を相殺する対となる点が存在するので、さらに高次でも同様の原理で、すべての高調波によるコギングトルクを消すことができるのでトルク脈動を低減することができる。電気的に６０°以下の周期のトルク脈動は理論的にはすべてゼロにすることができる。図１８の磁石形状と図１９の磁石形状は異なるが、界磁極をスキューすることによりコギングトルクが低減できるので、磁石の形状が異なっていてもコギング低減効果が得られる。
【０４６５】
従来の焼結磁石では、このような複雑な形状は、焼結後の後加工で製作するので、高価であり、低コストが要求される自動車用モータには採用できなかった。しかし、この形状をプレスで成形することは比較的容易である。本実施例のモータは、ＳｉＯ2 により結着された磁石を使用しているため、プレスの形状がほぼそのまま最終形状となる。このため、結着剤で結着した後の磁石の切削加工が不要となったり、あるいは簡素化できたりする。上記形状の磁石を使用することにより高次のコギングトルクを非常に低い値に低減したモータを実現することができる。
【０４６６】
図２０は、図１９よりもさらに複雑な形状にした磁石である。図１９では磁石形状がかまぼこ型であるのに対し図１９はブロック形状であり具体的な形状は異なっているが、磁極をスキューすることでコギングを低減する点は同じである。図２０に示す磁石は、回転軸方向に略Ｖ字形状となるような形状となっており、この磁石を利用した回転電機は、固定子が発生する回転磁界に対して永久磁石が発生する軸方向の力成分がＶ字形状の一方と他方で逆方向となって打ち消し合うので軸方向に力を受けない。このため低騒音化や構成が簡単になる利点がある。この磁石は軸方向に２分割で同じものを反対につきあわせて構成しても良い。ここで磁石のＶ字形状とは、回転子の回転軸に沿った軸で見ると、磁石が回転方向である回転子の周方向に徐々にスキューし、磁石の途中でスキュー方向が逆転し回転子の周方向における反対方向となり、この反対方向に磁石が徐々にスキューする形状である。このスキュー方向が逆転する位置を磁石の回転軸方向における中央付近とすることで、回転軸方向に発生する力を互いに打ち消すようにできる。上述のとおり、スキューの折り返し点で磁石を分割しても同様の効果が得られる。
【０４６７】
このような方法でコギングトルクを解決しても、電動パワーステアリング用モータではさらなる課題が現れる。それは、製作誤差に起因するトルク脈動である。一般に電源周波数よりも低次で、回転数に対して、２，４，６，８，１０，１２次などの調波成分になることが多い。上述のモータでは、１０極を実施例としているので、スキューによるトルク脈動低減の効果は、回転数に対して、３０次以上となる。これよりも低次の脈動は製作誤差に起因するものとなる。
【０４６８】
また、突極磁極鉄心４２と固定子ヨーク４１間の隙間、あるいは突極磁極の長さの不均一等、製作誤差によって、固定子内径の芯円度は悪くなってコギングトルク，脈動トルクが発生する。このコギングトルク，脈動トルクは一般の脈動トルクと異なり、大きさや位相がモータ毎に異なるために予防が大変難しい。
【０４６９】
例えば、回転子２５０はセグメント状の永久磁石２５６の１個が例えばＳ３で示すように厚さが厚くなってしまった場合、１回転あたり、突極磁極鉄心４２の数１２に相当するコギングトルクが発生する。これは、前に説明した永久磁石の極数と突極磁極鉄心４２の極数に起因する６０サイクル／回転のコギングトルクに比して遥かに大きな値となる。車載アクチュエータ装置のうち特に電動パワーステアリング装置ではハンドルを介して運転者にその脈動が伝わってしまう。
【０４７０】
このように、運転者に脈動が伝わってしまうほどの極小さなコギングトルクを抑えるためには、組立，加工に伴うアンバランスを部品ベースで精度を上げて対処することは大変難しく、製造コストがかさむという問題があった。
【０４７１】
そこで、製作誤差によってコギングトルクと逆相のコギングトルクを発生する重みを持った回転子の磁気アンバランスを、回転子の磁石を切削することで作り出すことができる。これは，上記のＳｉＯ2 により磁性粉体を結着させた磁石の特徴を生かしたもので、すなわち、切削作業中に磁石の周辺部分を破壊することなく、その部分だけを加工できる作業性の良さ故に可能になったものである。従来のボンド磁石では、後加工により、周辺部が崩れたりする。一方，焼結磁石割れてしまう等の問題があり、磁石そのものを、回転子の製作後に加工することはできなかった。
【０４７２】
このようにして、製作によって生じてしまうコギングトルクを、後処理で補償することができるので、ＥＰＳのように製作誤差によるコギングトルクが問題になるモータを安価に提供することが可能になる。
【０４７３】
この補正は、固定子２３０を組み上げた後に磁気的なアンバランス量を測定し、それに対応した磁気的な不平衡量を、例えば切削加工によって取り去ることができる。
【０４７４】
次に、図２１を用いて本実施例の磁気アンバランス補正装置について説明する。
【０４７５】
永久磁石回転電機４０１は低速で一定回転で駆動される。４１３はトルク検出器であり、コギングトルクの測定値を出力する。更に回転の位置を検出するレゾルバＰＳ，エンコーダＥによりコギングトルクの大きさとともに、位相を出すことができる。４１４は磁気アンバランス量計算装置であり、永久磁石回転電機４０１からのコギングトルクの計測結果に基づいてそれを補正する突極磁性鉄心４４２表面の４４２ａ溝の位相と大きさ、あるいは永久磁石２５４，２５６表面の溝４０６ａの位相と大きさを、固定子，回転子の形状，永久磁石の特性から算出し、磁気アンバランスの補正量を計算する装置である。コギングトルクの大きなモータにおいては、磁気アンバランスに該当する溝４０６ａを回転子
２５０に付与することによって、コギングトルクを小さくすることができる。モータの全数を行うことによって、例えば、回転バランスを全数取るのと同じ方式でコギングトルク補正を行ことは可能で、これによって、コギングトルクの小さなモータを提供することができる。また、必要に応じて、コギングトルクの大きなモータのみ補正を行うことも可能である。
【０４７６】
以上、本実施例では、固定子２３０と回転子２５０との間に空隙面に溝を設けて補正する方法を示したが、予め設けた溝などに磁性体を付着させることによっても可能であることはいうまでもない。また、空隙面及びその周囲に磁性体の変形による付加，除去あるいはその他の方法による磁性体の付加，除去によっても補正することが可能である。また、必要に応じては磁界計算を利用して、４１３のトルクセンサによって検出できたコギングトルクを０にする固定子磁気補正量，回転子磁気補正量を算出すると一層精度を上げることができる。
【０４７７】
尚、本実施例では、集中巻固定子で突極磁極数を１２、回転子２５０の極数を１０とした例、すなわち突極磁極数Ｍ，回転子の極数Ｐとの比をＭ：Ｐ＝６ｎ：６ｎ±２（ｎは正の整数）とした永久磁石回転電機を用いて説明したが、これに限定されるものでなく、突極磁極数Ｍ，回転子２５０の極数Ｐとの比をＭ：Ｐ＝３ｎ：３ｎ±１（ｎは正の整数）とした永久磁石回転電機にも適用可能である。例えば永久磁石の極数を８、固定子の突極磁極数を９とすることも可能である。
【０４７８】
また、突極磁極数を１２、突極磁極数を８とした、いわゆる３：２の磁極の選択によっても、突極磁極表面の溝の付ける位置によって同様のコギングトルク補正を行うことができる。この場合には突極磁極表面の中心ではなく、コギングトルク低減できる突極磁極の特定の位置に適当の大きさの溝を配置することによってコギングトルク最小化することができる。
【０４７９】
次に第２実施例の作用効果を以下に示す。図１２から図２１に記載の第２実施例において、回転電機に使用される磁石が上記説明の構造を為すこと、すなわち粉体の磁石材料と濡れ性の良い結着剤の前駆体を磁石に含浸させて磁石を製造することで、次の効果の少なくとも１つまたは複数の効果を有している。なお上記説明のとおり、粉体の磁石材料と濡れ性の良い前駆体の結着剤としてＳｉＯ2 が最適である。
【０４８０】
効果１、上述の磁石の製造工程では、高温に熱する焼結工程が存在しないので磁石の製造が容易である。なお、結着剤で結着後に磁気特性を改善するために温度を挙げたとしても１０００℃より低い温度で、磁石材の焼結温度より低く、焼結磁石に比べ、歪みの影響は小さい。従って焼結磁石に比べ製造コストを下げることが可能となる。
【０４８１】
効果２、また俗にボンド磁石と称せられるエポキシ樹脂を使用した磁石ではないので、磁石のエネルギー密度が大きく、安価で比較的良好な特性の回転電機を得ることができる。
【０４８２】
効果３、上記磁石は磁石材による成形がなされた後、結着剤の硬化を比較的低い温度で行うことが可能であり、成形された磁石材の形状や寸法の変化が少ない。磁石の形状や寸法に関し高い精度で製造できるので、モータや発電機として高い特性が得られる。例えば、寸法誤差によるコギングトルクを小さくしたり、上記磁石を回転子における回転軸線と平行な方向に対して周方向にずれるように配置したヘリカル形状のスキューなど複雑な磁石の形状によってギャップの磁束密度の高調波を小さくすることができる。磁石材単体でも、結着剤で結着した後の切削加工が非常に少なく、又容易である。例えば接着剤の食み出し部分を切削するなど、実質的な磁石形状の形成加工では無いので、加工が容易である。従来の焼結磁石では焼結のために高温に熱するので、その後の温度が下がる過程で収縮し、磁石材の形状が変化する。従って従来の焼結磁石では、焼結工程の後に磁石の形状や寸法を整えるための切削加工に多くの時間を費やすことが必要であった。上記実施の形態では、極めて少ない切削加工で、場合によっては切削加工なしで必要な磁石形状を得ることができる。
【０４８３】
効果４、上述の如く磁石材の成形形状がその後の結着剤の含浸や硬化の工程でほとんど変化しないので、プレス加工等による磁石材の曲線形状を高い精度で維持したままで磁石を製造することが可能である。理論的には好ましい磁石の形状としてスキューが分かっていても、量産可能な方法が無いために製品化が困難であったヘリカル形状の磁石を実現でき、良好な特性の回転電機を得ることが可能である。図１８や図２０に示したような形状よりもさらに複雑な形状も可能である。
【０４８４】
効果５、焼結の希土類磁石は、電気抵抗が小さく渦電流による損失や発熱が大きい。上記磁石は電気絶縁物であるＳｉＯ系の結着剤で希土類磁性粉を結着するので永久磁石内部の電気抵抗が大きく渦電流が減少し渦電流損や発熱を低減できる。更に電気絶縁膜を施した希土類磁性粉に対しても上述の結着剤の前駆体は濡れ性が良好で、内部抵抗が非常に高い永久磁石を作ることが可能となる。このため磁石内部の渦電流損や発熱を大幅に低減できる。自動車用の回転電機、特にハイブリッド車両に使用される回転電機は１００度を超える環境で使用される可能性があり、磁石内での渦電流による発熱を低く抑えることが必要である。上述の実施の形態では電気抵抗を大きくできるので、磁石の発熱を低減できる。またその分回転電機の損失を低減でき、効率向上となる。
【０４８５】
効果６、焼結の希土類磁石は、切削成形後にコーティングをして腐食を防止する。これを回転子に組込むのが従来の方式である。このため、回転子に組込んだ後に加工することはできなかった。さらに、ボンド磁石も回転子成形後に加工することはできなかった。本発明による磁石を用いた回転機では、磁石の後加工性の良さを活かし、回転子組立て、さらに着磁後にコギングトルクを測定し、そこから、磁極のアンバランスを検出し、それに応じた切削加工をする。
【０４８６】
これらの固定子巻線が作る起磁力の調波成分を図２２から図２５に示す。棒グラフの横軸は、極対あたりの周方向の空間起磁力における次数を１次として、黒棒が同期次数，斜線棒が非同期次数をしめす。図２２は、いわゆる分布巻であり、（Ａ）には２極６スロットのモータの固定子が作る起磁力の高調波成分を示し、（Ｂ）には２極１２スロットのモータの固定子が作る起磁力の高調波成分を示す。図からわかるように、非同期成分は空間５次以上しか無いことが分かる。また、２極１２スロットモータの方が空間高調波が少ない。この高調波は磁石の渦電流の原因になっている。
【０４８７】
一方、図２３は集中巻であり、（Ａ）には８極９スロットのモータの固定子が作る起磁力の高調波成分を示し、（Ｂ）には１０極９スロットのモータの固定子が作る起磁力の高調波成分を示す。このように、集中巻は分布巻に比べて起磁力の非同期成分が大きい。特に、８極９スロットの場合には、５／４次の成分が大きく、１０極９スロットの場合には、４／５次の成分が大きい。回転子の磁極数が、固定子起磁力の空間次数と一致した場合だけ、モータにトルクが生じる。従って、１０極９スロットのモータの場合には、８極モータを回せる固定式磁力があるにもかかわらず、その成分は回転子と同期しないから、その分は回転子には非同期成分として働き、渦電流を生じさせる。これが磁石の温度上昇による減磁を引き起こす。
【０４８８】
同様に図２４は集中巻であり、２極３スロット系列のモータの固定子が作る起磁力の高調波成分を示し、（Ｂ）には４極３スロット系列のモータの固定子が作る起磁力の高調波成分を示す。これは、図５の実施例に相当する。２極３スロット系列のモータは、１次よりも低次の非同期の調波は無いが、それでも分布巻に比べて、高調波が多いことが分かる。逆に４極３スロット系列のモータには、１／２次の大きな低次成分がある。
【０４８９】
同様に図２５には集中巻であり、１０極１２スロットのモータの固定子が作る起磁力の高調波成分を示し、（Ｂ）には１４極２スロットモータのモータの固定子が作る起磁力の高調波成分を示す。これは、図１４のモータに相当する。この場合にも、非同期の大きな調波成分があることが分かる。
【０４９０】
以上のなかで、特に注目すべきなのは、極数＞スロット数の関係になるにつれて、非同期の成分が大きくなることである。固定子が極を構成しようとする場合に、より多くのコイルで構成した方が、高調波が少なくなるということを意味する。従って、集中巻のモータは、スロット数が少ないため、渦電流が多く、特に極数＞スロット数の組合せに関しては、磁石の渦電流が流れやすいと言える。
【０４９１】
図２７は希土類磁性粉を模式的に描いた図であり、磁性粉５０２は面積の広い第１の面５０４とこの第１の面より面積の狭い第２の面５０６とを有する扁平形状を成している。第２の面５０６は非常に薄いので、第１の面に対して略垂直に近い場合が多い。この図は磁性粉体５０２を模式的に描いたので扁平な長方形を成しているが、実際は長方形ではなく、扁平ではあるが形や大きさが一定ではない。
【０４９２】
図２７は磁性粉５０２を圧縮成形した場合の磁性粉５０２の配列を模式的に示した図である。説明を簡単にするために磁性粉体５０２はそれぞれ面積の広い第１の面５０４とこの第１の面より面積の狭い第２の面５０６とを有している扁平な長方形としたが、上述のとおり非常に扁平であるがそれぞれ色々な形状を成している。図２７に示すＺ軸に沿って磁性粉を圧縮すると多くの磁性粉は第１の面５０４を互いに対向するように、すなわち第１の面がほぼ軸Ｘと軸Ｙからなる面に沿った配置となるように積層される。図２７に示す、面積の広い第１の面５０４が軸Ｘと軸Ｙからなる面となった積層磁石に対して軸Ｘと軸Ｙからなる面に沿って着磁した場合と、Ｚ軸に沿って着磁した場合とを比較すると、軸Ｘと軸Ｙからなる面に沿って着磁した場合の方がＺ軸に沿って着磁した場合より残留磁束密度や保持力などの磁気特性が良好である。
【０４９３】
図２８は図５や図１４で説明したかまぼこ型の永久磁石２５４を示す。永久磁石２５４あるいは２５６は磁化方向が逆であるが形状および発生する磁束量は同じであり、永久磁石２５４を代表例として以下説明する。回転子の半径方向で固定子に対向する面２７６は回転子鉄心より極率の大きい曲面形状を成している。また永久磁石２５４の周方向の両サイドは略半径方向を向いているが、圧縮成形した場合に型から外し易いように径方向に対し固定子側がやや狭くなる方向に少し傾斜をつけても良い。
【０４９４】
希土類磁性粉を圧縮成形する場合の圧縮方向として、回転子の回転軸方向に圧縮すると永久磁石の磁気特性が良好となる。図２７で磁石粉５０２を圧縮するＺ軸を回転子の回転軸方向にすると、大部分の磁性粉５０２は、面積の広い第１の面５０４が回転軸に垂直な面となるように積層される。これは積層された回転子鉄心の各鋼板の積層方向とほぼ同じ方向となる。この方向の積層磁石は図２７の軸Ｘおよび軸Ｙの面で着磁されることとなる。従って上述の如く良好な磁気特性の磁石が得られ、回転電機の特性面からも好ましい。
【０４９５】
生産性向上の観点で圧縮成形を行い易くするには、図２８の回転子の半径方向からの圧縮が好ましい。回転子の半径方向の圧縮は、圧縮対象である磁性粉の厚みの薄い方向である。希土類磁性粉は鉄などに比べ非常に硬く、圧縮方向の磁性粉の幅が薄い方が圧縮された磁性粉の密度が高くなる。圧縮された状態での磁性粉の密度は永久磁石の磁束密度に大きな影響を及ぼし、磁性粉の密度が低いと、永久磁石の磁気特性が悪くなる。また磁石形状が曲面を有し特性面からの形状に対する精度が問題となる場合、圧縮方向の磁性粉の幅の小さい方から圧縮する方が好ましい結果を得やすい。従ってかまぼこ型磁石では半径方向から圧縮成形した方が良い場合がある。
【０４９６】
図２９はかまぼこ型の永久磁石２５４を回転子鉄心２５２に取り付けた状態を回転軸に垂直な断面で示した図である。回転子鉄心２５２はその表面に窪み２８２を形成しており、前記窪み２８２の内部に永久磁石２５４の鉄心側部分が接着層２８４により固定されている。図２８で記載のとおり、永久磁石２５４と２５６とは着磁方向が異なる以外は同じであり取り付け構造は同じであるので、永久磁石２５４を代表例として記載した。かまぼこ型の形状は図２８で説明のとおりであり、同じ参照符号は図２８を含む他図と同じことを示す。このかまぼこ型永久磁石は図２８における回転軸方向の圧縮成形で製造されても良いし、回転子の半径方向の圧縮成形で製造されても良い。半径方向の圧縮により成形された場合の磁石内部２８６の磁性粉の配列を拡大して２７８で示す。面積の大きい第１の面は回転子の径方向と略垂直の面、すなわち固定子鉄心に対向している。上述の如くこの磁性粉の配列は面積の広い第１の面に略垂直に磁化されることで磁性粉の配置に対する磁化特性は悪くなるが、圧縮方向の磁性粉の厚みが薄くなることから生産性に優れており、また磁性粉の圧縮密度を上げやすい利点がある。磁性粉の圧縮密度を上げることは磁気特性の改善につながる。
【０４９７】
図３０は円筒型磁石７１２の製造方法の説明図である。回転子２５０の外周に円筒形磁石７１２を嵌め、磁極位置に磁化方向が反転するように着磁して図３など上述の回転電機を作ることが可能である。比較的小型の回転電機はこの円筒形磁石７１２を使用することで生産性が向上する。
【０４９８】
圧縮成形する外側の型７０２と内側の型７０４との間に希土類の磁性粉を詰め、回転軸方向に圧縮成形し、その後上述の結着剤の前駆体を含浸することで磁石を形成する。この磁石を上述の回転子鉄心２５２の外周に固定子し、着磁することで回転子が完成する。この場合磁性粉の配列の多くは、面積の広い第１面は回転軸に垂直な方向の配列となるので、着磁方向が面積の広い第１の面に沿った方向となり、磁性粉の配列方向で見ると優れた磁気特性が得られる。
【０４９９】
図３０では説明を簡単にするため磁石の形状を単純な円筒形としたが、コギングを含むトルク脈動を低減するためには磁石の固定子側面を曲面とすることが望ましい。従来の焼結型磁石では焼結温度による磁石の形状変化のため、外周の形状を曲線とすることは製造技術の観点でいろいろな課題を抱えていたが、上記説明の製法では比較的容易に製造できる。
【０５００】
図３１は固定子側面を曲面とした円筒磁石７１２を使用した回転子を回転軸に垂直な面で断面下した状態を示す。シャフト２１８に回転子２５０が固定されており、回転子250の外周に円筒形の磁石７１２が設けられている。円筒形磁石７１２の固定子側は極率の大きい曲線となっており、この曲線は回転電機の内部誘起電圧が正弦波に近づくような曲線となっている。このような円筒磁石を図３０の如く回転軸に沿った方向の圧縮成形で作ることができるので、焼結型に比べ生産性が大きく改善できる。また磁性分の大部分はその第１の面が軸に垂直な面となり、優れた磁気特性が得られる。さらに回転子の積層面とも一致しており、この点でも磁気的に好ましい。渦電流も流れ難い。
【０５０１】
図３０や図３１で説明の磁石や回転電機は比較的小型の回転電機に向いている。自動車用はもちろんそれ以外の分野に使用する回転電機でも効果は大きい。図３０や図３１を含む上記説明の全実施例は自動車用として説明したが、自動車以外の分野の回転電機であっても使用可能であり、自動車用として説明した効果はそれなりに他の分野の回転電機でも適用される。自動車用は使用環境が厳しいので特にその効果が顕著に現れるが、他の分野の回転電機でも従来の回転電機に比べると効果があり、もちろん使用可能である。
【０５０２】
本発明では、ＳｉＯ2 により結着された磁石により、回転子を構成するので、磁石の渦電流が流れにくいことに特徴がある。磁石の磁粉はそれぞれが電気的に絶縁物である
ＳｉＯ2 により結着されているので、磁石内部の電気抵抗が大きくなる。希土類磁性粉は純鉄などに比べると非常に硬く、プレス加工しても積層状態の磁性粉間に隙間ができ易い。ＳｉＯ2 の前駆体は希土類磁性粉に対して濡れ性が非常に良好で、前記磁性粉間の隙間に浸透し磁性粉を互いに結着する。このため磁石の強度が高くまた内部の電気抵抗が高い磁石を得ることができる。このような磁石には渦電流は生じにくい。自動車用の回転電機は他の分野の回転電機に対して使用される電力に対する回転機の体積が小さい。すなわち体積あたりの電力量が大きい。このような厳しい環境で使用される車両用回転電機では渦電流の低減効果が大きい。また分布巻より集中巻の方が渦電流が生じ易い。従って上記磁石は集中巻のモータに関して、有効である。
【０５０３】
以上、本発明の各実施例について説明したが、これらの実施例を用いることにより以下に示すような作用効果が得られる。
【０５０４】
本発明の各実施例によれば、回転電機に設けられている永久磁石を次のようにして製造する。まず磁性材料を圧縮成型し、この圧縮成型した磁性材料にこの材料と濡れ性が優れた結着剤の前駆体を含浸し、結着剤にて磁性材料を結着した磁石を得る。回転電機にこのような磁石を使用することで、エポキシ樹脂を結着剤として使用した磁石を使用する回転電機より、より高性能の回転電機を得ることができる。このように、磁石粉末にエポキシなどの絶縁材を混入させずに圧縮することで、成形磁石の磁石重量比を高めることができる。よって、高エネルギー密度の磁石を得ることができ、モータの高出力化を図ることができる。尚、永久磁石の製造には、結着剤で磁性材料を結着する工程の他に、さらに磁化する工程が必要である。この磁化する工程は、結着剤で磁性材料を結着した磁石材の形成体（磁石と記載する）を回転電機の部品に組込んだ後で行っても良い。むしろ磁化しない状態で回転電機の回転子などの部品に固定し、その後磁化する方法が回転電機を製造し易い場合が多い。上記磁石は上記磁化の工程で磁化されることにより、永久磁石としての作用をなす。
【０５０５】
また、本発明の各実施例によれば、その前駆体が磁石材料と濡れ性が良好な結着剤で、磁石材料を結着した永久磁石を、永久磁石回転電機に使用したことである。本発明においては磁石材料と濡れ性が良好な結着剤を使用することで磁石における磁性材料の割合を多くでき、エポキシ樹脂を結着剤として使用した場合に比べ磁石の磁気エネルギーの低下を低減でき、良好な特性を維持できる。
【０５０６】
また、本発明の各実施例によれば、上記磁石は、各々の磁石材料の間に絶縁物である結着剤が存在し、各々の部分の磁石が絶縁されることになるので、３次元的な固体の磁石として電気抵抗率が高く、渦電流損が小さくなる特徴がある。この結果、高効率で、高速回転に対応可能な回転電機を得ることができる。具体的には、磁石粉末に濡れ性の良い結着剤としてＳｉＯ2の前駆体を薄く含浸させており、ＳｉＯ2 が絶縁物なので、各磁石粉末が薄い絶縁コーティングを施した状態になる。この結果、磁石の電気抵抗率が大きくなり、渦電流が流れにくくなる。この磁石を回転子表面に貼り付けることで、高速回転時に磁石の温度を抑え、減磁に対する耐力のあるモータを実現することができる。特に、本実施例のような表面磁石式回転電機は、ギャップ表面の磁石に渦電流損が流れやすいため、磁石が発熱する場合があるが、本実施例の回転機の磁石は、電気抵抗が大きいために、渦電流を低減でき、このような問題を解決することができる。
【０５０７】
また、本発明の各実施例によれば、磁石材として磁気特性の優れた希土類磁石材を使用することで、磁気特性に優れた磁石を製造でき、特性が良好な回転電機を得ることができる。前駆体が希土類磁石材料と濡れ性が良好な結着剤として例えばＳｉＯ2 を使用することができ、ＳｉＯ2 で希土類磁石材を結着することで磁気特性の低下を抑えた永久磁石を製造することができ、この磁石を回転子に使用することで特性の良好な回転電機を得ることができる。
【０５０８】
また、本発明の各実施例によれば、永久磁石を比較的低い温度で製造できるため、磁石材のプレス成型による形状・寸法を高い精度で維持した状態で磁石材の結着を行うことができる。結果として高い精度で磁石を生産することが容易と成る。このため結着剤により固められた後の磁石は成形処理が焼結磁石に比べ非常に簡単であり、磁石の最終形状がわずかな切削加工で得られることが多く、場合によっては切削作業無しで磁石を完成することが可能となる。また、複雑な形状の磁石も熱収縮がほとんどないので、型の精度で磁石の寸法精度を実現することができ、寸法精度の高い磁石を利用した回転ムラの無い高精度な回転電機を得ることができる。これにより、従来の焼結磁石で出来なかった曲線形状を有する特に複雑で連続的な３次元形状をした磁石、例えばヘリカル形状をしたスキュー磁石を用いて回転子を簡単に構成できるので、トルク脈動のない制御性の良いモータにすることができる。
【０５０９】
また、本発明の各実施例によれば、永久磁石の加工性が良く、一部だけ加工することが出来るため、最終形状後に切削加工することが容易であるという特徴がある。このため、磁石を貼り付けて回転子を組立てて着磁した後に、磁極毎のバランスを取るために切削加工をする。このように磁極のエネルギーの強い磁石を切削することにより、回転子磁極のエネルギーのばらつきを抑え、それに起因するコギングトルクを小さくすることができる。尚、この切削加工は、磁石材料を後加工できる特徴を生かしている。従来の焼結磁石では、回転子組立後に加工すると、割れや酸化による腐食の問題が発生し、実際にはできなかった。これにより、トルク脈動を少なくし、制御性の良い回転機を得ることが可能になる。
【０５１０】
次に、上記各実施例に適用可能な永久磁石に関する他の実施形態を以下に列挙する。
【０５１１】
上記実施例の永久磁石は、磁性粉体を結着剤にて結着しているが、回転電機に使用する場合、場所に応じて磁性粉体の粒子の大きさを変えてもよい。ここで、磁性粉体の粒子の大きさが大きい方が磁気特性が優ているので、例えば、減磁の厳しい永久磁石の角部や、表面部に大きな磁性粉体を集めると信頼性を向上することができる。尚、このように、場所によって磁性粉体の粒子の大きさを変更するといった技術は、結着剤がＳｉＯ2である必要はなく、従来のボンド磁石にも適用することができる。また、磁性粉体の粒子の大きさを変更するのに、一度に圧縮成形する必要はなく、例えば、粒子の大きさが異なる磁石を夫々別々に成形し、最終的にこれらの磁石を一体化しても構わない。
【０５１２】
更に、固定子に対向する側に高保磁力の磁性粉体を配置し、固定子から離れる側に高残留磁束密度の磁性粉体を配置することも考えられる。このように永久磁石を構成することにより、高残留磁束密度の磁性粉体は、高保磁力の磁性粉体よりも希土類含有量が少なく、全体を高保磁力の磁性粉体で成形するよりも磁束密度が高く、高トルク化及び低コスト化が図れる。特に異なる磁性粉体を層状に配置するとよい。尚、この永久磁石の成形方法としては、同一型内で夫々の磁性粉体を層状に別々もしくは同時に圧縮成形した後、
ＳｉＯ2の前駆体を含浸させることが考えられる。
【０５１３】
また、上記実施例では、回転子鉄心の表面に永久磁石を貼り付けるか、回転子鉄心に磁石挿入孔を形成して、この磁石挿入孔内に永久磁石を挿入するようにしたが、上記実施例の永久磁石を用いれば容易に円筒形状に成形することができるので永久磁石を円筒状に成形し、この円筒状の永久磁石を回転子鉄心の外側に配置固定してもよい。このような円筒状の永久磁石は、回転子鉄心に対して軸方向から挿入するだけでよいので製造が容易となると共に、永久磁石が破損しない限り、遠心力によって永久磁石が回転子鉄心から離れてしまうことはない。また、上記実施例の永久磁石を用いれば円筒形状の内周径と外周径を高精度に成形することが可能であるため、型成形後に切削加工を施さなくても回転子鉄心の外周と永久磁石の内周との間の隙間をできるだけ小さくすることが可能であり、更に固定子と永久磁石の外周との間の隙間も精度良くすることが可能となる。
【０５１４】
また、上記実施例の永久磁石を用いれば、１つの永久磁石の中に異方性と等方性の両方を備えた永久磁石を製造することが可能となる。回転電機に用いる場合には、隣の極に近い側を異方性とし、その間を等方性とした方がよく、このように構成すれば、着磁を良好に行うことができる。
【０５１５】
また、一般的な磁性粉体は扁平した板状を呈しているが、上記実施例の永久磁石は、結着剤を含浸する前に圧縮成形することから、図１０に示したように磁性粉体の扁平する方向がほぼ同一方向を向くようになる。ここで回転電機に用いた場合には、扁平した面が固定子側に向くように構成すれば、扁平していない側の面が固定子側に向くより、優れた磁気特性を得ることができる。また、磁性粉体の扁平した面の方向を着磁する方向と一致させることで着磁も良好に行うことができる。更に扁平した面の方向から圧縮される方が扁平していない面の方向から圧縮されるよりも強い強度を有しているので、応力が作用する方向に扁平した面が向くように構成するとよい。例えば、遠心力の作用する方向に扁平した面が向くように構成することが考えられる。
【０５１６】
また、上記第１実施例においては、同等の回転電機として説明したが、第１の回転電機を低速高トルク型の回転電機とし、第２の回転電機を高速低トルク型の回転電機に構成して、第１の回転電機は、主に駆動することをメインに行い、第２の回転電機は、主に発電することをメインに行うようにしてもよい。このとき、第１の回転電機は、小型で高トルクの特性が要求されることから回転子の磁極として磁束密度の高い焼結磁石を用いるとよい。これに対して、第２の回転電機は、トルクはあまり必要ないが、高速回転時に連れ回る際の鉄損を低減することが望まれている。ここで第２の回転電機における回転子の磁極として磁束密度の高い焼結磁石を用いた場合、高速回転時に連れ回されると、鉄損は、永久磁石の磁束密度の２乗に比例して大きくなるため、あまり有効ではない。そこで第２の回転電機における回転子の磁極として上記実施例で用いたような、磁性粉体をＳｉＯ系の材料で結着して構成した永久磁石を用い、リラクタンストルクの利用率を第１の回転電機より大きくすることにより車両の総合効率を向上させることができる。
【０５１７】
また、上記実施例において、ＳｉＯ2を磁性粉体の結着剤として用いたが、ＳｉＯ2を絶縁体として用いることも考えられる。具体的には、回転子鉄心や固定子鉄心に用いられる積層鋼板の夫々の鋼板間にＳｉＯ2 を介在させてもよい。この場合、積層鋼板の一枚一枚に接着剤を塗布して一体化させる必要がなく、積層鋼板を積層させた状態でＳｉＯ2 の前駆体に浸けることで粘度の低いＳｉＯ2 の前駆体は、鋼板間に入り込み各鋼板同士を結着させることができる。
【０５１８】
また、ＳｉＯ2の前駆体を別の用途で使用する方法として、コイルにＳｉＯ2の前駆体を塗布することでコイルの表面に絶縁層を形成することが考えられる。ＳｉＯ2 の前駆体は粘度が低いため、束になって巻回されているコイルの夫々に絶縁層を形成することも可能である。このようにＳｉＯ2 の前駆体を塗布することでどんなに狭い箇所でも絶縁機能を有した高硬度の表面処理を施すことができる。
【０５１９】
次に、上記の各実施形態から把握し得る請求項に記載以外の発明について、以下にその作用効果と共に記載する。
【０５２０】
（１）固定子に対して回転子が相対回転を行う永久磁石式回転電機であって、前記固定子は、周方向に複数のスロットを有する固定子鉄心と、該固定子鉄心の前記スロット内に巻装される固定子巻線とから構成されており、前記回転子は、周方向に異なった磁極が形成されるように着磁された永久磁石を有しており、該永久磁石は、磁性粉体を結着して構成され、該磁性粉体の粒子の大きさは位置によって異なっていることを特徴とする永久磁石式回転電機。このように構成することにより、用途に応じて優れた磁気特性が必要な箇所に粒子の大きな磁性粉体を用いることが可能となる。
【０５２１】
（２）（１）に記載の永久磁石式回転電機であって、前記永久磁石は、角部を有する形状に成形されており、該角部における前記磁性粉体の粒子が他の部位に比べて大きいことを特徴とする永久磁石式回転電機。このように構成することにより、減磁の厳しい角部の磁気特性を改善することが可能となる。
【０５２２】
（３）（１）に記載の永久磁石式回転電機であって、前記永久磁石は、前記固定子と対向する表面側における前記磁性粉体の粒子が他の部位に比べて大きいことを特徴とする永久磁石式回転電機。このように構成することにより、磁気特性や信頼性を向上させることができる。
【０５２３】
（４）固定子に対して回転子が相対回転を行う永久磁石式回転電機であって、前記固定子は、周方向に複数のスロットを有する固定子鉄心と、該固定子鉄心の前記スロット内に巻装される固定子巻線とから構成されており、前記回転子は、周方向に異なった磁極が形成されるように着磁された永久磁石を有しており、該永久磁石は、場所によって種類の異なる磁性粉体を結着して構成されていることを特徴とする永久磁石式回転電機。このように永久磁石の特性を場所によって異ならせることができるので、望まれる特性に合った永久磁石とすることが可能となる。
【０５２４】
（５）（４）に記載の永久磁石式回転電機であって、前記永久磁石は、種類の異なる磁性粉体を層状に配置した状態で結着したことを特徴とする永久磁石式回転電機。磁性粉体は扁平形状となっているため、種類の異なる磁性粉体を層状に構成することで異なる磁性粉体を明確に分けることができ、製造も容易となる。
【０５２５】
（６）（４）に記載の永久磁石式回転電機であって、前記永久磁石は、前記固定子鉄心に対向する側に高保磁力の磁性粉体を配置し、前記固定子鉄心から離れる側に高残留磁束密度の磁性粉体を配置していることを特徴とする永久磁石式回転電機。このように構成することにより、高残留磁束密度の磁性粉体は、高保磁力の磁性粉体よりも希土類含有量が少なく、全体を高保磁力の磁性粉体で成形するよりも磁束密度が高く、高トルク化及び低コスト化が図れる。
【０５２６】
（７）（４）に記載の永久磁石式回転電機の製造方法であって、前記永久磁石は、同一型内で夫々の磁性粉体を層状に別々もしくは同時に圧縮成形した後、ＳｉＯ2 の前駆体を含浸させて成形されることを特徴とする永久磁石式回転電機の製造方法。このように構成することにより、場所によって特性の異なる永久磁石を容易に製造することが可能となる。
【０５２７】
（８）固定子に対して回転子が相対回転を行う永久磁石式回転電機であって、前記固定子は、周方向に複数のスロットを有する固定子鉄心と、該固定子鉄心の前記スロット内に巻装される固定子巻線とから構成されており、前記回転子は、回転子鉄心と、該回転子鉄心の外周に配置され、周方向に異なった磁極が形成されるように着磁された永久磁石とを有しており、該永久磁石は、磁性粉体をＳｉＯ系の材料にて結着して円筒形状に構成されて前記回転子鉄心に装着されていることを特徴とする永久磁石式回転電機。このように構成することにより、永久磁石の部品点数を低減でき、組付け性も向上させることができる。また、遠心力が作用した際にも永久磁石の脱落を防ぐことが可能となる。
【０５２８】
（９）固定子に対して回転子が相対回転を行う永久磁石式回転電機であって、前記固定子は、周方向に複数のスロットを有する固定子鉄心と、該固定子鉄心の前記スロット内に巻装される固定子巻線とから構成されており、前記回転子は、周方向に異なった磁極が形成されるように着磁された永久磁石を有しており、該永久磁石は、異方性の場所と等方性の場所を両方有していることを特徴とする永久磁石式回転電機。このように永久磁石を場所によって等方性としたり、異方性としたりすることができるので、望まれる特性に合った永久磁石とすることが可能となる。
【０５２９】
（１０）（９）に記載の永久磁石式回転電機であって、隣の極に近い側を異方性とし、その間を等方性としたことを特徴とする永久磁石式回転電機。このように構成することにより着磁を良好に行うことができる。
【０５３０】
（１１）固定子に対して回転子が相対回転を行う永久磁石式回転電機であって、前記固定子は、周方向に複数のスロットを有する固定子鉄心と、該固定子鉄心の前記スロット内に巻装される固定子巻線とから構成されており、前記回転子は、周方向に異なった磁極が形成されるように着磁された永久磁石を有しており、該永久磁石は、扁平した磁性粉体を結着して構成され、夫々の該磁性粉体は、扁平した面の方向がほぼ前記固定子鉄心側に向いていることを特徴とする永久磁石式回転電機。このように構成すると、扁平していない側の面が固定子側に向くより、優れた磁気特性を得ることができる。
【０５３１】
（１２）固定子に対して回転子が相対回転を行う永久磁石式回転電機であって、前記固定子は、周方向に複数のスロットを有する固定子鉄心と、該固定子鉄心の前記スロット内に巻装される固定子巻線とから構成されており、前記回転子は、周方向に異なった磁極が形成されるように着磁された永久磁石を有しており、該永久磁石は、扁平した磁性粉体を結着して構成され、該磁性粉体は、扁平した面の方向が着磁する方向とほぼ一致していることを特徴とする永久磁石式回転電機。このように構成することにより、着磁を良好に行うことができる。
【０５３２】
（１３）固定子に対して回転子が相対回転を行う永久磁石式回転電機であって、前記固定子は、周方向に複数のスロットを有する固定子鉄心と、該固定子鉄心の前記スロット内に巻装される固定子巻線とから構成されており、前記回転子は、周方向に異なった磁極が形成されるように着磁された永久磁石を有しており、該永久磁石は、扁平した磁性粉体を結着して構成され、該磁性粉体は、扁平した面の方向が応力の作用する方向とほぼ一致していることを特徴とする永久磁石式回転電機。このように構成することにより、応力に対する永久磁石の耐久性を向上させることができる。
【０５３３】
（１４）（１３）に記載の永久磁石式回転電機であって、前記磁性粉体の扁平した面の方向は、遠心力が作用する方向とほぼ同一方向を向いていることを特徴とする永久磁石式回転電機。このように構成することにより、回転子が回転する際に作用する遠心力に対する永久磁石の耐久性を向上させることができる。
【０５３４】
（１５）エンジンと回転電機により駆動されるハイブリット車両であって、前記回転電機は、主に車両の駆動を行う第１の回転電機と、該第１の回転電機よりも高速で回転することが可能で、かつ、前記第１の回転電機よりも最大トルクが小さい、主に発電を行う第２の回転電機を有し、前記第１の回転電機は、磁極として焼結磁石を用いており、前記第２の回転電機は、磁極として磁性粉体をＳｉＯ系の材料にて結着した永久磁石を用い、更に前記第１の回転電機よりも多くのリラクタンストルクが得られるように構成されていることを特徴とするハイブリット車両。尚、前記第１の回転電機は、リラクタンストルクが得られなくても構わない。このように構成することにより、第１の回転電機は、小型で高トルクを得ることができ、第２の回転電機は、高速回転の時に連れ回された場合の鉄損を少なくできるので車両の総合効率を向上させることができる。
【０５３５】
（１６）固定子に対して回転子が相対回転を行う回転電機であって、前記固定子は、周方向に複数のスロットを有する固定子鉄心と、該固定子鉄心の前記スロット内に巻装される固定子巻線とから構成されており、前記回転子は、鋼板を積層することにより構成された回転子鉄心と、該回転子鉄心の周方向に異なった磁極を生じさせる磁極部とから構成されており、前記回転子鉄心における夫々の前記鋼板の間にＳｉＯ2 を介在させたことを特徴とする回転電機。積層された鋼板をＳｉＯ2の前駆体に浸けることで粘度の低いＳｉＯ2の前駆体は、鋼板間に入り込み各鋼板同士を結着させることができる。
【０５３６】
（１７）固定子に対して回転子が相対回転を行う回転電機であって、前記固定子は、周方向に複数のスロットを有する固定子鉄心と、該固定子鉄心の前記スロット内に巻装される固定子巻線とから構成されており、前記回転子は、周方向に異なった磁極を有しており、前記固定子巻線の表面にはＳｉＯ2 の層が形成されていることを特徴とする回転電機。ＳｉＯ2 の前駆体は粘度が低いため、束になって巻回されているコイルの夫々に絶縁層を形成することも可能である。このようにＳｉＯ2 の前駆体を塗布することでどんなに狭い箇所でも絶縁機能を有した高硬度の表面処理を施すことができる。
【図面の簡単な説明】
【０５３７】
【図１】本発明の一実施の形態を示すシステム図。
【図２】図１の回転電機を駆動するための電気回路。
【図３】図１の回転電機の回転軸に沿った断面図。
【図４】図１の回転電機の回転軸に垂直な面での断面図。
【図５】集中巻モータの断面図。
【図６】磁石の固定方法に関する実施例。
【図７】磁石組体の製造工程を説明する図。
【図８】磁石組体の製造工程における他の実施例。
【図９】磁石組体の製造工程における他の実施例。
【図１０】製造された磁石の断面図。
【図１１】磁石の実験結果を示す図。
【図１２】電動パワーステアリングの構成図。
【図１３】図１３を動かすための回路構成。
【図１４】ＥＰＳ用モータの代表的な断面図。
【図１５】２分割してスキューする実施例。
【図１６】３分割してスキューする実施例。
【図１７】スキューの方式とコギングトルクの関係。
【図１８】連続的なスキュー方式の実施例となる磁石形状。
【図１９】スキューがトルク脈動を消す原理。
【図２０】略Ｖ字の連続的なスキュー形状の磁石実施例。
【図２１】回転子のアンバランスを計測する装置。
【図２２】２極６スロット、あるいは、２極１２スロットのモータにおける起磁力の高調波成分。
【図２３】８極９スロット、あるいは、１０極９スロットのモータにおける起磁力の高調波成分。
【図２４】２極３スロット系列と４極３スロット系列のモータにおける起磁力の高調波成分。
【図２５】１０極１２スロットと１４極２スロットのモータにおける起磁力の高調波成分。
【図２６】希土類磁性粉を模式的に描いた図。
【図２７】磁性粉を圧縮成形した場合の磁性粉の配列を模式的に示した図。
【図２８】かまぼこ型の永久磁石を示した図。
【図２９】かまぼこ型の永久磁石を回転子鉄心に取り付けた状態を回転軸に垂直な断面で示した図。
【図３０】円筒型磁石の製造方法の説明図。
【図３１】固定子側面を曲面とした円筒磁石を使用した回転子を回転軸に垂直な面で断面下した状態を示す図。
【符号の説明】
【０５３８】
１００  電気自動車
２００，２０２  回転電機
２３０  固定子
２３２  固定子鉄心
２５０  回転子
２５２  回転子鉄心
２５４，２５６  永久磁石
３００  ＥＰＳ
４０１  永久磁石回転電機
【図１】
2008167565.tif 000014
【図２】
2008167565.tif 000015
【図３】
2008167565.tif 000016
【図４】
2008167565.tif 000017
【図５】
2008167565.tif 000018
【図６】
2008167565.tif 000019
【図７】
2008167565.tif 000020
【図８】
2008167565.tif 000021
【図９】
2008167565.tif 000022
【図１０】
2008167565.tif 000023
【図１１】
2008167565.tif 000024
【図１２】
2008167565.tif 000025
【図１３】
2008167565.tif 000026
【図１４】
2008167565.tif 000027
【図１５】
2008167565.tif 000028
【図１６】
2008167565.tif 000029
【図１７】
2008167565.tif 000030
【図１８】
2008167565.tif 000031
【図１９】
2008167565.tif 000032
【図２０】
2008167565.tif 000033
【図２１】
2008167565.tif 000034
【図２２】
2008167565.tif 000035
【図２３】
2008167565.tif 000036
【図２４】
2008167565.tif 000037
【図２５】
2008167565.tif 000038
【図２６】
2008167565.tif 000039
【図２７】
2008167565.tif 000040
【図２８】
2008167565.tif 000041
【図２９】
2008167565.tif 000042
【図３０】
2008167565.tif 000043
【図３１】
2008167565.tif 000044